(57)【特許請求の範囲】
【請求項１】
廃棄物を処理して非粒状処理材料を形成するための方法であって、
前記廃棄物中の、少なくとも一部の無機物の除去によって、有機物を少なくとも９０重量パーセント含有する選別物を取得し、
水分量が少なくとも１５重量パーセントであり、かつその乾燥重量の少なくとも５０重量パーセントが前記選別物である原材料を提供し、
前記原材料をせん断力を用いた混合に付し、そして
前記原材料を加熱に付す
ことを包含し、
前記除去は、材料の比重に応じた分離を含み、前記分離は、前記廃棄物と、前記無機物の少なくとも一部が沈降するように選択された液体との接触を含み、
前記原材料は乾燥されることなく前記混合と前記加熱に付され、
非粒状処理材料が得られる方法。
【請求項２】
前記原材料の水分量が少なくとも４０重量パーセントである、および／または前記原材料の乾燥重量の１５〜３０重量パーセントが合成ポリマーである、請求項１に記載の方法。
【請求項３】
前記原材料の乾燥重量の少なくとも７０重量パーセントがリグノセルロースである、請求項１または２に記載の方法。
【請求項４】
廃棄物を選別するための方法であって、
前記廃棄物は、木材由来材料、プラスチック、食品、および無機物を含む、自治体の固形廃物であり、前記廃棄物と、前記廃棄物の一部が沈降するように選択された水性液体とを接触させて、あらかじめ選択した範囲内の比重を有する材料を少なくとも９０重量パーセント含有する選別物を得ることを含む、前記廃棄物に含まれる材料の比重に応じた分離を包含し、
前記水性液体は塩溶液を含み、前記塩溶液における塩濃度は少なくとも１０重量パーセントである、方法。
【請求項５】
前記接触において、前記廃棄物と水性液体との接触によって部分選別物を得ることを包含し、前記部分選別物を材料の比重に応じた分離のための１回以上の追加サイクルに付すことをさらに包含し、前記分離は、前記部分選別物と追加の液体との接触によって前記選別物を得ることを含む、請求項１〜４のいずれか一項に記載の方法。
【請求項６】
廃棄物を処理して非粒状処理材料を形成するためのシステムであって、
前記廃棄物に含まれる材料の比重に応じた分離によって、前記廃棄物から無機物の少なくとも一部を除去するために構成された分離器であって、無機物の少なくとも一部が沈降するように選択された液体を含み、有機物を少なくとも９０重量パーセント含有する選別物を得るための分離器と、
原材料をせん断力を用いた混合に付すための装置であって、それぞれ独立に前記廃棄物を加熱に付すために適応された第１混合ゾーンと第２混合ゾーンとを有する装置と、
前記混合および前記加熱の際に放出されるガスを、前記装置から除去するためにそれぞれ適応された第１排出口と第２排出口と
を包含し、
前記システムは、前記選別物を含みかつ水分量が少なくとも１５重量パーセントである原材料を前記装置に提供するために構成されており、そして
前記装置は、前記原材料を第１混合ゾーン内で混合に付して前記第１排出口から前記ガスを除去し、続いて、前記原材料を第２混合ゾーン内で混合に付して前記第２排出口から前記ガスを除去して、処理材料を得るために構成されており、前記原材料は乾燥されることなく前記混合と前記加熱に付される、システム。
【請求項７】
前記水性液体の比重が少なくとも１．１０である、請求項４に記載の方法。
【請求項８】
前記水性液体は塩化ナトリウム水溶液を含む、請求項４または７に記載の方法。
【発明の詳細な説明】
【技術分野】
【０００１】
本発明は、そのいくつかの実施形態において、廃棄物処理に関する。より詳細には、これに限定されるものではないが、廃棄物を選別および／または処理するための方法およびシステム、ならびに前記方法および／またはシステムにより製造された処理材料に関する。
【背景技術】
【０００２】
廃棄物を処理する最も一般的な方法は、ごみ処理地への堆積によるものである。しかしながら、環境への懸念および／または土地の費用から、この方法は満足のいくものではない。
【０００３】
標準的な廃棄物のリサイクルは、典型的には、廃棄物を異なる種類の材料へと選別し、異なる種類の材料を別々にリサイクル、または処分する必要がある。
【０００４】
標準的なリサイクルに代わるものとして、固形の廃棄物を細断および乾燥することによる、ごみ固形燃料（ｒｅｆｕｓｅ−ｄｅｒｉｖｅｄｆｕｅｌ）（ＲＤＦ）の製造、およびＲＤＦの発電所における燃焼がある。
【０００５】
米国特許第６０１７４７５号には、家庭ごみを有用な副産物に変換する処理であって、ごみを破片集合体にまで縮小し、場合によっては、この破片集合体から液体を除き、破片集合体を圧力下で加熱することによってパルプを作り出す処理が記載されている。家庭ごみを破片集合体に変換するためのグラインダーと、液体を除去した後に残る破片集合体を分解してパルプを形成するための加水分解装置とを包含するシステムも記載されている。この処理によりごみの中のリグノセルロースを加水分解して、ごく微量の金属およびプラスチックを有するセルロースパルプの集合体が得られる。さらに、セルロースパルプの凝集体は、純粋なセルロースパルプと、無機物を含む残渣とに分離可能であることが記載されている。
【０００６】
米国特許第７４９７３３５号には、多重ドメイン固形原材料の「流体重力（ｈｙｄｒｏｇｒａｖｉｔｙ）」分離が記載されており、この方法では、それぞれが実質的に単一のドメインからなる粒子であって、それぞれの種類の粒子が異なる密度を有するものを製造する。粒子を適切な流体を用いてスラリーにして、得られた粒子の混合物を二成分分離に供することで、高い平均比重を有する流れと、低い平均比重を有する流れへと分離する。
【０００７】
国際特許出願公開第２００６／０３５４４１である国際特許出願には、加熱と混合により、廃物片を溶融プラスチックで封入するための方法が記載されている。
【０００８】
国際特許出願公開第２０１０／０８２２０２である国際特許出願には、廃物を乾燥し、乾燥した廃物をせん断力を用いて混合しながら加熱することによって調製した複合材料が記載されている。複合材料には熱可塑性があり、有用な品物を得るために処理される。
【０００９】
更なる背景技術としては、国際特許出願公開第２００５／０７７６３０、国際特許出願公開第２００５／０９２７０８、および国際特許出願公開第２００６／０７９８４２；欧州特許第１７１１３２３；韓国第２００３／００１４９２９；米国特許第３８５０７７１、米国特許第４０１３６１６、米国特許第４７７２４３０、米国特許第４９６８４６３、米国特許第５２１７６５５、米国特許第６０１７４７５、米国特許第６２５３５２７および米国特許第６４２３２５４；および米国特許出願公開第２００４／００８００７２および米国特許出願公開第２００４／００８００７２が挙げられる。
【発明の概要】
【００１０】
本発明のいくつかの実施形態の態様によれば、廃棄物を処理して非粒状処理材料を形成するための方法が提供される。
【００１１】
いくつかの実施形態によれば、前記方法は
前記廃棄物中の、少なくとも一部の無機物の除去によって、有機物を少なくとも９０重量パーセント含有する選別物を取得し、
水分量が少なくとも１５重量パーセントであり、かつその乾燥重量の少なくとも５０重量パーセントが前記選別物である原材料を提供し、
前記原材料をせん断力を用いた混合に付し、そして
前記原材料を加熱に付すことを包含しており、
非粒状処理材料が得られる。
【００１２】
いくつかの実施形態によれば、前記除去は、材料の比重に応じた分離を含み、前記分離は、前記廃棄物と、前記無機物の少なくとも一部が沈降するように選択された液体との接触を含み、そして
前記原材料は乾燥されることなく前記混合と前記加熱に付される。
【００１３】
本発明のいくつかの実施形態の態様によれば、廃棄物を選別するための方法であって、
前記廃棄物と、前記廃棄物の一部が沈降するように選択された水性液体とを接触させて、あらかじめ選択した範囲内の比重を有する材料を少なくとも９０重量パーセント含有する選別物を得ることを含む、前記廃棄物に含まれる材料の比重に応じた分離を包含する方法、が提供される。
【００１４】
本発明のいくつかの実施形態の態様によれば、本明細書に記載の廃棄物を処理するための方法によって得られるポリマー材料が提供される。
【００１５】
本発明のいくつかの実施形態の態様によれば、本明細書に記載のポリマー材料から形成される製造品が提供される。
【００１６】
本発明のいくつかの実施形態の態様によれば、本明細書に記載の製造品を製造するための廃棄物の使用が提供される。
【００１７】
本発明のいくつかの実施形態の態様によれば、廃棄物を処理して非粒状処理材料を形成するためのシステムが提供される。
【００１８】
いくつかの実施形態によれば、前記システムは
前記廃棄物に含まれる材料の比重に応じた分離によって、前記廃棄物から無機物の少なくとも一部を除去するために構成された分離器であって、無機物の少なくとも一部が沈降するように選択された液体を含み、有機物を少なくとも９０重量パーセント含有する選別物を得るための分離器と、
原材料をせん断力を用いた混合に付すための装置であって、それぞれ独立に前記廃棄物を加熱に付すために適応された第１混合ゾーンと第２混合ゾーンとを有する装置と、
前記混合および前記加熱の際に放出されるガスを、前記装置から除去するためにそれぞれ適応された第１排出口と第２排出口と
を包含し、
前記システムは、前記選別物を含みかつ水分量が少なくとも１５重量パーセントである原材料を前記装置に提供するために構成されており、そして
前記装置は、前記原材料を第１混合ゾーン内で混合に付して前記第１排出口から前記ガスを除去し、続いて、前記原材料を第２混合ゾーン内で混合に付して前記第２排出口から前記ガスを除去して、処理材料を得るために構成されており、前記原材料は乾燥されることなく前記混合と前記加熱に付される。
【００１９】
本発明のいくつかの実施形態の態様によれば、廃棄物を選別するためのシステムが提供される。
【００２０】
いくつかの実施形態によれば、前記システムは
廃棄物に含まれる材料の比重に応じた分離のために構成された分離器を包含し、前記分離器は、前記廃棄物の一部が沈降するように選択された液体を含み、あらかじめ選択した範囲内の比重を有する材料を少なくとも９０重量パーセント含有する選別物を得るためのものである。
【００２１】
本発明のいくつかの実施形態によれば、前記原材料の乾燥重量の少なくとも９０重量パーセントが前記選別物である。
【００２２】
本発明のいくつかの実施形態によれば、前記原材料の乾燥重量の少なくとも９９重量パーセントが前記選別物である。
【００２３】
本発明のいくつかの実施形態によれば、前記非粒状処理材料の体積の１０％未満が、体積が少なくとも０．２ｍｍ３の粒子によって占められる。
【００２４】
本発明のいくつかの実施形態によれば、材料の比重に応じた分離は、あらかじめ選択した範囲内の比重を有する材料を少なくとも９０重量パーセント含有する選別物を得ることを含む。
【００２５】
本発明のいくつかの実施形態によれば、材料の比重に応じた分離は、前記廃棄物中の、熱硬化性ポリマーおよび融点が２５０℃以上の合成ポリマーからなる群より選ばれるポリマーの少なくとも一部を除去し、前記熱硬化性ポリマーと融点が２５０℃以上の合成ポリマーとを除いた有機物を少なくとも９０重量パーセント含有する選別物を得ることをさらに含む。
【００２６】
本発明のいくつかの実施形態によれば、原材料の水分量は少なくとも４０重量パーセントである。
【００２７】
本発明のいくつかの実施形態によれば、原材料の水分量は５０〜７０重量パーセントの範囲内にある。
【００２８】
本発明のいくつかの実施形態によれば、前記原材料の乾燥重量の少なくとも７０重量パーセントがリグノセルロースである。
【００２９】
本発明のいくつかの実施形態によれば、前記原材料の乾燥重量の９５重量パーセント以下がリグノセルロースである。
【００３０】
本発明のいくつかの実施形態によれば、前記原材料の乾燥重量の５重量パーセント以下が無機物である。
【００３１】
本発明のいくつかの実施形態によれば、前記原材料の乾燥重量の１５〜３０重量パーセントとして、合成ポリマーを含む。
【００３２】
本発明のいくつかの実施形態によれば、前記原材料中の合成ポリマーの少なくとも５０重量パーセントがポリオレフィンである。
【００３３】
本発明のいくつかの実施形態によれば、前記原材料の乾燥重量の少なくとも１重量パーセントが無機塩類である。
【００３４】
本発明のいくつかの実施形態によれば、前記混合および前記加熱は、前記処理材料の水分量が１重量パーセント未満になるまで行う。
【００３５】
本発明のいくつかの実施形態によれば、前記方法は前記廃棄物または前記選別物と、酸性材料とを接触させて、前記原材料を提供することをさらに包含する。
【００３６】
本発明のいくつかの実施形態によれば、前記酸性材料は塩酸を含む。
【００３７】
本発明のいくつかの実施形態によれば、前記酸性材料はｐＨが４未満である水溶液を含む。
【００３８】
本発明のいくつかの実施形態によれば、前記方法は前記選別物と追加材料とを混合し、前記原材料を提供することをさらに包含する。
【００３９】
本発明のいくつかの実施形態によれば、前記追加材料は少なくとも１種の炭水化物を含む。
【００４０】
本発明のいくつかの実施形態によれば、前記処理材料はポリマー材料を含む。
【００４１】
本発明のいくつかの実施形態によれば、前記処理材料中の炭素濃度は少なくとも５５重量パーセントである。
【００４２】
本発明のいくつかの実施形態によれば、前記処理材料中の酸素濃度は少なくとも２０重量パーセントである。
【００４３】
本発明のいくつかの実施形態によれば、前記処理材料中の炭素および酸素の合計濃度は少なくとも８０重量パーセントである。
【００４４】
本発明のいくつかの実施形態によれば、前記処理材料中の炭素、水素および酸素の合計濃度は少なくとも９０重量パーセントである。
【００４５】
本発明のいくつかの実施形態によれば、前記処理材料中の炭素原子、水素原子、酸素原子、窒素原子、アルカリ金属原子およびハロゲン原子の合計濃度は少なくとも９３重量パーセントである。
【００４６】
本発明のいくつかの実施形態によれば、前記処理材料中の非水素原子の少なくとも９５パーセントが炭素原子または酸素原子である。
【００４７】
本発明のいくつかの実施形態によれば、前記処理材料中の非水素原子の少なくとも９７パーセントが炭素原子、酸素原子、窒素原子、アルカリ金属原子またはハロゲン原子である。
【００４８】
本発明のいくつかの実施形態によれば、前記処理材料中のアルカリ金属のモル濃度は、前記廃棄物の乾燥重量に対するアルカリ金属のモル濃度に比べて、５０％以上高い。
【００４９】
本発明のいくつかの実施形態によれば、前記処理材料中のハロゲンのモル濃度は、前記廃棄物の乾燥重量に対するハロゲンのモル濃度に比べて、５０％以上高い。
【００５０】
本発明のいくつかの実施形態によれば、前記廃棄物は細断された廃棄物である。
【００５１】
本発明のいくつかの実施形態によれば、前記方法は、前記廃棄物と前記液体との接触の前に、前記廃棄物の細断を行うことをさらに包含する。
【００５２】
本発明のいくつかの実施形態によれば、前記方法は、前記廃棄物と前記液体との接触に続いて、前記選別物の細断を行うことをさらに包含する。
【００５３】
本発明のいくつかの実施形態によれば、前記方法は、前記接触において、前記廃棄物と水性液体との接触によって部分選別物を得ることを包含し、前記部分選別物を、材料の比重に応じた分離のための１回以上の追加サイクルに付すことをさらに包含し、前記分離は、前記部分選別物と追加の液体との接触によって前記選別物を得ることを含む。
【００５４】
本発明のいくつかの実施形態によれば、前記方法は、前記部分選別物と追加の液体との接触に続いて、前記選別物の細断を行うことをさらに包含する。
【００５５】
本発明のいくつかの実施形態によれば、前記材料の比重に応じた分離のための１回以上の追加サイクルは、１回以上の、前記追加の液体に沈降する材料の除去を含む。
【００５６】
本発明のいくつかの実施形態によれば、前記材料の比重に応じた分離のための１回以上の追加サイクルは、１回以上の、前記追加の液体に浮遊する材料の除去を含む。
【００５７】
本発明のいくつかの実施形態によれば、前記方法は、前記選別物に含まれる油の少なくとも一部を分離することを包含する。
【００５８】
本発明のいくつかの実施形態によれば、本明細書に記載のポリマー材料は熱可塑性ポリマー材料である。
【００５９】
本発明のいくつかの実施形態によれば、本明細書に記載のポリマー材料は密度が１．２ｇ／ｃｍ３未満である。
【００６０】
本発明のいくつかの実施形態によれば、前記ポリマー材料中の炭素濃度は少なくとも５５重量パーセントである。
【００６１】
本発明のいくつかの実施形態によれば、前記ポリマー材料中の酸素濃度は少なくとも２０重量パーセントである。
【００６２】
本発明のいくつかの実施形態によれば、前記ポリマー材料中の炭素および酸素の合計濃度は少なくとも８０重量パーセントである。
【００６３】
本発明のいくつかの実施形態によれば、前記ポリマー材料中の炭素、水素および酸素の合計濃度は少なくとも９０重量パーセントである。
【００６４】
本発明のいくつかの実施形態によれば、前記ポリマー材料中の炭素原子、水素原子、酸素原子、窒素原子、アルカリ金属原子およびハロゲン原子の合計濃度は少なくとも９３重量パーセントである。
【００６５】
本発明のいくつかの実施形態によれば、前記ポリマー材料中の非水素原子の少なくとも９５パーセントが炭素原子または酸素原子である。
【００６６】
本発明のいくつかの実施形態によれば、前記ポリマー材料中の非水素原子の少なくとも９７パーセントが炭素原子、酸素原子、窒素原子、アルカリ金属原子またはハロゲン原子である。
【００６７】
本発明のいくつかの実施形態によれば、前記ポリマー材料中のアルカリ金属のモル濃度は、前記廃棄物の乾燥重量に対するアルカリ金属のモル濃度に比べて、５０％以上高い。
【００６８】
本発明のいくつかの実施形態によれば、前記ポリマー材料中のハロゲンのモル濃度は、前記廃棄物の乾燥重量に対するハロゲンのモル濃度に比べて、５０％以上高い。
【００６９】
本発明のいくつかの実施形態によれば、前記ポリマー材料の１９０℃におけるメルトフローインデックスは１ｇ／１０分以上である。
【００７０】
本発明のいくつかの実施形態によれば、前記製造品は、互いに付着および／または混合された２種以上の材料を包含しており、前記材料の少なくとも１つが本明細書に記載のポリマー材料である。
【００７１】
本発明のいくつかの実施形態によれば、前記製造品中の前記２種以上の材料の少なくとも１つがプラスチックである。
【００７２】
本発明のいくつかの実施形態によれば、前記システムは、前記廃棄物に含まれる材料の比重に応じた分離のために構成された分離器を少なくとも１つ包含し、前記分離器は、あらかじめ選択した範囲内の比重を有する材料を少なくとも９０重量パーセント含有する選別物を得るために構成されている。
【００７３】
本発明のいくつかの実施形態によれば、前記システムは、前記廃棄物から、熱硬化性ポリマーおよび融点が２５０℃以上の合成ポリマーからなる群より選ばれるポリマーの少なくとも一部を除去し、前記熱硬化性ポリマーと融点が２５０℃以上の合成ポリマーとを除いた有機物を少なくとも９０重量パーセント含有する選別物を得るために構成されている。
【００７４】
本発明のいくつかの実施形態によれば、前記第１混合ゾーンと前記第２混合ゾーンはそれぞれ独立に、９０℃〜２３０℃の範囲内の温度で前記原材料を加熱するために適応されている。
【００７５】
本発明のいくつかの実施形態によれば、前記システムは、本明細書に記載の装置内の材料の水分量を測定するためのセンサーをさらに包含する。
【００７６】
本発明のいくつかの実施形態によれば、前記装置は混合を実施するためのスクリューを有する。
【００７７】
本発明のいくつかの実施形態によれば、前記システムは、前記廃棄物または前記選別物と、酸性材料とを接触させるように構成されている。
【００７８】
本発明のいくつかの実施形態によれば、前記システムは、前記選別物および／または前記処理材料と、追加材料とを混合するように構成されている。
【００７９】
本発明のいくつかの実施形態によれば、前記システムは、前記廃棄物の細断を、前記廃棄物と前記液体との接触の前に行うように構成されたシュレッダーをさらに包含する。
【００８０】
本発明のいくつかの実施形態によれば、前記システムは前記廃棄物と前記液体との接触に続いて、前記選別物の細断を行うために構成されたシュレッダーをさらに包含する。
【００８１】
本発明のいくつかの実施形態によれば、前記システムは、前記分離器内の液体の比重を監視するための監視部をさらに包含し、前記システムは、前記分離器内の液体の比重を所定の値に調整するように構成されている。
【００８２】
本発明のいくつかの実施形態によれば、前記システムは、材料の比重に応じた分離によって部分選別物を得るために構成された第１分離器と、前記部分選別物を、材料の比重に応じた分離のための１回以上の追加サイクルに付すために構成された、少なくとも１つの追加の分離器とを包含し、前記追加の分離器は前記部分選別物の一部が沈降するように選択された追加の液体を含む。
【００８３】
本発明のいくつかの実施形態によれば、前記システムは、前記追加の分離器における前記部分選別物と前記追加の液体との接触に続いて、前記選別物の細断を行うために構成されたシュレッダーをさらに包含する。
【００８４】
本発明のいくつかの実施形態によれば、前記液体の比重は少なくとも１．０５である。
【００８５】
本発明のいくつかの実施形態によれば、前記液体は塩水溶液を含む。
【００８６】
本発明のいくつかの実施形態によれば、前記塩は塩化ナトリウムである。
【００８７】
本発明のいくつかの実施形態によれば、前記塩水溶液中の塩濃度は少なくとも１０重量パーセントである。
【００８８】
本発明のいくつかの実施形態によれば、前記処理材料の水分量は１重量パーセント未満である。
【００８９】
本発明のいくつかの実施形態によれば、前記あらかじめ選択した範囲は１．２５以下である。
【００９０】
本発明のいくつかの実施形態によれば、前記システムは、前記液体から油を分離するために構成された、少なくとも１つの分離装置をさらに包含する。
【００９１】
特に断りのない限り、本発明の実施形態は、本明細書に記載の実施形態の任意の組み合わせを含む。
【００９２】
特に定義のない限り、本明細書で用いられる全ての技術用語および／または科学用語は、本発明が属する技術分野における通常の知識を有する者によって一般的に理解されるものと同じ意味を有する。本明細書に記載のものと類似するか、または等価である方法および材料を、本発明の実施形態の実施または試験において用いることができるが、代表的な方法および／または材料を以下に記載する。矛盾する場合、定義を含め本特許明細書が制御するものとする。さらに、材料、方法、および実施例は例示に過ぎず、限定を意図するものではない。
【００９３】
本発明のいくつかの実施形態を、添付の図面および画像を参照しながら、単に例示としてここで説明する。ここで図面に特に詳細に参照するが、ここで示す詳細は例示に過ぎず、本発明の実施形態の例示的考察のためだけのものであることを強調する。これに関して、図面と共に為される説明は、本発明の実施形態をどのように実施することができるかを当業者に明らかにする。
【図面の簡単な説明】
【００９４】
【図１】本発明のいくつかの実施形態における、廃棄物を分離するための方法を示すフローチャートである。
【図２】本発明のいくつかの実施形態における、選別された廃棄物を処理するための方法を示すフローチャートである。
【図３】本発明のいくつかの実施形態における、廃棄物を分離および処理するためのシステムを示す模式図である。
【図４】本発明のいくつかの実施形態における、廃棄物を処理するためのシステムを示す模式図である（大きな矢印は廃棄物の方向を表し、小さな矢印は放出されたガスの方向を表す）。
【図５】本発明のいくつかの実施形態における、押し出された処理材料の円筒状サンプルの画像である（図５のＡは側面図、図５のＢは断面図であり、サンプルの直径は約１０ｃｍである）。
【図６】本発明のいくつかの実施形態における、処理材料の（１０℃／分の速度での）走査熱量測定の際の、温度の関数としての熱流量と共に、観察された相転移の（ピークで表される）温度および相転移熱量を示すグラフである。
【図７】廃棄物から調製した処理材料の赤外スペクトルを示し、当該処理材料は、本発明のいくつかの実施形態における廃棄物の分離を実施したもの（緑）および実施しないもの（青）である。
【図８】本発明のいくつかの実施形態における処理材料の、電子常磁性共鳴（ＥＰＲ）スペクトルを示すグラフであり、ｇ１値、ｇ２値およびｇ３値を表すピークを含み、さらにｇ値が２．０（炭素ラジカルに特徴的）および３．４（セルロースに特徴的）に対応するピークの位置も示す。
【図９】本発明のいくつかの実施形態における処理材料の、（異なるｙ軸の縮尺での）ＮＭＲスペクトルの一部を示す。
【図１０】（約２０重量パーセントの）海塩水溶液のろ液（図１０のＡ）および真水のろ液（図１０のＢ）のＮＭＲスペクトルを示し、それぞれのろ液は植物バイオマスと共に３時間インキュベートして得られたものである。
【図１１】本発明のいくつかの実施形態における、廃棄物を分離するためのシステムを示す模式図である。
【図１２】本発明のいくつかの実施形態における、廃棄物を分離および処理するためのシステムを示す模式図である。
【発明を実施するための形態】
【００９５】
本発明は、そのいくつかの実施形態において、廃棄物処理に関する。より詳細には、これに限定されるものではないが、廃棄物を選別および／または処理するための方法およびシステム、ならびに前記方法および／またはシステムにより製造された処理材料に関する。
【００９６】
本発明の少なくとも１つの実施形態を詳細に説明する前に、本発明は、必ずしもその用途が、以下の記載に示される、および／または、図面および／もしくは実施例に説明される構成要素及び／又は方法の構造及び配置の詳細に限定されるものではないことを理解するべきである。本発明は、他の実施形態が可能であり、又は、さまざまな方法で実践若しくは遂行されることが可能である。
【００９７】
本発明者は、廃棄物に含まれる材料の比重に応じた分離は、選別物の乾燥なしにさらなる処理に付すことができる選別物の取得を、効率的且つ費用対効果の高い方法で、達成するために使用可能であることを見出した。本発明者はさらに、比重に応じた分離は、処理の進行および得られた処理材料のパラメータや性質に好影響を与えることができることも見出した。例えば、廃棄物（例えば未選別廃棄物）と水溶液などの液体との接触は、一部の材料、特に無機物を、得られた選別物から有利に分離するため、および／または、水分量を処理に特に適した量にまで増加するために利用できる。さらに、廃棄物と液体との接触による分離は、湿式廃棄物（例えば乾燥されていない廃棄物）を使用して容易に実行することができるが、湿式廃棄物はその他の分離技術においては障害となる。例えば異なる種類の材料の断片が互いに付着してしまうことによって障害をもたらす。本発明者はさらに、比重分離によって得られた処理廃棄物が、非常に優れたおよび制御可能な性質を示すことを明らかにした。
【００９８】
次に、図面を参照する。図１に、後述の実施例で詳述されるような、本発明の代表的な実施形態における、比重に応じた廃棄物の分離のための一般的手順を示す。
【００９９】
図２に、後述の実施例で詳述されるような、本発明の代表的な実施形態における、選別物の処理のための一般的手順を示す。
【０１００】
図３に、以下の本明細書中に詳述されるような、本発明の代表的な実施形態における、廃棄物の分離と処理のためのシステムを示す。図４は、以下の本明細書中に詳述されるような、本発明の代表的な実施形態における、材料（例えば選別物）の処理のためのシステムを示す。
【０１０１】
図５のＡとＢに、本発明の代表的な実施形態により製造された、比較的均質な処理材料を示す。
【０１０２】
図６〜図９のＢに、後述の実施例で詳述されるような、本発明の代表的な実施形態により製造された処理材料の物性を示す。
【０１０３】
図１０のＡとＢは、高張液がバイオマスからの炭水化物の放出を容易にすることを示す。
【０１０４】
図１１に、以下の本明細書中に詳述されるような、本発明の代表的な実施形態における、比重に応じた廃棄物の分離のためのシステムを示す。
【０１０５】
図１２は、後述の実施例で詳述されるような、本発明の代表的な実施形態における、比重に応じた廃棄物の分離および得られた選別物の処理のためのシステムを示す。
【０１０６】
本発明のいくつかの実施形態の態様によれば、廃棄物を選別して、選別物を得るための方法が提供される。いくつかの実施形態において、本発明の本態様による方法は、廃棄物に含まれる材料の比重に応じた分離によって実施される。いくつかの実施形態において分離は、廃棄物と、廃棄物の一部が中で沈降する（そして他の部分は沈降しない）ように選択された液体との接触によって実施される。
【０１０７】
本明細書を通じて、語句「廃棄物」は、例えば各自治体の固形廃物といった、実質的に固形の廃物であり、いくつかの実施形態においては、多くが家庭から得られるような廃物を指し、「くず」または「ごみ」ともいう。本明細書中で使用される語句「廃棄物」は、実質的に未選別（例えば本明細書に記載のような材料の一部を除去する前）の廃棄物、即ち、家庭廃棄物に特有の様々な材料を含み、さらに場合により、本明細書で定義されるような、一部が選別された（例えば容易にリサイクルできる物が除去された）廃棄物も含む。
【０１０８】
従って、廃棄物は固形廃棄物管理施設や廃棄物集積場で、あるいはごみ処理地から受け取った時の形状（「未選別」廃棄物という）であってもよく、代わりに、本明細書に記載の方法によるさらなる選別の前に、予備選別に付された廃棄物、即ち１以上の構成要素（例えば磁性材料など）が選択的に（一部または完全に）除去された（上記のような調達先からの）廃棄物であってもよい。廃棄物は、汚泥（例えば下水汚泥）、産業廃棄物（例えば処分された包装材料）および／または農業廃棄物など、家庭以外の調達先からの廃物を含んでいてもよい。
【０１０９】
廃棄物は典型的には液体（水や油など）、例えば廃棄物に吸収された液体および／または廃棄物中の容器に入っている液体などを含む。本明細書に記載の、選別のための方法は、液体との接触によって実施されるため、場合によっては廃棄物をあらかじめ乾燥をさせることなく選別できることを理解されたい。
【０１１０】
本明細書を通じて、語句「選別物」は、原料となる材料（例えば廃棄物）に含まれる材料の一部の除去によって得られた材料であって、原料となる材料とは異なる組成を有する材料を説明するのに使用される。「原料となる材料」とは、例えば、本明細書に記載のような選別に付される、本明細書に記載のような廃棄物を指す。
【０１１１】
本明細書を通じて、用語「選別」およびその文法的な派生語は、本明細書で定義されるような選別物を、本明細書で定義されるような原料となる材料（例えば廃棄物）から得るための処理を説明するのに使用される。
【０１１２】
本明細書を通じて、用語「処理」およびその文法的な派生語は、材料（例えば廃棄物）に対して実行される行為に関連して、材料の組成、化学的性質および／または物性の変化を説明するのに使用され、変化によって、本明細書で「処理材料」という、処理に付される材料とは異なった組成、化学的性質および／または物性を持つ、異なった第２の材料が得られる。本明細書で使用される用語「処理」は、本明細書で定義されるような選別を含むが、選別に限定されるものではない。
【０１１３】
明確化のために、用語「処理材料」は一般的に本明細書において、選別以外の手順によって得られた材料を説明するのに使用される（一方、選別によって得られた材料は「選別物」という）。選別以外の手順とは、例えば（本明細書で定義されたような）選別物を選別以外の処理（例えば加熱）に付すことである。
【０１１４】
本発明の本態様におけるいくつかの実施形態によれば、本発明の方法は、あらかじめ選択した範囲内の比重を有する材料が豊富に含まれる選別物を提供し、ここで液体は、あらかじめ選択した範囲に応じて選択される（例えば以降でさらに詳述するように、適切な濃度の塩水溶液が選択される）。
【０１１５】
本明細書に記載の任意の実施形態のうち、いくつかの実施形態において、選別物はあらかじめ選択した範囲内の比重を有する材料を少なくとも９０重量パーセント含有する。いくつかの実施形態において、選別物はあらかじめ選択した範囲内の比重を有する材料を少なくとも９５重量パーセント含有する。いくつかの実施形態において、選別物はあらかじめ選択した範囲内の比重を有する材料を少なくとも９８重量パーセント含有する。いくつかの実施形態において、選別物はあらかじめ選択した範囲内の比重を有する材料を少なくとも９９重量パーセント含有する。９０重量パーセントと９９．９重量パーセントの間の任意の値もこれらの実施形態において想定される。
【０１１６】
本明細書で使用される用語「比重」は、同じ条件（例えば温度や圧力）における、真水の密度に対する材料の密度の比率を指す。従って、真水の比重は１と定義される。本明細書に記載の任意の実施形態のうち、いくつかの実施形態において、比重は、室温（例えば２５℃）および大気圧における比重のことである。しかしながら、比重は比率であるため、密度に比べ条件（例えば温度や圧力）の変化に対する感度は低い。そのため、本明細書に記載の任意の実施形態のうち、いくつかの実施形態において、比重は作業環境下での比重のことである。例えば、作業環境下での周囲温度は、例えば約０℃から５０℃までの範囲内で変化し得、周囲圧力は場所の標高によって変化しうる。
【０１１７】
比重のあらかじめ選択した範囲は、その上限値と下限値により特徴づけられていてもよく、代わりに、範囲は制限のない範囲、例えば上限値があって下限値はない、または下限値があって上限値はないという特徴を持つものでもよい。
【０１１８】
本明細書に記載の任意の実施形態のうち、いくつかの実施形態において、あらかじめ選択した範囲は１．２５以下、即ち、あらかじめ選択した範囲の上限値が１．２５以下であって、範囲全体が１．２５以下となる。いくつかの実施形態において、あらかじめ選択した範囲は１．２２５以下である。いくつかの実施形態において、あらかじめ選択した範囲は１．２０以下である。いくつかの実施形態において、あらかじめ選択した範囲は１．１７５以下である。いくつかの実施形態において、あらかじめ選択した範囲は１．１５以下である。いくつかの実施形態において、あらかじめ選択した範囲は１．１２５以下である。いくつかの実施形態において、あらかじめ選択した範囲は１．１０以下である。
【０１１９】
本明細書に記載の任意の実施形態のうち、いくつかの実施形態において、前記選別物は、前記液体の比重より低い比重を有する材料を（選別物の由来となった廃棄物に比べて）豊富に含有する。これらいくつかの実施形態において、前記方法は、前記液体内に沈降する材料を廃棄物から除去して選別物を得ることにより実施される。
【０１２０】
本明細書に記載の任意の実施形態のうち、いくつかの実施形態において、前記選別物は、前記液体の比重より高い比重を有する材料を（選別物の由来となった廃棄物に比べて）豊富に含有する。これらいくつかの実施形態において、前記方法は、前記液体内に沈降しない材料を廃棄物から除去して選別物を得ることにより実施される。
【０１２１】
本明細書に記載の任意の実施形態のうち、いくつかの実施形態において、前記選別物は、第１液体（例えば塩水溶液）の比重より低く、第２液体（例えば真水または希釈塩水溶液）の比重より高い比重を有する材料を（選別物の由来となった廃棄物に比べて）豊富に含有する。これらいくつかの実施形態において、前記方法は第１液体に沈降する材料を廃棄物から除去するための工程、および第２液体に沈降しない材料を廃棄物から除去するための工程を包含する。
【０１２２】
本明細書中、用語「沈降」は、液体の底部までの沈降（例えば沈殿）、および液体の液面より下への沈降を含む。
【０１２３】
比重に応じた廃棄物の選別に関する、任意の実施形態のうちのいくつかにおいては、廃棄物中の（有機物よりもより高密度であることが多い）無機物の少なくとも一部が液体の底部まで沈降する。
【０１２４】
比重に応じた廃棄物の選別に関する、任意の実施形態のうちのいくつかにおいては、液体の底部まで沈降する材料を（例えば沈殿物の除去によって）除去し、実質的にその他すべての材料を回収する。
【０１２５】
比重に応じた廃棄物の選別に関する、任意の実施形態のうちのいくつかにおいては、液体に浮遊する材料を（例えば液体の液面をすくい取ることによって）回収し、実質的にその他すべての材料を除去する。
【０１２６】
比重に応じた廃棄物の選別に関する、任意の実施形態のうちのいくつかにおいて、廃棄物の分離は、液体から実質的にすべての材料（例えば、回収した選別物、および液体から取り除いた選別物を得るために、廃棄物から除去した材料の両方）の除去を含み、それによって液体はさらなる比重に応じた廃棄物の分離に再利用することができる。液体からの除去は、例えば、浮遊する材料の液面からのすくい取り、沈殿した材料の除去、および／または、液体の液面より下に沈降するが、底部まで沈降しない材料のろ過による除去などである。
【０１２７】
比重に応じた廃棄物の選別に関する、任意の実施形態のうちのいくつかにおいては、廃棄物を液体内で攪拌する、例えば少なくとも１つのパドルの回転（例えばパドルホイールの回転）によって行う。攪拌は、液体内で材料の分離がなされるほど十分に静かであるが、（例えば、お互いに付着していることがある）異なった種類の材料の分離を容易にするほど十分に激しい攪拌となるように選択されてもよい。
【０１２８】
比重に応じた廃棄物の選別に関する、任意の実施形態のうちのいくつかにおいて、攪拌は、１２０回／分以下の（例えば回転、振動、かき混ぜなどの）摂動を含む。いくつかの実施形態において、攪拌は６０回／分以下の摂動を含む。いくつかの実施形態において、攪拌は３０回／分以下の摂動を含む。いくつかの実施形態において、攪拌は２０回／分以下の摂動を含む。いくつかの実施形態において、攪拌は１０回／分以下の摂動を含む。
【０１２９】
前記液体は任意の種類の液体であってよく、純粋な液体、溶液および懸濁液を含む。
【０１３０】
比重に応じた廃棄物の選別に関する、任意の実施形態のうちのいくつかにおいて、前記液体は水性液体である。
【０１３１】
本明細書で使用される語句「水性液体」は、液体に含まれる液状化合物（例えば液体内に懸濁および／または溶解している固形物を除いたもの）の少なくとも５０重量パーセントが水である液体を指す。いくつかの実施形態において、少なくとも６０重量パーセントが水である。いくつかの実施形態において、少なくとも７０重量パーセントが水である。いくつかの実施形態において、少なくとも８０重量パーセントが水である。いくつかの実施形態において、少なくとも９０重量パーセントが水である。いくつかの実施形態において、少なくとも９５重量パーセントが水である。いくつかの実施形態において、少なくとも９８重量パーセントが水である。いくつかの実施形態において、少なくとも９９重量パーセントが水である。いくつかの実施形態において、液状成分は実質的に水からなる。
【０１３２】
比重に応じた廃棄物の選別に関する、任意の実施形態のうちのいくつかにおいて、前記液体は溶液、例えば水溶液である。溶液（例えば水溶液）に適切な溶質としては、水溶性の塩類、即ち、水中でイオンを形成する任意の化合物（例えば塩化ナトリウム、塩化カリウム、臭化ナトリウム、臭化カリウム、塩化カルシウム、硝酸カルシウム、炭酸カリウム）、および水溶性の炭水化物（例えばブドウ糖、ショ糖、乳糖、果糖）が挙げられる。
【０１３３】
比重に応じた廃棄物の選別に関する、任意の実施形態のうちのいくつかにおいて、前記溶質は塩である、即ち、液体は塩水溶液（イオン溶液）である。いくつかの実施形態において、塩は塩化ナトリウムを含む。塩化ナトリウムは実質的に純粋であってもよい。上記に代えて、塩化ナトリウムは、例えば海塩のように、他の塩類と混合されていてもよい。
【０１３４】
比重に応じた廃棄物の選別に関する、任意の実施形態のうちのいくつかにおいて、前記液体は海水（例えば真水で希釈した海水および／または濃縮海水、即ち、含有する水の一部が除去された海水）を含有する。いくつかの実施形態において、液体は実質的に海水からなる。
【０１３５】
比重に応じた廃棄物の選別に関する、任意の実施形態のうちのいくつかにおいて、前記液体は懸濁液、例えば水性懸濁液である。懸濁液のための適切な懸濁物質としては、水不溶性の塩類および／または金属物質、例えば炭酸カルシウム、鉄粉およびフェロシリコン（ＦｅＳｉ）が挙げられる。いくつかの実施形態において、懸濁物質は磁気を帯びており、そのため分離した廃棄物からの（例えば再利用のための）除去が容易である。
【０１３６】
比重は、廃棄物から分離したい材料、および／または（例えばさらなる処理のために）廃棄物中に保持しておきたい材料に応じて選択されてもよい。
【０１３７】
溶液または懸濁液の比重は、溶質や懸濁物質の濃度の制御により、分離要件に応じて細かく制御することができる。
【０１３８】
従って、例えば、高比重によって特徴づけられる材料のみを分離したい場合、比較的高い比重（しかし分離するべき材料の比重よりも低い比重）を有する溶液または懸濁液を使用するため、高濃度の溶質または懸濁物質が含有される。
【０１３９】
水の比重と同じか、低い比重を有する材料（例えば有機物）のみを廃棄物中に保持したい場合、水の比重よりもわずかに高い比重を有する溶液または懸濁液を使用するため、比較的低い濃度の溶質または懸濁物質が含有される。
【０１４０】
比重に応じた廃棄物の選別に関する、任意の実施形態のうちのいくつかにおいて、前記液体の比重は１．００〜２．５０の範囲内にある。
【０１４１】
２．５０以下の比重は、例えば、廃棄物中に存在しうるすべてあるいはほとんどの無機物の除去のために適切でありうる。例えば、窓ガラスの比重は約２．５８、シリカの比重は約２．６５、アルミニウムの比重は約２．７であり、その他の鉱物や金属の比重は典型的にはさらに高い。比重に応じた廃棄物の選別に関する、任意の実施形態のうちのいくつかにおいて、前記液体の比重は少なくとも２．００であり、例えば２．００〜２．５０の範囲内にある。少なくとも２．００の比重は、例えば、すべてあるいはほとんどの、植物材料、動物材料および（例えばゴムやプラスチックなどの）ポリマー材料などの有機物の保持に適切であると考えられる。
【０１４２】
本明細書中、「動物材料」は、動物に由来する材料を指し、「植物材料」は植物または菌類に由来する材料を指す。ここで、石炭製品や石油製品などの、遠い過去にのみ生息していた生物に由来する製品は、本明細書中では動物材料または植物材料と見なさない。
【０１４３】
比重に応じた廃棄物の選別に関する、任意の実施形態のうちのいくつかにおいて、前記液体の比重は少なくとも１．５０であり、例えば１．５０〜２．００の範囲内にある。少なくとも１．５０の比重は、大多数の有機物の保持に適切でありうる。いくつかの実施形態において、比重は少なくとも１．６０である。いくつかの実施形態において、比重は少なくとも１．７０である。いくつかの実施形態において、比重は少なくとも１．８０である。いくつかの実施形態において、比重は少なくとも１．９０である。
【０１４４】
比重に応じた廃棄物の選別に関する、任意の実施形態のうちのいくつかにおいて、前記液体の比重は少なくとも１．２０であり、例えば１．２０〜１．５０の範囲内である。少なくとも１．２０の比重は、一部の有機物（例えば合成ポリマー）は除去するが、多くの、さらには大部分の有機物を保持するのに適切でありうる。いくつかの実施形態において、前記液体の比重は少なくとも１．２５である。いくつかの実施形態において、前記液体の比重は少なくとも１．３０である。いくつかの実施形態において、前記液体の比重は少なくとも１．３５である。いくつかの実施形態において、前記液体の比重は少なくとも１．４０である。いくつかの実施形態において、前記液体の比重は少なくとも１．４５である。
【０１４５】
比重に応じた廃棄物の選別に関する、任意の実施形態のうちのいくつかにおいて、前記液体の比重は少なくとも１．０１であり、例えば１．０１〜１．２０の範囲内である。１．０１〜１．２０の範囲内の比重は、多くの合成ポリマー、例えば熱硬化性ポリマー、融点が２５０℃以上の合成ポリマー（例えばポリエチレンテレフタレート（ＰＥＴ）やポリテトラフルオロエチレン（ＰＴＦＥ）など）およびポリ塩化ビニル（ＰＶＣ）は除去するが、多くの、さらには大部分の動物材料および植物材料を保持するのに適切でありうる。
【０１４６】
本明細書中、用語「熱硬化性」は、任意の技術によって不可逆的に硬化した合成ポリマーを指し、このような技術としては、加熱による硬化、（エポキシ樹脂内でのような）化学反応による硬化、および照射による硬化が挙げられる。熱硬化性ポリマーの例には、熱硬化性ポリエステル（例えばファイバーグラスに使用されるもの）、ポリウレタン、加硫ゴム、フェノールホルムアルデヒド（例えばベークライト（商標）ポリマー）、Ｄｕｒｏｐｌａｓｔ、尿素ホルムアルデヒド（例えば合板に使用されるもの）、メラミン樹脂、エポキシ樹脂、ポリイミド、シアン酸エステルおよびポリシアヌレートが挙げられるが、これらに限定されるものではない。
【０１４７】
特定の理論に縛られるものではないが、得られた選別物における、熱硬化性ポリマー、高融点（例えば２５０℃以上）の合成ポリマーおよび／またはＰＶＣの割合を低下させると、選別物は（例えば本明細書に記載のような）処理に、より適したものになると考えられる。さらに、選別物の由来となった廃棄物に比べて、上記のようなポリマーの割合が低下した選別物を得るためには、本明細書に記載のような比重に応じた分離は特に便利な方法であると考えられる。
【０１４８】
比重に応じた廃棄物の選別に関する、任意の実施形態のうちのいくつかにおいて、液体の比重は約１．２５以下（例えばおよそ海塩の飽和水溶液の比重）である。いくつかの実施形態において、比重は１．２０以下である。いくつかの実施形態において、比重は１．１５以下である。
【０１４９】
比重に応じた廃棄物の選別に関する、任意の実施形態のうちのいくつかにおいて、液体の比重は少なくとも１．０５である。いくつかの実施形態において、比重は１．０５〜１．２５の範囲内にある。いくつかの実施形態において、比重は１．０５〜１．２０の範囲内にある。いくつかの実施形態において、比重は１．０５〜１．１５の範囲内にある。
【０１５０】
比重に応じた廃棄物の選別に関する、任意の実施形態のうちのいくつかにおいて、液体の比重は少なくとも１．０６である。いくつかの実施形態において、比重は１．０６〜１．２５の範囲内にある。いくつかの実施形態において、比重は１．０６〜１．２０の範囲内にある。いくつかの実施形態において、比重は１．０６〜１．１５の範囲内にある。
【０１５１】
比重に応じた廃棄物の選別に関する、任意の実施形態のうちのいくつかにおいて、液体の比重は少なくとも１．０７（例えば、約１０重量パーセント濃度の塩化ナトリウム水溶液）である。いくつかの実施形態において、比重は１．０７〜１．２５の範囲内にある。いくつかの実施形態において、比重は１．０７〜１．２０の範囲内にある。いくつかの実施形態において、比重は１．０７〜１．１５の範囲内にある。
【０１５２】
比重に応じた廃棄物の選別に関する、任意の実施形態のうちのいくつかにおいて、液体の比重は少なくとも１．０８である。いくつかの実施形態において、比重は１．０８〜１．２５の範囲内にある。いくつかの実施形態において、比重は１．０８〜１．２０の範囲内にある。いくつかの実施形態において、比重は１．０８〜１．１５の範囲内にある。
【０１５３】
比重に応じた廃棄物の選別に関する、任意の実施形態のうちのいくつかにおいて、液体の比重は少なくとも１．０９である。いくつかの実施形態において、比重は１．０９〜１．２５の範囲内にある。いくつかの実施形態において、比重は１．０９〜１．２０の範囲内にある。いくつかの実施形態において、比重は１．０９〜１．１５の範囲内にある。
【０１５４】
比重に応じた廃棄物の選別に関する、任意の実施形態のうちのいくつかにおいて、液体の比重は少なくとも１．１０である。いくつかの実施形態において、比重は１．１０〜１．２５の範囲内にある。いくつかの実施形態において、比重は１．１０〜１．２０の範囲内にある。いくつかの実施形態において、比重は１．１０〜１．１５の範囲内にある。
【０１５５】
比重に応じた廃棄物の選別に関する、任意の実施形態のうちのいくつかにおいて、液体の比重は少なくとも１．１１（例えば、約１５重量パーセント濃度の塩化ナトリウム水溶液）である。いくつかの実施形態において、比重は１．１１〜１．２５の範囲内にある。いくつかの実施形態において、比重は１．１１〜１．２０の範囲内にある。
【０１５６】
比重に応じた廃棄物の選別に関する、任意の実施形態のうちのいくつかにおいて、液体の比重は少なくとも１．１２である。いくつかの実施形態において、比重は１．１２〜１．２５の範囲内にある。いくつかの実施形態において、比重は１．１２〜１．２０の範囲内にある。
【０１５７】
比重に応じた廃棄物の選別に関する、任意の実施形態のうちのいくつかにおいて、液体の比重は少なくとも１．１３である。いくつかの実施形態において、比重は１．１３〜１．２５の範囲内にある。いくつかの実施形態において、比重は１．１３〜１．２０の範囲内にある。
【０１５８】
比重に応じた廃棄物の選別に関する、任意の実施形態のうちのいくつかにおいて、液体の比重は少なくとも１．１４である。いくつかの実施形態において、比重は１．１４〜１．２５の範囲内にある。いくつかの実施形態において、比重は１．１４〜１．２０の範囲内にある。
【０１５９】
比重に応じた廃棄物の選別に関する、任意の実施形態のうちのいくつかにおいて、液体の比重は少なくとも１．１５（例えば、約２０重量パーセント濃度の塩化ナトリウム水溶液）である。いくつかの実施形態において、比重は１．１５〜１．２５の範囲内にある。いくつかの実施形態において、比重は１．１５〜１．２０の範囲内にある。
【０１６０】
比重に応じた廃棄物の選別に関する、任意の実施形態のうちのいくつかにおいて、液体の比重は少なくとも１．１７５である。いくつかの実施形態において、比重は１．１７５〜１．２５の範囲内にある。いくつかの実施形態において、比重は１．１７５〜１．２０の範囲内にある。
【０１６１】
比重に応じた廃棄物の選別に関する、任意の実施形態のうちのいくつかにおいて、液体の比重は少なくとも１．２０である。いくつかの実施形態において、比重は１．２０〜１．２５の範囲内にある。
【０１６２】
比重に応じた廃棄物の選別に関する、任意の実施形態のうちのいくつかにおいて、液体の比重は約１．０３以下であり、例えば１．０１〜１．０３の範囲内にある。海水の比重は１．０２〜１．０３の範囲内、典型的には約１．０２５であるため、例えば海水、または希釈海水を使用することによって、ある範囲内の比重を容易かつ安価に得ることができる。
【０１６３】
一般的に、比較的低い比重（例えば１．２５以下、１．２０以下）を有する液体は、比較的容易に調製および使用することができ、一般的で安価な材料の溶液から容易に得ることができる。例えば、塩化ナトリウム水溶液の比重は、その濃度に応じて、１．００〜１．２０の範囲にある。比較的低比重は、無機物の効率的な除去に特に適しており、こういった無機物としては、例えば、純粋な無機物よりも比重の低い複合材料（例えば、ファイバーグラス、およびガラスフィラーを含むポリマー）や、（例えば本明細書に記載のような）ＰＶＣ、ＰＥＴ、ＰＴＦＥおよび熱硬化性ポリマーなどの、比較的高密度の有機物が挙げられる。
【０１６４】
比重に応じた廃棄物の選別に関する、任意の実施形態のうちのいくつかにおいて、少なくとも１．２０、場合により少なくとも１．２５の比重は、カルシウム塩類、マグネシウム塩類、遷移金属塩類、臭化物塩類などの高密度の水溶性塩類の使用、および／またはその懸濁液の使用によって得られる。
【０１６５】
比重に応じた廃棄物の選別に関する、任意の実施形態のうちのいくつかにおいて、廃棄物と塩溶液との接触は、（選別処理を容易にすることに加えて、）得られた選別物中での微生物（例えば細菌）の生存および／または活性を阻害する。このような阻害は、塩水中での食品保存（例えばピクルス液への漬け込み）に類似する。このような阻害は、例えば選別物の衛生状態を高め、および／または選別物の悪臭を低下させることで、選別物の取り扱いおよび／または貯蔵を容易にする。
【０１６６】
比重に応じた廃棄物の選別に関する、任意の実施形態のうちのいくつかにおいて、溶液中の塩濃度は、溶液と接触させる廃棄物、および／またはそこから得られる、（本明細書に記載のような）選別物および／または処理材料における、微生物（例えば細菌）の生存および／または活性を阻害可能なように選択する。
【０１６７】
比重に応じた廃棄物の選別に関する、任意の実施形態のうちのいくつかにおいて、塩溶液（例えば塩水溶液）の塩（例えば塩化ナトリウム、海塩）の濃度は少なくとも３重量パーセントである。いくつかの実施形態において、塩濃度は３〜３５重量パーセントの範囲内にある。いくつかの実施形態において、塩濃度は３〜３０重量パーセントの範囲内にある。いくつかの実施形態において、塩濃度は３〜２５重量パーセントの範囲内にある。
【０１６８】
比重に応じた廃棄物の選別に関する、任意の実施形態のうちのいくつかにおいて、塩溶液中（例えば塩水溶液）の塩（例えば塩化ナトリウム、海塩）の濃度は少なくとも５重量パーセントである。いくつかの実施形態において、塩濃度は５〜３５重量パーセントの範囲内にある。いくつかの実施形態において、塩濃度は５〜３０重量パーセントの範囲内にある。いくつかの実施形態において、塩濃度は５〜２５重量パーセントの範囲内にある。
【０１６９】
比重に応じた廃棄物の選別に関する、任意の実施形態のうちのいくつかにおいて、塩溶液中（例えば塩水溶液）の塩（例えば塩化ナトリウム、海塩）の濃度は少なくとも１０重量パーセントである。いくつかの実施形態において、塩濃度は１０〜３５重量パーセントの範囲内にある。いくつかの実施形態において、塩濃度は１０〜３０重量パーセントの範囲内にある。いくつかの実施形態において、塩濃度は１０〜２５重量パーセントの範囲内にある。
【０１７０】
比重に応じた廃棄物の選別に関する、任意の実施形態のうちのいくつかにおいて、塩溶液中（例えば塩水溶液）の塩（例えば塩化ナトリウム、海塩）の濃度は少なくとも１５重量パーセントである。いくつかの実施形態において、塩濃度は１５〜３５重量パーセントの範囲内にある。いくつかの実施形態において、塩濃度は１５〜３０重量パーセントの範囲内にある。いくつかの実施形態において、塩濃度は１５〜２５重量パーセントの範囲内にある。
【０１７１】
比重に応じた廃棄物の選別に関する、任意の実施形態のうちのいくつかにおいて、塩溶液中（例えば塩水溶液）の塩（例えば塩化ナトリウム、海塩）の濃度は少なくとも２０重量パーセントである。いくつかの実施形態において、塩濃度は２０〜３５重量パーセントの範囲内にある。いくつかの実施形態において、塩濃度は２０〜３０重量パーセントの範囲内にある。いくつかの実施形態において、塩濃度は２０〜２５重量パーセントの範囲内にある。
【０１７２】
特定の理論に縛られるものではないが、廃棄物と、１０重量パーセント以上、特に１５重量パーセント以上、とりわけ２０重量パーセント以上の塩濃度を有する塩溶液との接触は、溶液と接触した廃棄物における微生物（例えば細菌）の生存および／または活性の阻害だけではなく、そこから得られる、（本明細書に記載のように）選別物および／または処理材料における微生物（例えば細菌）の生存および／または活性の阻害にも特に効果的である。即ち、（材料が塩溶液から除去された後に）選別物および／または処理材料に残った残留塩は、微生物の生存および／または活性を、比重に応じた分離が完了した後も、長期間効果的に阻害できると考えられる。
【０１７３】
動物材料または植物材料（例えばリグニン）に由来のセルロースやその他化合物は、約１．５の比重により特徴づけられるが、動物材料および植物材料は、典型的にはそれよりも大幅に低い比重を示す。この低比重は、多孔性（例えば、ほとんどの木材の比重を１未満に低下させる木材の空隙）および／またはそこに含有される大量の水（それによって比重は１近傍となる）によるものであると理解されたい。従って、多くの材料の比重は、その材料の水分量および／または多孔性の指標となる。
【０１７４】
比重に応じた廃棄物の選別に関する、任意の実施形態のうちのいくつかにおいて、（本明細書に記載のような）比較的高い比重での材料の除去は、（例えば、比較的湿気のある動物材料および／または植物材料は保持するが、比較的乾燥した動物材料および／または植物材料は除去することによって）材料の水分量を増加させ得るため、得られた選別物の水分量は、前記廃棄物の水分量よりも高い（例えば、これは分離処理の際に水を吸収しなくてもである）。従って、本明細書に記載のような材料の除去は、水の吸収を容易にするおよび／または比較的乾燥した材料を除去することによって、廃棄物に対する得られた選別物の水分量を（例えば本明細書に記載の水分量にまで）増加させるために使用しうる。
【０１７５】
比重に応じた廃棄物の選別に関する、任意の実施形態のうちのいくつかにおいて、（例えば本明細書に記載のような）比較的高比重の材料の除去は、（平均）比重の低下した選別物をもたらす。その比重は、例えば、１．２０未満、場合により１．１５未満、場合により１．１０未満、場合により１．０５未満、および場合により１．００未満である。
【０１７６】
比重に応じた廃棄物の選別に関する、任意の実施形態のうちのいくつかにおいて、選別物は少なくとも９０重量パーセント（乾燥重量）の有機物を含有する。これは、例えば無機物が中で沈降する液体を選択することによって達成される。
【０１７７】
比重に応じた廃棄物の選別に関する、任意の実施形態のうちのいくつかにおいて、選別物は、少なくとも９０重量パーセント（乾燥重量）の、熱硬化性ポリマーと融点が２５０℃以上の合成ポリマー（例えばＰＥＴ、ＰＴＦＥ）とを除いた有機物を含有する。これは、例えば当該ポリマーが沈降する液体を選択することによって達成される。
【０１７８】
比重に応じた廃棄物の選別に関する、任意の実施形態のうちのいくつかにおいて、選別物は少なくとも９０重量パーセント（乾燥重量）のＰＶＣ以外の有機物を含有する。これは、例えばＰＶＣが中で沈降する液体を選択することによって達成される。
【０１７９】
比重に応じた廃棄物の選別に関する、任意の実施形態のうちのいくつかにおいて、選別物は、熱硬化性ポリマーと、融点が２５０℃以上の合成ポリマー（例えばＰＥＴ、ＰＴＦＥ）と、ポリ塩化ビニル（ＰＶＣ）とを除いた有機物を少なくとも９０重量パーセント（乾燥重量）含有する。これは、例えば当該ポリマーが沈降する液体を選択することによって達成される。
【０１８０】
この点において、熱硬化性ポリマー、融点が２５０℃以上の合成ポリマー（例えばＰＥＴ、ＰＴＦＥ）およびポリ塩化ビニル（ＰＶＣ）は、典型的には比較的高い比重により特徴づけられることを理解されたい。
【０１８１】
例えば、２５０℃以上の融点により特徴づけられる合成ポリマーの中で、ＰＥＴ（例えば、食品や液体の容器に使用されるが故に、廃棄物中に特に広く分布している合成ポリマー）は、典型的には１．３７〜１．４５５の範囲内の比重を示し、ＰＴＦＥは典型的には２．１〜２．２の範囲内の比重を示す。
【０１８２】
同様に、ポリ塩化ビニル（広く分布するポリマー）は、硬く、比較的純粋な形態では、典型的には１．３５〜１．４５の範囲内の比重を示すが、可撓性のある形態のポリ塩化ビニルは、可塑剤の存在故に、より低い比重（例えば１．１〜１．３の範囲）を示す。従って、比重が１．１未満の液体は、実質的にすべてのポリ塩化ビニルの除去に適切であり、一方、比重が中程度に、より高い（例えば１．１〜１．３の範囲内）の液体は、ポリ塩化ビニルの大部分を除去するのに適切であり得る。
【０１８３】
さらに、熱硬化性ポリマーは典型的には、ポリマーの比重増加をもたらすヘテロ原子（例えば窒素、酸素、硫黄）を含み、ヘテロ原子は、例えばそのエステル基、ウレタン基、および加硫ゴムの硫黄架橋などの中に含まれる。
【０１８４】
廃棄物と、比重に応じた分離のための液体との（本明細書に記載の、任意のそれぞれの実施形態による）接触は、廃棄物に元からあって、比重に応じた分離のための液体に対して混和性である液体の部分除去をもたらしうることを理解されたい。これは、選別物が液体から除去される時に液体同士は混じり合ったままだからである。例えば、元となる廃棄物中の水性液体は、本明細書に記載の任意のそれぞれの実施形態による水性液体（例えば塩溶液）との接触に際し、少なくとも部分的に除去されてもよい。
【０１８５】
さらに、比重に応じた分離のための液体（例えば水溶液）に対し非混和性である液体（例えば油）は、廃棄物中に一般的に存在し、分離処理の際に別の液層を形成する。ここで別の液層とは、例えば、（浮遊してはいるが、部分的に水性液体中に沈んでいる固形物質とは対照的に）水性液体の液面に浮遊している油の層である。
【０１８６】
比重に応じた廃棄物の選別に関する、任意の実施形態のうちのいくつかにおいて、本方法は、（材料の比重に応じた分離のための１回以上の任意のサイクルの一部として）、元となる廃棄物に含まれる（比重に応じた分離のための液体に対し非混和性である）液体の少なくとも一部の、その他の廃棄物および比重に応じた分離のための液体からの分離をさらに包含する。いくつかの実施形態において、元となる廃棄物中の油であって、比重に応じた分離のための液体（例えば塩溶液）の液面に浮遊するものが分離される。
【０１８７】
比重に応じた廃棄物の選別に関する、任意の実施形態のうちのいくつかにおいて、選別物の油の濃度は、選別前の廃棄物の油の濃度に比べて低い。
【０１８８】
本明細書中、用語「油」は、水に対し非混和性の液体を指し、０℃〜１００℃の範囲内の温度で液体である材料を含む。
【０１８９】
本明細書に記載の任意の実施形態のうち、いくつかの実施形態において、油は０℃〜５０℃の範囲内の温度で液体である。本明細書に記載の任意の実施形態のうち、いくつかの実施形態において、油は２０℃で液体である。
【０１９０】
本明細書中、語句「水に対し非混和性」とは、少なくとも水の一部分と、その他の液体（例えば本明細書で定義されたような油）とについて、当該液体と水とが互いに均質な溶液を形成せず、別々の相に分離することを意味する。
【０１９１】
本明細書に記載の任意の実施形態のうち、いくつかの実施形態において、油はｌｏｇＰ値（分配係数の対数）が少なくとも１であることによって特徴づけられる化合物から構成される。いくつかの実施形態において、油の中の化合物のｌｏｇＰ値は少なくとも１．５である。いくつかの実施形態において、油の中の化合物のｌｏｇＰ値は少なくとも２である。
【０１９２】
本明細書中、用語「ｌｏｇＰ値」は、化合物が１−オクタノールと水という（別々の相を形成する）組み合わせと接触した際の、水中の化合物濃度に対する１−オクタノール中の化合物濃度の比率の対数を指す。濃度はイオン化していない形態の化合物に関する。
【０１９３】
本明細書に記載の任意のそれぞれの実施形態による、非混和性液体の除去は、当技術分野で知られている標準的な技術を使用して実行してもよい。例えば、油の層は、堰スキマー（ｗｅｉｒｓｋｉｍｍｅｒ）、および／または疎油性のおよび／または金属製のスキマーを使用し、（例えばドラム缶、ロープ、ディスク、ベルトなど油を付着させ除去するための回転要素を使用して）、水溶液の液面からすくい取ってもよい。（任意の種類の）スキマーは、油が効果的にすくい取られるほど十分な量が存在しなくなった時に、すくい取りを停止するように構成されていてもよい。
【０１９４】
比重に応じた廃棄物の選別に関する、任意の実施形態のうちのいくつかにおいて、比重に応じた分離のための液体から（例えば液体の液面から油をすくい取ることによって）分離された油は、例えばさらなる油の処理のための原料として使用するために回収される。
【０１９５】
上記に代えて、または上記に加えて、油の分離は、油の含有量がより少ない選別物を得るため、および／または、本明細書に記載の処理で使用される液体中の油である不純物のレベルを低下させるためであってもよい。いくつかのそのような実施形態では、分離された油は処分される。
【０１９６】
比重に応じた廃棄物の選別に関する、任意の実施形態のうちのいくつかにおいて、油は分離処理の際に廃棄物中の細胞から放出された脂質を含有している。ここで分離処理とは、例えば細胞を浸透圧ストレスに付す塩水溶液（例えば高張液）との接触である。
【０１９７】
材料の除去は、細断の前および／または後、および／または細断の際（例えば２つの細断工程の間）に実行してもよい。
【０１９８】
比重に応じた廃棄物の選別に関する、任意の実施形態のうちのいくつかにおいて、廃棄物は細断された廃棄物である、即ち、細断された形態で得られている。例えば廃棄物は（例えばハンマーミルを使用した）粉砕に付されている。いくつかの実施形態において、細断された廃棄物はさらに本明細書に記載のように細断されている。
【０１９９】
本明細書で使用される用語「細断する」、「細断された」および「細断」、およびそれらのさらなる文法的に異なる活用形（ｄｉｖｅｒｓｉｏｎｓ）は、材料（例えば廃棄物、選別物）の固形構成要素の任意の機械的手段によるサイズの低下を指し、機械的手段としては、切断、角切り、研削、潰崩、切断、引き裂きおよび粉砕などが挙げられる。
【０２００】
当技術分野における種々の機器が廃棄物の細断に使用可能であり、工業用のシュレッダー、グラインダー、チッパーおよび造粒機が挙げられるが、これらに限定されるものではない。細断のために使用する機器は、廃棄物中に存在する硬い物質、例えば金属、ガラス、粘土および石などの取り扱いに適切であるように意図されていてもよく、それは、例えばステンレス鋼やチタンなどの強靭な材料でできた刃やプレートを使用することによってなされる。
【０２０１】
本明細書中、用語「シュレッダー」は、本明細書で定義されたような、細断のために構成されたすべての機器を含む。
【０２０２】
比重に応じた廃棄物の選別に関する、任意の実施形態のうちのいくつかにおいて、廃棄物は、液体との接触による材料の除去（例えば本明細書に記載のような、例えば選別）の前に細断され、それにより、例えば互いに付着している異なる種類の材料（例えばプラスチックに付着している金属）の分離を容易にする、および／または、ガスの放出および液体の廃棄物粒子の隙間への流入を容易にする。いくつかの実施形態において、材料が除去される時の、細断された材料中の固形粒子の直径は５０ｍｍ未満であり、場合により直径は２０ｍｍ未満である。いくつかの実施形態において、材料が除去される時の、固形粒子の直径は１０ｍｍ未満である。
【０２０３】
いくつかの実施形態において、材料の除去の前の細断はハンマー、例えばハンマーミルにより実施（例えば粉砕）される。
【０２０４】
特定の理論に縛られるものではないが、ハンマーは、硬い材料の除去にまだ付されていない廃棄物中に存在する硬い材料（例えば鉱物、セラミック、ガラス、金属）に関連する損傷に対して、比較的抵抗性があると考えられる。
【０２０５】
比重に応じた廃棄物の選別に関する、任意の実施形態のうちのいくつかにおいて、選別物は、液体との接触による材料の除去に続いて、（例えば本明細書に記載の粒子サイズへの細断によって）細断され、それにより、例えば細断を実施する装置に損傷を与えうる、硬く高密度の材料（例えば無機物）を除去する、および／または、廃棄物の粒子を材料除去に干渉するほど小さくはしない。例えば、小さい粒子は一般的に大きな粒子に比べ、比重に応じてよりゆっくりと分離する。いくつかの実施形態において、材料が除去される時の固形粒子の直径は少なくとも２ｍｍである。いくつかの実施形態において、材料が除去される時の固形粒子の直径は少なくとも５ｍｍである。いくつかの実施形態において、材料が除去される時の固形粒子の直径は少なくとも１０ｍｍである。
【０２０６】
細断に関連する本明細書に記載の任意の実施形態のうち、いくつかの実施形態において、材料の除去に続く細断は、（例えば刃および／またはプレートによる）切断により、例えば工業用シュレッダーの中で実施される。
【０２０７】
特定の理論に縛られるものではないが、このような細断技術は、さらなる処理（例えば本明細書に記載のような混合および加熱）により適切でありうる比較的小さい粒子を形成するのに特に適切であるが、硬く高密度の材料（例えば無機物）の影響を比較的受けやすいため、そのような材料の量を低下させた選別物に適切であると考えられる。
【０２０８】
比重に応じた廃棄物の選別に関する、任意の実施形態のうちのいくつかにおいて、廃棄物は材料の除去の前に、比較的大きなサイズの粒子（例えば直径が少なくとも１０ｍｍ）にまで、例えば粉砕、ハンマーおよび／または類似の技術を用いて細断される。材料の除去に続いて、次に選別物を、さらなる処理（例えば本明細書に記載のような混合および加熱）に適切なように選択された、より小さなサイズの粒子（例えば直径が１０ｍｍ未満）にまでさらに細断してもよい。
【０２０９】
比重に応じた廃棄物の選別に関する、任意の実施形態のうちのいくつかにおいて、本方法は材料の比重に応じた分離のための１回以上のサイクルを包含する。
【０２１０】
比重に応じた廃棄物の選別に関する、任意の実施形態のうちのいくつかにおいて、（例えば本明細書に記載のように）廃棄物と水性液体とを接触させて部分選別物を得、前記部分選別物をさらに、材料の比重に応じた分離のための１回以上の追加のサイクルに付す。上述の１回以上の追加のサイクルのそれぞれにおける分離は、部分的に選別された廃棄物と、追加の液体（例えば材料の分離のための、本明細書に記載の液体）との接触を含む。
【０２１１】
本明細書中、語句「部分選別物」は、本明細書で定義されたような、さらなる選別に付すことを目的とした選別物を指す。従って、語句「選別物」は「部分選別物」を含む。
【０２１２】
それぞれのサイクルは液体（例えば塩水溶液）を用いて実施されるが、当該液体は、他のサイクルで使用した液体（例えば塩水溶液）と同じでも異なってもよく、それぞれのサイクルは、独立して、高密度材料（例えば液体中で沈降する材料）の廃棄物からの除去、または低密度材料（例えば液体に浮遊する材料）の廃棄物からの除去を含んでもよいことを理解されたい。
【０２１３】
比重に応じた廃棄物の選別に関する、任意の実施形態のうちのいくつかにおいて、材料の比重に応じた分離のための１回以上のサイクルは、そのサイクルに用いる液体に沈降する材料の除去を含む。いくつかの実施形態において、第１サイクル以外の1回以上のサイクル（即ち１回以上の追加のサイクル）は、そのサイクルに用いる液体（即ち本明細書に記載の追加の液体）に沈降する材料の除去を含む。いくつかの実施形態において、第１サイクルは、そのサイクルに用いる液体に沈降する材料の除去を含む。いくつかの実施形態において、第１サイクルおよび１回以上の追加のサイクルは、そのサイクルに用いる液体に沈降する材料の除去を含む。
【０２１４】
比重に応じた廃棄物の選別に関する、任意の実施形態のうちのいくつかにおいて、材料の比重に応じた分離のための１回以上のサイクルは、そのサイクルに用いる液体に浮遊する材料の除去を含む。いくつかの実施形態において、第１サイクルは、そのサイクルに用いる液体に沈降する材料の除去を含み、その後の１回以上のサイクルは、そのサイクルに用いる液体に浮遊する材料の除去を含む。
【０２１５】
それぞれのサイクルは独立に、そのサイクルに用いる（例えば本明細書に記載のような）液体との接触に続いて、得られた選別物（場合により、最終サイクル以外のサイクルの後の部分選別物）の細断をさらに含んでもよい。廃棄物の選別に関する任意の実施形態のうち、いくつかの実施形態において、第１サイクル以外の1回以上のサイクル（即ち１回以上の追加のサイクル）は、そのサイクルに用いる液体（即ち本明細書に記載の追加の液体）との接触に続く選別物の細断をさらに含む。いくつかの実施形態において、最終サイクルは選別物の細断を（即ち最終サイクルに用いる液体との接触の後に）含む。いくつかの実施形態において、それぞれのサイクルは、得られた（最終サイクル以外のサイクルの後の部分選別物を含む）選別物の細断を含む。
【０２１６】
比重に応じた廃棄物の選別に関する、任意の実施形態のうちのいくつかにおいて、液体の除去は、材料の比重に応じた分離のための１回以上のサイクルに続いて実行される。液体の除去は、選別物の排水（例えば、自重による排水）および／または、例えばスクリュープレスを使用する選別物の圧搾により実施されてもよい。少なくとも一部の除去された液体が、本明細書に記載のような材料の分離に再利用されてもよい。
【０２１７】
廃棄物の比重に応じた選別に関する、任意の実施形態のうちのいくつかにおいて、除去された液体は、廃棄物に元からある液体、例えば水性液体および／または油を含む。例えば、本明細書に記載の任意のそれぞれの実施形態により、（例えば、排水および／または圧搾によって）除去された液体は、（本明細書に記載の任意のそれぞれの実施形態による）比重に応じた分離のために使用された水性液体（例えば塩溶液）と共に、廃棄物に元からあって比重に応じた分離のための水性液体と混じり合っている水性液体、および／または、廃棄物に元からある油を含んでいてもよい。
【０２１８】
比重に応じた廃棄物の選別に関する、任意の実施形態のうちのいくつかにおいて、例えばさらなる処理のために油を回収するため、および／または、油不純物のレベルを低下することによって、材料の分離のための液体（例えば水性液体）の再利用を容易にするために、除去された液体からの油の分離を行う。
【０２１９】
除去された液体からの油の分離は、当技術分野で知られている技術や装置、例えば電気化学的乳化（ｅｌｅｃｔｒｏｃｈｅｍｉｃａｌｅｍｕｌｓｉｆｉｃａｔｉｏｎ）、バイオレメディエーション、油−水分離器などによって実行されてもよく、その例としては、重力式油−水分離器（例えばＡＰＩ分離器、重力式板分離器）および遠心式油−水分離器、および／またはスキマー（例えば本明細書に記載の任意のスキマー）が挙げられるが、これらに限定されるものではない。
【０２２０】
比重に応じた廃棄物の選別に関する、任意の実施形態のうちのいくつかにおいて、本方法は、本明細書に記載の任意のそれぞれの実施形態による、比重に応じた分離のための液体からの、（例えば油の液体の液面からのすくい取りにより）分離した油の回収、および本明細書に記載の任意のそれぞれの実施形態による、除去された液体から分離した油の回収の両方を包含し、回収した油の、例えばさらなる処理のための混合を更に包含する。即ち、このような実施形態において、材料の分離のための１回以上のサイクル（この工程で廃棄物は液体と接触する）、および続く材料の分離のための１回以上のサイクル（この工程で液体が選別物から除去され、油が除去された液体から分離される）の両方のサイクルにおいて、油が回収される。
【０２２１】
比重に応じた廃棄物の選別に関する、任意の実施形態のうちのいくつかにおいて、分離された材料（例えば無機物）は（例えば当技術分野で知られている技術を使用して）さらに選別され、（鉄や金などの）金属、および（例えばコンクリートやプラスチックなどのフィラーとして使用するための）シリカおよび／またはガラスなどの、有用なおよび／または高価な材料が抽出される。
【０２２２】
なお、本明細書に記載のような材料の除去は、最終生成物（例えば本明細書に記載のような、選別物の処理により得られた処理材料）の化学組成に影響を与える点に着目されたい。またこれらの任意の実施形態において使用される液体は、最終生成物における所望の特性に応じて選択されてもよく、それにより、最終生成物における所望の特性を付与しうる化学組成を持つ材料が、廃棄物中に保持される。
【０２２３】
例えば、代表的な家庭廃棄物の乾燥物中には、約６０％の、リグニン含有木材由来材料（例えば紙、段ボール、枝）が、典型的にはリグノセルロースの形態で含まれ、約２０％のリグニン非含有有機物（例えばプラスチック、食品などの非木性の植物由来材料）および約２０％の無機物（例えば石、砂、セラミック、金属）が含まれる。リグノセルロース含有材料（例えばリグニン、セルロースおよび／またはヘミセルロース含有材料）の割合は、本明細書に記載のような、無機物などの高密度材料および／または熱硬化性ポリマー、ＰＥＴおよびＰＶＣなどのポリマーの、廃棄物からの除去に伴い増加すると予想される。
【０２２４】
本明細書に記載のようにして得られた選別物は、本発明者により見出され、本明細書に記載された手順に従ったさらなる処理に特に適している。さらに、このような手順は、（例えば本明細書に記載のように）液体との接触により選別された廃棄物のような、湿式材料の処理に対して特に適切である。従って、選別およびさらなる処理は、廃棄物の処理のための特に効率的で効果的な方法として組み合わされうる。
【０２２５】
本明細書に記載のような材料の比重に応じた分離に関する、任意の実施形態のうちのいくつかにおいて、廃棄物中の無機物の除去は、得られた選別物の有機物含有量が少なくとも９０重量パーセント（乾燥重量）となるように行われる。いくつかの実施形態において、選別物は、有機物を少なくとも９５重量パーセント（乾燥重量）含有する。いくつかの実施形態において、選別物は、有機物を少なくとも９８重量パーセント（乾燥重量）含有する。いくつかの実施形態において、選別物は、有機物を少なくとも９９重量パーセント（乾燥重量）含有する。
【０２２６】
本明細書に記載のような材料の比重に応じた分離に関する、任意の実施形態のうちのいくつかにおいて、本方法は、廃棄物中の特定の有機物（例えば本明細書で定義されたような合成ポリマー）の少なくとも一部の除去を包含する。いくつかの実施形態において、本方法は、（例えば本明細書に記載のような）ポリ塩化ビニル、比較的高融点（例えば２５０℃以上）の合成ポリマーおよび／または熱硬化性ポリマーの少なくとも一部の除去を包含する。
【０２２７】
本明細書に記載のような材料の比重に応じた分離に関する、任意の実施形態のうちのいくつかにおいて、選別物は、熱硬化性ポリマーと融点が２５０℃以上の合成ポリマーとを除いた有機物を、少なくとも９０重量パーセント（乾燥重量）含有する。いくつかの実施形態において、選別物は、熱硬化性ポリマーと融点が２５０℃以上の合成ポリマーとを除いた有機物を、少なくとも９５重量パーセント（乾燥重量）含有する。いくつかの実施形態において、選別物は、熱硬化性ポリマーと融点が２５０℃以上の合成ポリマーとを除いた有機物を、少なくとも９８重量パーセント（乾燥重量）含有する。いくつかの実施形態において、選別物は、熱硬化性ポリマーと融点が２５０℃以上の合成ポリマーとを除いた有機物を、少なくとも９９重量パーセント（乾燥重量）含有する。
【０２２８】
本明細書に記載のような材料の比重に応じた分離に関する、任意の実施形態のうちのいくつかにおいて、選別物は、ＰＶＣを除いた有機物を、少なくとも９０重量パーセント（乾燥重量）含有する。いくつかの実施形態において、選別物は、ＰＶＣを除いた有機物を、少なくとも９５重量パーセント（乾燥重量）含有する。いくつかの実施形態において、選別物は、ＰＶＣを除いた有機物を、少なくとも９８重量パーセント（乾燥重量）含有する。いくつかの実施形態において、選別物は、ＰＶＣを除いた有機物を、少なくとも９９重量パーセント（乾燥重量）含有する。
【０２２９】
本明細書に記載のような材料の比重に応じた分離に関する、任意の実施形態のうちのいくつかにおいて、選別物は、ＰＶＣと熱硬化性ポリマーと融点が２５０℃以上の合成ポリマーとを除いた有機物を、少なくとも９０重量パーセント（乾燥重量）含有する。いくつかの実施形態において、選別物は、ＰＶＣと熱硬化性ポリマーと融点が２５０℃以上の合成ポリマーとを除いた有機物を、少なくとも９５重量パーセント（乾燥重量）含有する。いくつかの実施形態において、選別物は、ＰＶＣと熱硬化性ポリマーと融点が２５０℃以上の合成ポリマーとを除いた有機物を、少なくとも９８重量パーセント（乾燥重量）含有する。いくつかの実施形態において、選別物は、ＰＶＣと熱硬化性ポリマーと融点が２５０℃以上の合成ポリマーとを除いた有機物を、少なくとも９９重量パーセント（乾燥重量）含有する。
【０２３０】
本明細書に記載のような材料の比重に応じた分離に関する、任意の実施形態のうちのいくつかにおいて、選別物の乾燥重量の５重量パーセント以下が無機物である。いくつかの実施形態において、４重量パーセント以下が無機物である。いくつかの実施形態において、３重量パーセント以下が無機物である。いくつかの実施形態において、２重量パーセント以下が無機物である。いくつかの実施形態において、１重量パーセント以下が無機物である。いくつかの実施形態において、０．５重量パーセント以下が無機物である。いくつかの実施形態において、０．２重量パーセント以下が無機物である。いくつかの実施形態において、０．１重量パーセント以下が無機物である。
【０２３１】
本明細書中、選別物および／または原材料中の「無機物」の量が記載されている場合はいつでも、前記量は本明細書に記載のような、分離のために使用される水性液体に含まれる無機水溶性塩類および／またはイオンをいずれも含まない。
【０２３２】
特定の理論に縛られるものではないが、そのような塩類は実質的に有害な効果は有さず、選別物のさらなる処理において、むしろ有益な効果を有しうるが、その他の無機物は（例えば本明細書に記載のような）有害な効果を有する可能性が高いため、そのような無機物の量を低下させることは有利であると考えられる。
【０２３３】
本明細書に詳述されるように、本明細書に記載のように得られた選別物は、さらなる処理に特に適している。選別物は、そのままで更なる処理に付されてもよく、または処理に供するための原材料を調製するために使用されてもよい。
【０２３４】
特定の理論に縛られるものではないが、本明細書に記載のように得られた選別物は、中程度の加熱、混合および／または押出を含む処理に特に適していると考えられる。このような処理にそれほど適していない材料とは、当該温度では溶融または実質的に軟化しない材料（例えば無機物、熱硬化性ポリマー、比較的高融点のポリマー）、当該温度での加熱により有害産物を形成する材料（例えばポリ塩化ビニル）、高摩耗性材料（例えば硬い無機物）、および目詰まりを起こしやすい材料（当該温度で加熱した際に、溶融も実質的に軟化もしない材料が挙げられるが、これらに限定されるものではない）がある。
【０２３５】
さらに、例えば本明細書に記載のような手順は、（例えば本明細書に記載のように）液体との接触により選別された廃棄物のような、湿式材料の処理に対し特に適切である。
【０２３６】
さらに、本明細書に記載のように得られた選別物では、リサイクルに適していない材料が除去されるため、容易に廃棄物のリサイクルができる。リサイクルに適していない材料とは、有害な金属や鉱物（例えばヒ素、カドミウム、コバルト、クロム、水銀、ニッケル、鉛、アンチモン、セレン、石綿）、および加熱により有害産物を形成するため典型的にはリサイクルされない材料（例えばポリ塩化ビニル）などである。
【０２３７】
従って、選別およびさらなる処理は、廃棄物の処理のための特に効率的で効果的な方法として組み合わされうる。
【０２３８】
従って、本発明のいくつかの実施形態の態様によれば、廃棄物を処理して非粒状処理材料を形成するための方法が提供される。本方法は、（例えば本明細書に記載のような）廃棄物由来の選別物を含有する原材料の提供を包含する。本明細書に記載のような廃棄物の処理のための方法に関する実施形態のうちの、いくつかの実施形態において、本方法は、原材料をせん断力を用いた混合に付し、原材料を加熱に付して処理材料を得ることにより実施される。原材料はあらかじめ乾燥されることなく混合と加熱に付されることが好ましい。
【０２３９】
従って、本明細書に記載の任意の実施形態のうち、いくつかの実施形態において、本明細書に記載のような廃棄物の処理のための方法には、本明細書に記載のような材料の比重に応じた分離に関する、本明細書に記載の任意の実施形態による、廃棄物の選別のための方法が組み込まれる。
【０２４０】
本明細書中、用語「原材料」は、特に指定のない限り、本明細書に記載のような加熱および／または混合による処理に付された材料（処理された材料）を指す。原材料は、任意のそれぞれの実施形態において、本明細書に記載のような選別物からなるものでもよい。また、選別物とは異なるものでもよく、例えば、原材料が、選別物と、（例えば本明細書に記載のような）１以上の追加材料とを組み合わせて含有する場合などが挙げられる。
【０２４１】
本明細書に記載のような廃棄物の処理のための方法に関する実施形態のうちの、いくつかの実施形態において、用語「原材料」は本明細書に記載のような選別物を含む。いくつかの実施形態において、用語「原材料」は、本明細書に記載のような１以上の追加材料と、本明細書に記載のように組み合わされた（例えば混合された）選別物をいう。
【０２４２】
本明細書中、用語「非粒状」は、体積が０．２ｍｍ３超の個別の粒子（例えば互いに付着している粒子、または場合により粒子の凝集体）によって構成されていない固形の材料、即ち、目に見える境界によって特徴づけられる上記体積の粒子、および／または、周辺に存在する物質とは異なる物質からなる粒子から形成された材料ではないことを指す。本明細書に記載のような廃棄物の処理のための方法に関する実施形態のうちの、いくつかの実施形態において、非粒状処理材料は、体積が０．０４ｍｍ３超の個別の粒子で構成されるものではない。いくつかの実施形態において、非粒状処理材料は、体積が０．０１ｍｍ３超の個別の粒子で構成されるものではない。非粒状処理材料は、その中に埋め込まれている個別の粒子を多少含有しうるが、材料の大部分は連続した非粒状のマトリクスを含むことを理解されたい。
【０２４３】
本明細書に記載のような廃棄物の処理のための方法に関する、任意の実施形態のうちのいくつかにおいて、非粒状処理材料の２０重量パーセント未満が個別の粒子からなる。いくつかの実施形態において、非粒状処理材料の１０重量パーセント未満が個別の粒子からなる。いくつかの実施形態において、非粒状処理材料の５重量パーセント未満が個別の粒子からなる。いくつかの実施形態において、非粒状処理材料の２重量パーセント未満が個別の粒子からなる。いくつかの実施形態において、非粒状処理材料の１重量パーセント未満が個別の粒子からなる。
【０２４４】
本明細書に記載のような廃棄物の処理のための方法に関する、任意の実施形態のうちのいくつかにおいて、加熱は混合に続いて行われる。いくつかの実施形態において、加熱は混合の前に行われる。いくつかの実施形態において、原材料は同時に混合および加熱に付される。
【０２４５】
本明細書に記載のような廃棄物の処理のための方法に関する、任意の実施形態のうちのいくつかにおいて、原材料の乾燥重量の少なくとも５０重量パーセントが、本明細書に記載のような、比重に応じた廃棄物中の材料の分離によって得られた選別物である。いくつかの実施形態によれば、原材料の乾燥重量の少なくとも６０重量パーセントが選別物である。いくつかの実施形態によれば、原材料の乾燥重量の少なくとも７０重量パーセントが選別物である。いくつかの実施形態によれば、原材料の乾燥重量の少なくとも８０重量パーセントが選別物である。いくつかの実施形態によれば、原材料の乾燥重量の少なくとも９０重量パーセントが選別物である。いくつかの実施形態によれば、原材料の乾燥重量の少なくとも９５重量パーセントが選別物である。いくつかの実施形態によれば、原材料の乾燥重量の少なくとも９８重量パーセントが選別物である。いくつかの実施形態によれば、原材料の乾燥重量の少なくとも９９重量パーセントが選別物である。いくつかの実施形態によれば、原材料の乾燥重量の実質的にすべてが選別物である。
【０２４６】
本明細書中、原材料および／またはその組成物の記載は、特に指定のない限り、混合および加熱に付す前の原材料を指す。
【０２４７】
本明細書に記載のような廃棄物の処理のための方法に関する、任意の実施形態のうちのいくつかにおいて、（混合および加熱に付す前の）原材料の水分量は少なくとも１５重量パーセントである。いくつかの実施形態において、原材料の水分量は少なくとも２０重量パーセントである。いくつかの実施形態において、原材料の水分量は少なくとも３０重量パーセントである。いくつかの実施形態において、原材料の水分量は少なくとも４０重量パーセントである。いくつかの実施形態において、原材料の水分量は少なくとも４５重量パーセントである。いくつかの実施形態において、原材料の水分量は少なくとも５０重量パーセントである。いくつかの実施形態において、原材料の水分量は少なくとも５５重量パーセントである。いくつかの実施形態において、原材料の水分量は少なくとも６０重量パーセントである。
【０２４８】
本明細書に記載のような廃棄物の処理のための方法に関する、任意の実施形態のうちのいくつかにおいて、（混合および加熱に付す前の）原材料の水分量は１５〜７０重量パーセントである。いくつかの実施形態において、原材料の水分量は２０〜７０重量パーセントである。いくつかの実施形態において、原材料の水分量は３０〜７０重量パーセントである。いくつかの実施形態において、原材料の水分量は４０〜７０重量パーセントである。いくつかの実施形態において、原材料の水分量は４５〜７０重量パーセントである。いくつかの実施形態において、原材料の水分量は５０〜７０重量パーセントである。いくつかの実施形態において、原材料の水分量は５５〜７０重量パーセントである。いくつかの実施形態において、原材料の水分量は６０〜７０重量パーセントである。いくつかの実施形態において、原材料の水分量は約６４重量パーセントである。
【０２４９】
原材料中の水の由来は、廃棄物に含有される水、（例えば本明細書に記載のような）比重に応じた分離のために使用した水性液体、および／または選別物に添加された水のいずれでもよい。
【０２５０】
本明細書に記載の、廃棄物の処理に関する任意の実施形態のうち、いくつかの実施形態において、原材料の水分量は、原材料の由来となった廃棄物の水分量よりも高い。例えば、記載されたような比重に応じた分離の際の廃棄物と水性液体との接触により、（由来となる廃棄物の水分量よりも高い水分量を有する選別物（その後、原材料に含まれる選別物）が得られうる（これは、例えば、水性液体の吸収によるものである）。上記に加えて、または上記に代えて、水を選別物に添加して原材料を製造する。従って、原材料は選別物よりも高い水分量を有していてもよい。
【０２５１】
材料分離のために水性液体を使用することは、（例えば本明細書に記載のような）比較的高い水分量を有する原材料の利用に適した方法の観点において特に好適であり、これは、水性液体から選別物への水の取り込みが、このような原材料を使用する時には必ずしも問題とならないからであることを理解されたい。
【０２５２】
本明細書に記載のような廃棄物の処理のための方法に関する、任意の実施形態のうちのいくつかにおいて、原材料の乾燥重量の少なくとも２０重量パーセントが、リグノセルロースである。いくつかの実施形態において、乾燥重量の２０〜９５重量パーセントがリグノセルロースである。いくつかの実施形態において、乾燥重量の２０〜９０重量パーセントがリグノセルロースである。いくつかの実施形態において、乾燥重量の２０〜８５重量パーセントがリグノセルロースである。いくつかの実施形態において、乾燥重量の２０〜８０重量パーセントがリグノセルロースである。いくつかの実施形態において、乾燥重量の２０〜７０重量パーセントがリグノセルロースである。いくつかの実施形態において、乾燥重量の２０〜６０重量パーセントがリグノセルロースである。いくつかの実施形態において、乾燥重量の２０〜５０重量パーセントがリグノセルロースである。いくつかの実施形態において、リグノセルロースの少なくとも４０重量パーセントが炭水化物である。いくつかの実施形態において、リグノセルロースの少なくとも６０重量パーセントが炭水化物である。いくつかの実施形態において、リグノセルロースの少なくとも８０重量パーセントが炭水化物である。いくつかの実施形態において、リグノセルロースの少なくとも９０重量パーセントが炭水化物である。
【０２５３】
本明細書で使用される用語「リグノセルロース」は植物由来の乾燥物質を指し、主として炭水化物（主としてセルロースおよびヘミセルロース）およびリグニンによって構成されるものである。従って、本明細書に記載のリグノセルロースの量は、例えば炭水化物およびリグニンの割合にかかわらず、植物に由来する乾燥物質の合計量であるとみなしてもよい。
【０２５４】
特定の理論に縛られるものではないが、リグノセルロース中の炭水化物（例えばセルロースおよび／またはヘミセルロース）は、本明細書に記載のような処理に（例えばリグニンに比べ）特に適しており、得られた処理材料へ望ましい性質を与えると考えられる。リグノセルロース中の炭水化物の割合は、処理されている廃棄物中の、リグニンが豊富な材料の量を制限することにより高めてもよく、例えば木材（例えば伐採材、木材置き場の廃棄物）を制限量以上含まない廃棄物を使用することにより達成される。
【０２５５】
本明細書に記載のような廃棄物の処理のための方法に関する、任意の実施形態のうちのいくつかにおいて、原材料の乾燥重量の少なくとも３０重量パーセントが、リグノセルロースである。いくつかの実施形態において、乾燥重量の３０〜９５重量パーセントがリグノセルロースである。いくつかの実施形態において、乾燥重量の３０〜９０重量パーセントがリグノセルロースである。いくつかの実施形態において、乾燥重量の３０〜８５重量パーセントがリグノセルロースである。いくつかの実施形態において、乾燥重量の３０〜８０重量パーセントがリグノセルロースである。いくつかの実施形態において、乾燥重量の３０〜７０重量パーセントがリグノセルロースである。いくつかの実施形態において、乾燥重量の３０〜６０重量パーセントがリグノセルロースである。いくつかの実施形態において、乾燥重量の３０〜５０重量パーセントがリグノセルロースである。いくつかの実施形態において、リグノセルロースの少なくとも４０重量パーセントが炭水化物である。いくつかの実施形態において、リグノセルロースの少なくとも６０重量パーセントが炭水化物である。いくつかの実施形態において、リグノセルロースの少なくとも８０重量パーセントが炭水化物である。いくつかの実施形態において、リグノセルロースの少なくとも９０重量パーセントが炭水化物である。
【０２５６】
本明細書に記載のような廃棄物の処理のための方法に関する、任意の実施形態のうちのいくつかにおいて、原材料の乾燥重量の少なくとも４０重量パーセントが、リグノセルロースである。いくつかの実施形態において、乾燥重量の４０〜９５重量パーセントがリグノセルロースである。いくつかの実施形態において、乾燥重量の４０〜９０重量パーセントがリグノセルロースである。いくつかの実施形態において、乾燥重量の４０〜８５重量パーセントがリグノセルロースである。いくつかの実施形態において、乾燥重量の４０〜８０重量パーセントがリグノセルロースである。いくつかの実施形態において、乾燥重量の４０〜７０重量パーセントがリグノセルロースである。いくつかの実施形態において、乾燥重量の４０〜６０重量パーセントがリグノセルロースである。いくつかの実施形態において、リグノセルロースの少なくとも４０重量パーセントが炭水化物である。いくつかの実施形態において、リグノセルロースの少なくとも６０重量パーセントが炭水化物である。いくつかの実施形態において、リグノセルロースの少なくとも８０重量パーセントが炭水化物である。いくつかの実施形態において、リグノセルロースの少なくとも９０重量パーセントが炭水化物である。
【０２５７】
本明細書に記載のような廃棄物の処理のための方法に関する、任意の実施形態のうちのいくつかにおいて、原材料の乾燥重量の少なくとも５０重量パーセントが、リグノセルロースである。いくつかの実施形態において、乾燥重量の５０〜９５重量パーセントがリグノセルロースである。いくつかの実施形態において、乾燥重量の５０〜９０重量パーセントがリグノセルロースである。いくつかの実施形態において、乾燥重量の５０〜８５重量パーセントがリグノセルロースである。いくつかの実施形態において、乾燥重量の５０〜８０重量パーセントがリグノセルロースである。いくつかの実施形態において、乾燥重量の５０〜７５重量パーセントがリグノセルロースである。いくつかの実施形態において、乾燥重量の５０〜７０重量パーセントがリグノセルロースである。いくつかの実施形態において、リグノセルロースの少なくとも４０重量パーセントが炭水化物である。いくつかの実施形態において、リグノセルロースの少なくとも６０重量パーセントが炭水化物である。いくつかの実施形態において、リグノセルロースの少なくとも８０重量パーセントが炭水化物である。いくつかの実施形態において、リグノセルロースの少なくとも９０重量パーセントが炭水化物である。
【０２５８】
本明細書に記載のような廃棄物の処理のための方法に関する、任意の実施形態のうちのいくつかにおいて、原材料の乾燥重量の少なくとも６０重量パーセントが、リグノセルロースである。いくつかの実施形態において、乾燥重量の６０〜９５重量パーセントがリグノセルロースである。いくつかの実施形態において、乾燥重量の６０〜９０重量パーセントがリグノセルロースである。いくつかの実施形態において、乾燥重量の６０〜８５重量パーセントがリグノセルロースである。いくつかの実施形態において、乾燥重量の６０〜８０重量パーセントがリグノセルロースである。いくつかの実施形態において、リグノセルロースの少なくとも４０重量パーセントが炭水化物である。いくつかの実施形態において、リグノセルロースの少なくとも６０重量パーセントが炭水化物である。いくつかの実施形態において、リグノセルロースの少なくとも８０重量パーセントが炭水化物である。いくつかの実施形態において、リグノセルロースの少なくとも９０重量パーセントが炭水化物である。
【０２５９】
本明細書に記載のような廃棄物の処理のための方法に関する、任意の実施形態のうちのいくつかにおいて、原材料の乾燥重量の少なくとも７０重量パーセントが、リグノセルロースである。いくつかの実施形態において、乾燥重量の７０〜９５重量パーセントがリグノセルロースである。いくつかの実施形態において、乾燥重量の７０〜９０重量パーセントがリグノセルロースである。いくつかの実施形態において、乾燥重量の７０〜８５重量パーセントがリグノセルロースである。いくつかの実施形態において、乾燥重量の７５〜８５重量パーセントがリグノセルロースである。いくつかの実施形態において、乾燥重量の８０〜８５重量パーセントがリグノセルロースである。いくつかの実施形態において、リグノセルロースの少なくとも４０重量パーセントが炭水化物である。いくつかの実施形態において、リグノセルロースの少なくとも６０重量パーセントが炭水化物である。いくつかの実施形態において、リグノセルロースの少なくとも８０重量パーセントが炭水化物である。いくつかの実施形態において、リグノセルロースの少なくとも９０重量パーセントが炭水化物である。
【０２６０】
典型的には、原材料は、廃棄物中の合成ポリマーの少なくとも一部、即ち選別物中に存在する合成ポリマーの少なくとも一部を含有することになる。さらに、原材料は選別物に添加された合成ポリマー（例えば本明細書に記載の追加材料）を含有してもよい。
【０２６１】
本明細書中、語句「合成ポリマー」は、植物材料または動物材料にみられるポリマー（例えばリグニン、炭水化物、ポリペプチド）、または、本明細書に記載のような植物材料または動物材料を加熱および混合することによって形成されるポリマー（例えば、炭水化物、ポリペプチドなどの、加水分解物、カラメル化反応物および／または熱分解物）を除くポリマーを指す。合成ポリマーの例には、ポリオレフィン、ポリスチレン、ポリ塩化ビニル、ポリエチレンテレフタレート、ポリアクリロニトリル、ポリブタジエン、ポリスチレン、ポリカーボネート、ポリエステル（例えばレーヨン）およびナイロンが挙げられるが、これらに限定されるものではない。天然のポリマーの化学反応によって形成されたポリマー、例えばセルロースを化学処理（例えば二硫化炭素による処理）し、再生して形成したレーヨンは、本明細書中では合成ポリマーとみなす。当業者であれば、廃棄物中にみられることがあり、その結果、本明細書に記載の原材料に含まれうる追加の合成ポリマーについても認識するであろう。
【０２６２】
特定の理論に縛られるものではないが、ポリオレフィンは、その比重が比較的低いために、選別物および原材料中の合成ポリマーの顕著な割合を占めるであろうと考えられる。さらに、原材料は選別物に添加された合成ポリマーをさらに含有してもよい。
【０２６３】
本明細書中、用語「ポリオレフィン」はオレフィンモノマーから調製したポリマーを指す。ポリオレフィンの例としては、ポリエチレン、ポリプロピレン、ポリメチルペンテン、ポリブテン−１、ポリイソブチレン、エチレンプロピレンゴム、エチレンプロピレンジエンモノマーゴム、およびそれらの共重合体が挙げられるが、これらに限定されるものではない。ポリエチレンおよびポリプロピレンは廃棄物中に特に多く存在し、したがって顕著な量で選別物および原材料中に存在する可能性が高い。
【０２６４】
本明細書に記載のような廃棄物の処理のための方法に関する、任意の実施形態のうちのいくつかにおいて、合成ポリマーの少なくとも５０重量パーセントが、ポリオレフィンである。いくつかの実施形態において、合成ポリマーの少なくとも６０重量パーセントが、ポリオレフィンである。いくつかの実施形態において、合成ポリマーの少なくとも７０重量パーセントが、ポリオレフィンである。いくつかの実施形態において、合成ポリマーの少なくとも８０重量パーセントが、ポリオレフィンである。いくつかの実施形態において、合成ポリマーの少なくとも９０重量パーセントが、ポリオレフィンである。
【０２６５】
特定の理論に縛られるものではないが、熱可塑性ポリマーは、選別物および原材料中の合成ポリマーの顕著な割合を占めるであろうと考えられる。これは、多くの熱可塑性ポリマーの比重が比較的低いためであり、このような熱可塑性ポリマーとしては、熱可塑性ポリオレフィン（例えばポリエチレン、ポリプロピレン、ポリメチルペンテン、ポリブテン−１）が挙げられるが、これらに限定されるものではない。さらに、原材料は選別物に添加された熱可塑性ポリマーをさらに含有してもよい。さらに、熱可塑性ポリマー、特に熱可塑性合成ポリマーは、本明細書に記載のような混合および加熱の際に軟化および／または溶融し、より均質な処理材料を得ることができると考えられる。
【０２６６】
さらに、１以上の熱可塑性合成ポリマーの存在は処理材料（例えば本明細書に記載のポリマー材料）の熱可塑性を高めうる、および／または合成ポリマーのリサイクルを可能にしうる。
【０２６７】
本明細書に記載のような廃棄物の処理のための方法に関する、任意の実施形態のうちのいくつかにおいて、合成ポリマーの少なくとも５０重量パーセントが、熱可塑性である。いくつかの実施形態において、合成ポリマーの少なくとも６０重量パーセントが、熱可塑性である。いくつかの実施形態において、合成ポリマーの少なくとも７０重量パーセントが、熱可塑性である。いくつかの実施形態において、合成ポリマーの少なくとも８０重量パーセントが、熱可塑性である。いくつかの実施形態において、合成ポリマーの少なくとも９０重量パーセントが、熱可塑性である。いくつかの実施形態において、合成ポリマーの少なくとも９５重量パーセントが、熱可塑性である。
【０２６８】
本明細書に記載のような廃棄物の処理のための方法に関する、任意の実施形態のうちのいくつかにおいて、原材料は、その乾燥重量の少なくとも５重量パーセントを占める部分が、合成ポリマーを含有する、または合成ポリマーからなる。いくつかの実施形態において、乾燥重量の５〜８０重量パーセントを占める部分が、合成ポリマーを含有する、または合成ポリマーからなる。いくつかの実施形態において、乾燥重量の５〜７０重量パーセントを占める部分が、合成ポリマーを含有する、または合成ポリマーからなる。いくつかの実施形態において、乾燥重量の５〜６０重量パーセントを占める部分が、合成ポリマーを含有する、または合成ポリマーからなる。いくつかの実施形態において、乾燥重量の５〜５０重量パーセントを占める部分が、合成ポリマーを含有する、または合成ポリマーからなる。いくつかの実施形態において、乾燥重量の５〜４０重量パーセントを占める部分が、合成ポリマーを含有する、または合成ポリマーからなる。いくつかの実施形態において、乾燥重量の５〜３０重量パーセントを占める部分が、合成ポリマーを含有する、または合成ポリマーからなる。いくつかの実施形態において、乾燥重量の５〜２５重量パーセントを占める部分が、合成ポリマーを含有する、または合成ポリマーからなる。いくつかの実施形態において、乾燥重量の５〜２０重量パーセントを占める部分が、合成ポリマーを含有する、または合成ポリマーからなる。いくつかの実施形態において、乾燥重量の５〜１５重量パーセントを占める部分が、合成ポリマーを含有する、または合成ポリマーからなる。いくつかの実施形態において、合成ポリマーの少なくとも５０重量パーセントを占める部分が、ポリオレフィンを含有する、またはポリオレフィンからなる。いくつかの実施形態において、合成ポリマーの少なくとも６０重量パーセントを占める部分が、ポリオレフィンを含有する、またはポリオレフィンからなる。いくつかの実施形態において、合成ポリマーの少なくとも７０重量パーセントを占める部分が、ポリオレフィンを含有する、またはポリオレフィンからなる。いくつかの実施形態において、合成ポリマーの少なくとも８０重量パーセントを占める部分が、ポリオレフィンを含有する、またはポリオレフィンからなる。いくつかの実施形態において、合成ポリマーの少なくとも９０重量パーセントを占める部分が、ポリオレフィンを含有する、またはポリオレフィンからなる。
【０２６９】
本明細書に記載のような廃棄物の処理のための方法に関する、任意の実施形態のうちのいくつかにおいて、原材料は、その乾燥重量の少なくとも１０重量パーセントを占める部分が、合成ポリマーを含有する、または合成ポリマーからなる。いくつかの実施形態において、乾燥重量の１０〜８０重量パーセントを占める部分が、合成ポリマーを含有する、または合成ポリマーからなる。いくつかの実施形態において、乾燥重量の１０〜７０重量パーセントを占める部分が、合成ポリマーを含有する、または合成ポリマーからなる。いくつかの実施形態において、乾燥重量の１０〜６０重量パーセントを占める部分が、合成ポリマーを含有する、または合成ポリマーからなる。いくつかの実施形態において、乾燥重量の１０〜５０重量パーセントを占める部分が、合成ポリマーを含有する、または合成ポリマーからなる。いくつかの実施形態において、乾燥重量の１０〜４０重量パーセントを占める部分が、合成ポリマーを含有する、または合成ポリマーからなる。いくつかの実施形態において、乾燥重量の１０〜３０重量パーセントを占める部分が、合成ポリマーを含有する、または合成ポリマーからなる。いくつかの実施形態において、乾燥重量の１０〜２５重量パーセントを占める部分が、合成ポリマーを含有する、または合成ポリマーからなる。いくつかの実施形態において、乾燥重量の１０〜２０重量パーセントを占める部分が、合成ポリマーを含有する、または合成ポリマーからなる。いくつかの実施形態において、乾燥重量の１０〜１５重量パーセントを占める部分が、合成ポリマーを含有する、または合成ポリマーからなる。いくつかの実施形態において、合成ポリマーの少なくとも５０重量パーセントを占める部分が、ポリオレフィンを含有する、またはポリオレフィンからなる。いくつかの実施形態において、合成ポリマーの少なくとも６０重量パーセントを占める部分が、ポリオレフィンを含有する、またはポリオレフィンからなる。いくつかの実施形態において、合成ポリマーの少なくとも７０重量パーセントを占める部分が、ポリオレフィンを含有する、またはポリオレフィンからなる。いくつかの実施形態において、合成ポリマーの少なくとも８０重量パーセントを占める部分が、ポリオレフィンを含有する、またはポリオレフィンからなる。いくつかの実施形態において、合成ポリマーの少なくとも９０重量パーセントが、ポリオレフィンである。
【０２７０】
本明細書に記載のような廃棄物の処理のための方法に関する、任意の実施形態のうちのいくつかにおいて、原材料は、その乾燥重量の少なくとも１５重量パーセントが、合成ポリマーである。いくつかの実施形態において、乾燥重量の１５〜８０重量パーセントを占める部分が、合成ポリマーを含有する、または合成ポリマーからなる。いくつかの実施形態において、乾燥重量の１５〜７０重量パーセントを占める部分が、合成ポリマーを含有する、または合成ポリマーからなる。いくつかの実施形態において、乾燥重量の１５〜６０重量パーセントを占める部分が、合成ポリマーを含有する、または合成ポリマーからなる。いくつかの実施形態において、乾燥重量の１５〜５０重量パーセントを占める部分が、合成ポリマーを含有する、または合成ポリマーからなる。いくつかの実施形態において、乾燥重量の１５〜４０重量パーセントを占める部分が、合成ポリマーを含有する、または合成ポリマーからなる。いくつかの実施形態において、乾燥重量の１５〜３０重量パーセントを占める部分が、合成ポリマーを含有する、または合成ポリマーからなる。いくつかの実施形態において、乾燥重量の１５〜２５重量パーセントを占める部分が、合成ポリマーを含有する、または合成ポリマーからなる。いくつかの実施形態において、乾燥重量の１５〜２０重量パーセントを占める部分が、合成ポリマーを含有する、または合成ポリマーからなる。いくつかの実施形態において、合成ポリマーの少なくとも５０重量パーセントを占める部分が、ポリオレフィンを含有する、またはポリオレフィンからなる。いくつかの実施形態において、合成ポリマーの少なくとも６０重量パーセントを占める部分が、ポリオレフィンを含有する、またはポリオレフィンからなる。いくつかの実施形態において、合成ポリマーの少なくとも７０重量パーセントを占める部分が、ポリオレフィンを含有する、またはポリオレフィンからなる。いくつかの実施形態において、合成ポリマーの少なくとも８０重量パーセントを占める部分が、ポリオレフィンを含有する、またはポリオレフィンからなる。いくつかの実施形態において、合成ポリマーの少なくとも９０重量パーセントが、ポリオレフィンである。
【０２７１】
本明細書に記載のような廃棄物の処理のための方法に関する、任意の実施形態のうちのいくつかにおいて、原材料は、その乾燥重量の少なくとも２０重量パーセントが、合成ポリマーである。いくつかの実施形態において、乾燥重量の２０〜８０重量パーセントを占める部分が、合成ポリマーを含有する、または合成ポリマーからなる。いくつかの実施形態において、乾燥重量の２０〜７０重量パーセントを占める部分が、合成ポリマーを含有する、または合成ポリマーからなる。いくつかの実施形態において、乾燥重量の２０〜６０重量パーセントを占める部分が、合成ポリマーを含有する、または合成ポリマーからなる。いくつかの実施形態において、乾燥重量の２０〜５０重量パーセントを占める部分が、合成ポリマーを含有する、または合成ポリマーからなる。いくつかの実施形態において、乾燥重量の２０〜４０重量パーセントを占める部分が、合成ポリマーを含有する、または合成ポリマーからなる。いくつかの実施形態において、乾燥重量の２０〜３０重量パーセントを占める部分が、合成ポリマーを含有する、または合成ポリマーからなる。いくつかの実施形態において、乾燥重量の２０〜２５重量パーセントを占める部分が、合成ポリマーを含有する、または合成ポリマーからなる。いくつかの実施形態において、合成ポリマーの少なくとも５０重量パーセントを占める部分が、ポリオレフィンを含有する、またはポリオレフィンからなる。いくつかの実施形態において、合成ポリマーの少なくとも６０重量パーセントを占める部分が、ポリオレフィンを含有する、またはポリオレフィンからなる。いくつかの実施形態において、合成ポリマーの少なくとも７０重量パーセントを占める部分が、ポリオレフィンを含有する、またはポリオレフィンからなる。いくつかの実施形態において、合成ポリマーの少なくとも８０重量パーセントを占める部分が、ポリオレフィンを含有する、またはポリオレフィンからなる。いくつかの実施形態において、合成ポリマーの少なくとも９０重量パーセントが、ポリオレフィンである。
【０２７２】
本明細書に記載のような廃棄物の処理のための方法に関する、任意の実施形態のうちのいくつかにおいて、原材料は、その乾燥重量の少なくとも２５重量パーセントが、合成ポリマーである。いくつかの実施形態において、乾燥重量の２５〜８０重量パーセントを占める部分が、合成ポリマーを含有する、または合成ポリマーからなる。いくつかの実施形態において、乾燥重量の２５〜７０重量パーセントを占める部分が、合成ポリマーを含有する、または合成ポリマーからなる。いくつかの実施形態において、乾燥重量の２５〜６０重量パーセントを占める部分が、合成ポリマーを含有する、または合成ポリマーからなる。いくつかの実施形態において、乾燥重量の２５〜５０重量パーセントを占める部分が、合成ポリマーを含有する、または合成ポリマーからなる。いくつかの実施形態において、乾燥重量の２５〜４０重量パーセントを占める部分が、合成ポリマーを含有する、または合成ポリマーからなる。いくつかの実施形態において、乾燥重量の２５〜３０重量パーセントを占める部分が、合成ポリマーを含有する、または合成ポリマーからなる。いくつかの実施形態において、合成ポリマーの少なくとも５０重量パーセントが、ポリオレフィンである。いくつかの実施形態において、合成ポリマーの少なくとも６０重量パーセントを占める部分が、ポリオレフィンを含有する、またはポリオレフィンからなる。いくつかの実施形態において、合成ポリマーの少なくとも７０重量パーセントを占める部分が、ポリオレフィンを含有する、またはポリオレフィンからなる。いくつかの実施形態において、合成ポリマーの少なくとも８０重量パーセントを占める部分が、ポリオレフィンを含有する、またはポリオレフィンからなる。いくつかの実施形態において、合成ポリマーの少なくとも９０重量パーセントが、ポリオレフィンである。
【０２７３】
本明細書に記載のような廃棄物の処理のための方法に関する、任意の実施形態のうちのいくつかにおいて、原材料は、その乾燥重量の少なくとも３０重量パーセントを占める部分が、合成ポリマーを含有する、または合成ポリマーからなる。いくつかの実施形態において、乾燥重量の３０〜８０重量パーセントを占める部分が、合成ポリマーを含有する、または合成ポリマーからなる。いくつかの実施形態において、乾燥重量の３０〜７０重量パーセントを占める部分が、合成ポリマーを含有する、または合成ポリマーからなる。いくつかの実施形態において、乾燥重量の３０〜６０重量パーセントを占める部分が、合成ポリマーを含有する、または合成ポリマーからなる。いくつかの実施形態において、乾燥重量の３０〜５０重量パーセントを占める部分が、合成ポリマーを含有する、または合成ポリマーからなる。いくつかの実施形態において、乾燥重量の３０〜４０重量パーセントを占める部分が、合成ポリマーを含有する、または合成ポリマーからなる。いくつかの実施形態において、合成ポリマーの少なくとも５０重量パーセントが、ポリオレフィンである。いくつかの実施形態において、合成ポリマーの少なくとも６０重量パーセントを占める部分が、ポリオレフィンを含有する、またはポリオレフィンからなる。いくつかの実施形態において、合成ポリマーの少なくとも７０重量パーセントを占める部分が、ポリオレフィンを含有する、またはポリオレフィンからなる。いくつかの実施形態において、合成ポリマーの少なくとも８０重量パーセントを占める部分が、ポリオレフィンを含有する、またはポリオレフィンからなる。いくつかの実施形態において、合成ポリマーの少なくとも９０重量パーセントが、ポリオレフィンである。
【０２７４】
本明細書に記載のような廃棄物の処理のための方法に関する、任意の実施形態のうちのいくつかにおいて、原材料は、その乾燥重量の少なくとも４０重量パーセントが、合成ポリマーである。いくつかの実施形態において、乾燥重量の４０〜８０重量パーセントを占める部分が、合成ポリマーを含有する、または合成ポリマーからなる。いくつかの実施形態において、乾燥重量の４０〜７０重量パーセントを占める部分が、合成ポリマーを含有する、または合成ポリマーからなる。いくつかの実施形態において、乾燥重量の４０〜６０重量パーセントを占める部分が、合成ポリマーを含有する、または合成ポリマーからなる。いくつかの実施形態において、乾燥重量の４０〜５０重量パーセントを占める部分が、合成ポリマーを含有する、または合成ポリマーからなる。いくつかの実施形態において、合成ポリマーの少なくとも５０重量パーセントを占める部分が、ポリオレフィンを含有する、またはポリオレフィンからなる。いくつかの実施形態において、合成ポリマーの少なくとも６０重量パーセントを占める部分が、ポリオレフィンを含有する、またはポリオレフィンからなる。いくつかの実施形態において、合成ポリマーの少なくとも７０重量パーセントを占める部分が、ポリオレフィンを含有する、またはポリオレフィンからなる。いくつかの実施形態において、合成ポリマーの少なくとも８０重量パーセントを占める部分が、ポリオレフィンを含有する、またはポリオレフィンからなる。いくつかの実施形態において、合成ポリマーの少なくとも９０重量パーセントが、ポリオレフィンである。
【０２７５】
本明細書に記載のような廃棄物の処理のための方法に関する、任意の実施形態のうちのいくつかにおいて、原材料は、その乾燥重量の少なくとも５０重量パーセントを占める部分が、合成ポリマーを含有する、または合成ポリマーからなる。いくつかの実施形態において、乾燥重量の５０〜８０重量パーセントを占める部分が、合成ポリマーを含有する、または合成ポリマーからなる。いくつかの実施形態において、乾燥重量の５０〜７０重量パーセントを占める部分が、合成ポリマーを含有する、または合成ポリマーからなる。いくつかの実施形態において、乾燥重量の５０〜６０重量パーセントを占める部分が、合成ポリマーを含有する、または合成ポリマーからなる。いくつかの実施形態において、合成ポリマーの少なくとも５０重量パーセントを占める部分が、ポリオレフィンを含有する、またはポリオレフィンからなる。いくつかの実施形態において、合成ポリマーの少なくとも６０重量パーセントを占める部分が、ポリオレフィンを含有する、またはポリオレフィンからなる。いくつかの実施形態において、合成ポリマーの少なくとも７０重量パーセントを占める部分が、ポリオレフィンを含有する、またはポリオレフィンからなる。いくつかの実施形態において、合成ポリマーの少なくとも８０重量パーセントを占める部分が、ポリオレフィンを含有する、またはポリオレフィンからなる。いくつかの実施形態において、合成ポリマーの少なくとも９０重量パーセントが、ポリオレフィンである。
【０２７６】
本明細書に記載のような廃棄物の処理のための方法に関する、任意の実施形態のうちのいくつかにおいて、原材料は、熱硬化性ポリマーと融点が２５０℃以上の合成ポリマーとを除いた有機物を、少なくとも９０重量パーセント（乾燥重量）含有する。いくつかの実施形態において、原材料は、熱硬化性ポリマーと融点が２５０℃以上の合成ポリマーとを除いた有機物を、少なくとも９５重量パーセント（乾燥重量）含有する。いくつかの実施形態において、原材料は、熱硬化性ポリマーと融点が２５０℃以上の合成ポリマーとを除いた有機物を、少なくとも９８重量パーセント（乾燥重量）含有する。いくつかの実施形態において、原材料は、熱硬化性ポリマーと融点が２５０℃以上の合成ポリマーとを除いた有機物を、少なくとも９９重量パーセント（乾燥重量）含有する。
【０２７７】
本明細書に記載のような廃棄物の処理のための方法に関する、任意の実施形態のうちのいくつかにおいて、原材料は、ＰＶＣを除いた有機物を、少なくとも９０重量パーセント（乾燥重量）含有する。いくつかの実施形態において、原材料はＰＶＣを除いた有機物を、少なくとも９５重量パーセント（乾燥重量）含有する。いくつかの実施形態において、原材料はＰＶＣを除いた有機物を、少なくとも９８重量パーセント（乾燥重量）含有する。いくつかの実施形態において、原材料はＰＶＣを除いた有機物を、少なくとも９９重量パーセント（乾燥重量）含有する。
【０２７８】
本明細書に記載のような廃棄物の処理のための方法に関する、任意の実施形態のうちのいくつかにおいて、原材料は、ＰＶＣと熱硬化性ポリマーと融点が２５０℃以上の合成ポリマーとを除いた有機物を、少なくとも９０重量パーセント（乾燥重量）含有する。いくつかの実施形態において、原材料は、ＰＶＣと熱硬化性ポリマーと融点が２５０℃以上の合成ポリマーとを除いた有機物を、少なくとも９５重量パーセント（乾燥重量）含有する。いくつかの実施形態において、原材料は、ＰＶＣと熱硬化性ポリマーと融点が２５０℃以上の合成ポリマーとを除いた有機物を、少なくとも９８重量パーセント（乾燥重量）含有する。いくつかの実施形態において、原材料は、ＰＶＣと熱硬化性ポリマーと融点が２５０℃以上の合成ポリマーとを除いた有機物を、少なくとも９９重量パーセント（乾燥重量）含有する。
【０２７９】
本明細書に記載のような廃棄物の処理のための方法に関する、任意の実施形態のうちのいくつかにおいて、原材料の乾燥重量の５重量パーセント以下が無機物である。いくつかの実施形態において、４重量パーセント以下が無機物である。いくつかの実施形態において、３重量パーセント以下が無機物である。いくつかの実施形態において、２重量パーセント以下が無機物である。いくつかの実施形態において、１重量パーセント以下が無機物である。いくつかの実施形態において、０．５重量パーセント以下が無機物である。いくつかの実施形態において、０．２重量パーセント以下が無機物である。いくつかの実施形態において、０．１重量パーセント以下が無機物である。
【０２８０】
本明細書に記載のような廃棄物の処理のための方法に関する、任意の実施形態のうちのいくつかにおいて、原材料の乾燥重量の少なくとも１重量パーセントが（例えば、比重に応じた分離のために使用した塩水溶液由来の無機塩類を含む）無機塩類である。いくつかの実施形態において、原材料の乾燥重量の少なくとも１．５重量パーセントが無機塩類である。いくつかの実施形態において、原材料の乾燥重量の少なくとも２重量パーセントが無機塩類である。いくつかの実施形態において、原材料の乾燥重量の少なくとも２．５重量パーセントが無機塩類である。いくつかの実施形態において、原材料の乾燥重量の少なくとも３重量パーセントが無機塩類である。
【０２８１】
特定の理論に縛られるものではないが、無機塩類（例えば、比重に応じた分離のために使用した塩水溶液由来の塩類）は、（例えば本明細書に記載のような）混合および加熱によって原材料を処理して、望ましい性質を持つ処理材料を形成することを容易にすると考えられる。
【０２８２】
廃棄物を処理するための方法に関連する、本明細書に記載の任意の実施形態のうちのいくつかにおいて、本明細書に記載のような選別物を含有する原材料は、実質的に選別物からなるものでもよい。
【０２８３】
上記に代えて、廃棄物を処理するための方法に関連する、本明細書に記載の任意の実施形態のうちのいくつかにおいて、本明細書に記載のような原材料の提供は、選別物と１以上の追加材料との組み合わせを含む。いくつかの実施形態において、本方法は選別物と追加材料との混合をさらに包含する。追加材料は、原材料の組成を微調整する（例えば本明細書に記載の原材料組成を達成する）ため、および／または得られた処理材料に所望の性質を付与するため、および／または、追加材料を処理することが望ましい（例えば、その他の手段で当該追加材料を処分する必要をなくす）という理由から、選別物へ添加されてもよい。
【０２８４】
廃棄物を処理するための方法に関連する、本明細書に記載の任意の実施形態のうち、いくつかの実施形態において、原材料を本明細書に記載のような、せん断力を用いた混合に付す前に、選別物と追加材料とを混合する（例えば原材料を提供する）。従って、本明細書に記載の加熱とせん断力を用いた混合は、あらかじめ調製した原材料に対して行なってもよい。
【０２８５】
廃棄物を処理するための方法に関連する、本明細書に記載の任意の実施形態のうち、いくつかの実施形態において、選別物と追加材料とは、本明細書に記載のようなせん断力を用いた混合に材料を付すのと同時に混合される。即ち、原材料の提供と、原材料をせん断力を用いた混合に付すのとを同時に実行する。
【０２８６】
廃棄物を処理するための方法に関連する、本明細書に記載の任意の実施形態のうちのいくつかにおいて、本方法は、処理材料と追加材料との混合をさらに包含する。これらの実施形態において、追加材料は処理材料と混合することができ、ここで処理材料は、原材料の処理の完了時（例えば、原材料を１回または複数回の加熱および／または混合のサイクルに付す際）に、または原材料の処理の際（例えば、原材料を加熱および／または混合の第１サイクルに付す際であって、原材料を加熱および／または混合の第２サイクルに付す前、または加熱および／または混合の第１サイクルに付す際であって、原材料からガスを除去する前、または原材料を加熱および／または混合の第１サイクルに付す際であって、ガス除去の次で、原材料を加熱および／または混合の第２サイクルに付す前、または原材料を、加熱および／または混合の第１サイクル、ガス除去、および加熱および／または混合の第２サイクルに付す際であって、第２ガス除去の前）に得られる。
【０２８７】
追加材料と処理材料とを混合する実施形態において、追加材料は、処理が実行される容器へ、容器の所望の部分から添加される。
【０２８８】
追加材料に関連する、本明細書に記載の任意の実施形態において、選別物に添加される追加材料は、主として（例えば５０重量パーセント超の）水からなる材料でもよく、例えば水または水溶液である。本明細書に記載のように、水の追加は原材料の水分量を増加させるために使用することができる。
【０２８９】
追加材料に関連する、本明細書に記載の任意の実施形態において、（水を除く）追加材料は動物材料および／または植物材料を含有していてもよい。
【０２９０】
上記に代えて、または上記に加えて、（水を除く）追加材料は動物または植物由来ではない。
【０２９１】
（例えば選別物に）添加してもよい動物材料の例として、糞便材料（例えば、下水固形物、肥料）、死骸、動物臓器、羽毛、毛（例えば羊毛）、肉、獣脂、乳製品、卵殻、および骨が挙げられるが、これらに限定されるものではない。
【０２９２】
（例えば選別物に）添加してもよい植物材料の例として、干し草、刈り取った芝生、切り枝、伐採材、農作物の非食用部分、葉、おがくず、木片、葉と樹皮、果物、野菜、穀物、植物油、布（例えば綿、亜麻、麻、黄麻）および紙製品（例えば紙、段ボール）が挙げられるが、これらに限定されるものではない。
【０２９３】
動物材料および／または植物材料は、下水（例えば下水汚泥の形態）、農業廃棄物（例えば選別された農業廃棄物）、食品産業廃棄物、園芸副産物（ｇａｒｄｅｎｉｎｇｂｙｐｒｏｄｕｃｔｓ）および／または木工副産物（ｃａｒｐｅｎｔｒｙｂｙｐｒｏｄｕｃｔｓ）などの廃物を処理するため、および／または紙製品のリサイクルのために（例えば各自治体のリサイクルプログラムの一環として）、（例えば選別物に）添加してもよい。
【０２９４】
任意の追加材料の別の例（即ち動物材料または植物材料を除いた例）として、鉱物（例えば砂、乾燥セメント、石）、ガラス（ファイバーグラスを含む）、金属、ポリマー材料（例えば布および／またはゴムに含まれる合成ポリマー）が挙げられるが、これらに限定されるものではない。そのような材料は、例えば産業廃棄物、建設活動からの廃物などをリサイクルするため、および／または、処理材料の物性を改良するおよび／または高めるために（例えばコンクリート中に砂を含ませるのと同様に）添加してもよい。例えば、追加材料は、弾性材料（例えばゴムやその他のエラストマー）、機械的強度を高めるための繊維（例えばグラスファイバー、ポリマー繊維）および／または、処理材料と混合する（例えばポリマーブレンドとする）ことで得られる処理材料の性質を改良するためのポリマーなどでありうる。
【０２９５】
追加材料が実質的に無機物（例えば鉱物、ガラスおよび／または金属）である実施形態において、追加材料は得られた処理材料に（例えば、無機物が本明細書に記載の処理の邪魔にならないように）添加される、および／または、処理の邪魔を過度にしないような形態であるように選択される（例えば過度の摩擦および／または目詰まりを起こさないような細粒状である）ことが好ましい。
【０２９６】
廃棄物を処理するための方法に関連する、本明細書に記載の任意の実施形態のうち、いくつかの実施形態において、追加材料および／またはその量は、選別物の組成、および原材料の所望の組成（例えば本明細書に記載の原材料の組成）をもとに選択される。例えば、選別物の組成が、原材料の所望の組成と違う場合である。
【０２９７】
廃棄物を処理するための方法に関連する、本明細書に記載の任意の実施形態のうち、いくつかの実施形態において、処理される廃棄物（および／またはその量）および追加材料（および／またはその量）は、補完的であるように選択される。例えば、廃棄物由来の選別物の予想される組成が、原材料の所望の組成と違うと予想される場合である。
【０２９８】
例えば、いくつかの実施形態において、廃棄物は比較的高いパーセンテージの植物材料および／または動物材料を（例えば、農業廃棄物、伐採材、切り枝、葉、段ボール、下水汚泥などの形態で）含有し、その結果、合成ポリマー（例えばポリオレフィン）の含有量が、原材料において所望される組成（例えば本明細書に記載の原材料組成に従うもの）よりも低く、追加材料が合成材料を含有するように選択され、（例えば上述の廃棄物のリサイクルを容易にしながら）所望の原材料組成が得られる。
【０２９９】
廃棄物を処理するための方法に関連する、本明細書に記載の任意の実施形態のうち、いくつかの実施形態において、追加材料は、廃棄物から本明細書に記載のようにあらかじめ分離された材料（主として無機物）から分離された材料（例えば無機物、ポリマー）を含有する、即ち、廃棄物から除去された材料（例えば無機物、ポリマー）の一部は、廃棄物へ戻される。
【０３００】
追加材料は、同じ廃棄物を選別して得られた（例えば異なる処理を使用した）選別物であってもよく、および／または異なる廃棄物を選別して得られた選別物であってもよい。
【０３０１】
例えば、追加材料は、リグノセルロースが豊富な材料の少なくとも一部を含有してもよい。リグノセルロースが豊富な材料は、選別物が沈降しない比重が１．０３以下の液体、場合により１．０１以下の液体（例えば水）の中での沈殿により除去された材料である。廃棄物から除去されたリグノセルロースが豊富な材料、または、リグノセルロースの発酵／嫌気性消化の際の残渣は、選別物に添加されても（例えば同じ廃棄物に由来するのであれば、戻されても）よい。
【０３０２】
別の例では、追加材料は、低比重ポリマー（例えばポリオレフィン）が沈降しない（が一方で、リグノセルロース、高比重ポリマーおよび無機物などの材料は沈降する）、比重が１．０３以下の液体、場合により１．０１以下の液体（例えば水）の中で、廃棄物を選別して得られたポリマー材料を含有していてもよい。選別されたポリマー材料は、同じ廃棄物または異なる廃棄物から選別されてもよい。
【０３０３】
場合により、または上記に加えて、ポリマー材料は、別の廃棄物を、本明細書に記載のような比重に応じた分離に付すことにより得られる。
【０３０４】
追加材料は、積層体（例えばポリマーを、紙製品および／または金属と共に含む）および、ガラス−ポリマー複合材料（例えばポリマーに埋め込まれたグラスファイバーを含む）などの複合材料であってもよいことを理解されたい。そのような複合材料は、標準的な方法では特にリサイクルが困難である。
【０３０５】
廃棄物を処理するための方法に関連する、本明細書に記載の任意の実施形態のうち、いくつかの実施形態において、追加材料は少なくとも１種の炭水化物（例えば単糖、二糖、三糖、オリゴ糖、多糖）を含有する。
【０３０６】
特定の理論に縛られるものではないが、炭水化物は、本明細書に記載のような加熱および混合の際に反応し、当該反応によって望ましい性質を持つ処理材料が得られると考えられる。
【０３０７】
炭水化物は、本明細書に記載のいかなる原料（例えば動物材料または植物材料）由来でもよい。
【０３０８】
本明細書に記載の任意の実施形態のうち、いくつかの実施形態において、炭水化物は、原材料の提供の前に、例えば材料の（例えば本明細書に記載のような）圧搾および／または排水によって、廃棄物および／または選別物（例えば部分選別物）から浸出し、回収された液体（例えば水溶液）から得られる。そのような液体は、細断処理の際または細断処理の直後、および／または、本明細書に記載の分離処理の際に廃棄物から浸出してもよい。例えば、本明細書に記載のような、材料の比重に応じた分離のためのサイクルに続いて除去された液体（例えば、炭水化物を含有する塩水溶液）である。液体から得られた炭水化物は、本明細書に記載の追加材料として使用されてもよい。
【０３０９】
本明細書に記載の任意の実施形態のうち、いくつかの実施形態において、炭水化物は、廃棄物および／または選別物（例えば部分選別物）からの液体の少なくとも一部から分離される。いくつかの実施形態において、炭水化物は選別物に添加される前に、例えば液体の蒸発および／またはろ過により濃縮される。
【０３１０】
本明細書に記載の任意の実施形態のうち、いくつかの実施形態において、（本明細書に記載のように）液体から得られた炭水化物は、本明細書に記載の廃棄物の処理以外の処理のための原材料として使用されてもよい。例えば、ポリマー材料（例えば多糖含有材料および／またはポリ乳酸含有材料）の提供のために使用されてもよい。廃棄物および／または選別物（例えば部分選別物）由来の液体から得られた炭水化物は、当技術分野で知られている技術、例えば熱処理、発酵、架橋、凝縮および／または重合により処理されてもよい。
【０３１１】
本明細書に記載の任意の実施形態のうち、いくつかの実施形態において、炭水化物は、更なる処理の前に、廃棄物および／または選別物（例えば部分選別物）由来の液体の一部またはすべてから、例えば炭水化物の（例えば本明細書に記載のような）濃縮および／または精製により分離される。
【０３１２】
本明細書に記載の任意の実施形態のうち、いくつかの実施形態において、炭水化物は廃棄物および／または選別物（例えば部分選別物）由来の液体に含まれている間に、即ち液体から炭水化物の最初の分離をせずに処理される。例えば、液体は加熱および／または試薬の添加により処理されてもよく、試薬には、架橋剤、酵素、微生物、酸、塩基、有機溶媒、および／または、その他化学分野で使用される、発酵、架橋、濃縮および／または重合を実施するための任意の試薬などが挙げられる。
【０３１３】
本明細書に記載の任意の実施形態のうち、いくつかの実施形態において、炭水化物は本明細書に記載のように処理され、多糖含有ポリマー材料（例えばプラスターチ材料）が製造される。
【０３１４】
本明細書に記載の任意の実施形態のうち、いくつかの実施形態において、液体中の炭水化物は、（例えば微生物や単離酵素による）発酵に付され、炭水化物は代謝産物、例えば乳酸に変換される。いくつかの実施形態において、液体中の代謝産物（例えば乳酸）は、本明細書に記載のように（例えばポリ乳酸を製造するために）処理される。
【０３１５】
本明細書に記載のような廃棄物の処理のための方法に関する、任意の実施形態のうちのいくつかにおいて、混合および加熱に付す前の原材料は、細断された原材料である。原材料は細断された形態（例えば本明細書に記載のような細断された選別物および／または追加材料の形態）で得られてもよく、また、本方法は、本明細書に記載の混合および加熱の前に、原材料の細断をさらに包含してもよい。
【０３１６】
場合により、原材料は比較的大きな粒子を実質的に含んでいない。特定のサイズを超える粒子は、例えばふるいにかけることにより除去されてもよい。
【０３１７】
本明細書に記載のような廃棄物の処理のための方法に関する、任意の実施形態のうちのいくつかにおいて、原材料（例えば細断された原材料）中の固形粒子の直径は５０ｍｍ未満、場合により２０ｍｍ未満である。いくつかの実施形態において、固形粒子の直径は１０ｍｍ未満である。いくつかの実施形態において、固形粒子の直径は５ｍｍ未満である。いくつかの実施形態において、固形粒子の直径は２ｍｍ未満である。
【０３１８】
廃棄物を処理するための方法に関連する、本明細書に記載の任意の実施形態のうちのいくつかにおいて、原材料の加熱は少なくとも９０℃の温度で行われる。いくつかの実施形態において、原材料の加熱は少なくとも１００℃の温度で行われる。いくつかの実施形態において、原材料の加熱は少なくとも１１０℃の温度で行われる。いくつかの実施形態において、原材料の加熱は少なくとも１２０℃の温度で行われる。いくつかの実施形態において、原材料の加熱は少なくとも１３０℃の温度で行われる。いくつかの実施形態において、原材料の加熱は少なくとも１４０℃の温度で行われる。いくつかの実施形態において、原材料の加熱は少なくとも１５０℃の温度で行われる。いくつかの実施形態において、原材料の加熱は少なくとも１６０℃の温度で行われる。
【０３１９】
廃棄物を処理するための方法に関連する、本明細書に記載の任意の実施形態のうちのいくつかにおいて、原材料の加熱は２３０℃以下の温度で行われる。いくつかの実施形態において、原材料の加熱は２２５℃以下の温度で行われる。いくつかの実施形態において、原材料の加熱は２１０℃以下の温度で行われる。いくつかの実施形態において、原材料の加熱は２００℃以下の温度で行われる。いくつかの実施形態において、原材料の加熱は１９０℃以下の温度で行われる。いくつかの実施形態において、原材料の加熱は１８０℃以下の温度で行われる。
【０３２０】
廃棄物を処理するための方法に関連する、本明細書に記載の任意の実施形態のうちのいくつかにおいて、原材料の加熱は９０℃から２３０℃の範囲内の温度で行われる。いくつかの実施形態において、原材料の加熱は９０℃から１８０℃の範囲内の温度で行われる。いくつかの実施形態において、原材料の加熱は１４０℃から１８０℃の範囲内の温度で行われる。いくつかの実施形態において、原材料の加熱は１８０℃から２２５℃の範囲内の温度で行われる。
【０３２１】
加熱は、加熱処理の間中、一定の温度で行われてもよい。
【０３２２】
上記に代えて、温度は加熱処理の際に変化してもよい。例えば、代表的な実施形態において、加熱処理の一工程では加熱は約１１０℃の温度で行われ、加熱処理のさらに後の工程では加熱は約１８０℃から約２２５℃の温度で行われ、これについては加熱と混合の繰り返しサイクルに関し、以降でさらに詳述する。
【０３２３】
本明細書中、用語「約」は、温度に関して使用された時には、±１０℃を示す。いくつかの実施形態において、「約」は±５℃を示す。
【０３２４】
原材料のせん断力を用いた混合は、原材料の加熱前、加熱と同時、および／または加熱に続いて行われてもよい。代表的な実施形態において、原材料のせん断力を用いた混合は、原材料の加熱と同時に行われる。
【０３２５】
単純化のために、原材料をせん断力を用いた混合に付すステップ、および原材料を加熱に付すステップ（これらは本明細書に記載のようなステップである）は、本明細書中では「混合および／または加熱」という。従って、語句「混合および／または加熱」は、本明細書に記載の温度での加熱、および本明細書に記載のようなせん断力を用いた混合を指す。
【０３２６】
混合はせん断力を発生する任意の方法によって実施してもよい。
【０３２７】
本明細書および当技術分野で使用されるような「せん断力」は、材料内で材料の横断面に平行の方向に応力を加える力を指す。
【０３２８】
固体表面を覆う流体の動きは、その性質上、せん断力を受けることを理解されたい。
【０３２９】
従って、廃棄物を処理するための方法に関連する、本明細書に記載の任意の実施形態のうちのいくつかによれば、混合は、固体表面を覆う原材料の移動を最大限にするように行われる。場合により、大きな表面積を有する固形の構成要素（例えばスクリュー、プロペラ）がせん断力を増大させるために利用される。
【０３３０】
場合により、せん断力はコンパウンダによって発生させてもよく、コンパウンダには押出機、密閉式混合器（バンバリー（登録商標）ミキサー）、共混練機および／または連続式混合器などがあるが、これらに限定されるものではない。
【０３３１】
せん断力と混合時間は、得られた処理材料が実質的には、その塊／集まりの全体にわたって均一に分散した物質になるのに十分でなければならない。
【０３３２】
廃棄物を処理するための方法に関連する、本明細書に記載の任意の実施形態のうちのいくつかにおいて、せん断力は、１秒−１以上のせん断速度、場合により２秒−１以上のせん断速度、場合により３秒−１〜３００秒−１の範囲内にあるせん断速度に特徴づけられる。いくつかの実施形態において、せん断速度は１秒−１〜３０秒−１の範囲内にある。いくつかの実施形態において、せん断速度は３０秒−１〜１００秒−１の範囲内にある。いくつかの実施形態において、せん断速度は１００秒−１〜２００秒−１の範囲内にある。いくつかの実施形態において、せん断速度は２００秒−１〜３００秒−１の範囲内にある。
【０３３３】
任意の実施形態によれば、混合はスクリューの回転により実施される。スクリューはバレル（例えば閉じた容器を形成するバレル）に入っていてもよい。バレルは、混合と一緒に加熱を実施するために（例えば電熱器によって）加熱されてもよい。上記に代えて、または上記に加えて、スクリューは、混合と一緒に加熱を実施するために（例えばスクリュー内部の加熱流体の流れによって）加熱されてもよい。
【０３３４】
廃棄物を処理するための方法に関連する、本明細書に記載の任意の実施形態のうちのいくつかにおいて、混合は押出機内のスクリューの回転により実施される。
【０３３５】
押出機は典型的には、回転する１つのまたは複数のスクリューを内部に有する、加熱されたバレルを有する。複数のスクリューを使用する場合、それぞれのスクリューは同方向に回転してもよく、逆方向に回転してもよい。スクリューはかみ合っていても、かみ合っていなくてもよい。押出装置は、１つの押出機であっても、（タンデム型押出に見られるような）押出機の組み合わせであってもよい。押出機は、プラスチック業界で知られている任意の押出機であってもよく、押出機には単軸押出機、テーパード二軸押出機、テーパード二軸単軸押出機、二軸押出機、多軸押出機などが含まれるが、これらに限定されるものではない。押出機に関連する本明細書に記載の任意の実施形態のうち、いくつかの実施形態において、押出機は単軸押出機である。
【０３３６】
廃棄物を処理するための方法に関連する、本明細書に記載の任意の実施形態のうちのいくつかにおいて、押出機は排出ゾーンを備えている。いくつかの実施形態において、押出機は複数の排出ゾーンを備えている。いくつかの実施形態において、押出機のノズルは押出処理の際に冷却されている。
【０３３７】
廃棄物を処理するための方法に関連する、本明細書に記載の任意の実施形態のうちのいくつかにおいて、本方法は、混合および／または加熱の際に、処理されている材料を少なくとも１つのスクリーンに通過させることをさらに包含する。場合により、複数の（寸法は同じであるか、異なる）スクリーンが使用され、処理されている材料を加熱および／または混合の複数の工程においてスクリーンを通過させる。
【０３３８】
本明細書で使用される用語「スクリーン」は、十分小さい寸法の固形材料を、選択的に通過させる空間を有する任意の装置を含む。
【０３３９】
いくつかの実施形態において、スクリーンの空間の幅は１０ｍｍ以下である。いくつかの実施形態において、スクリーンの空間の幅は５ｍｍ以下である。代表的な実施形態において、空間の幅は約３ｍｍである。
【０３４０】
特定の理論に縛られるものではないが、スクリーンの使用により、処理されている材料の大部分とは対照的な、加熱の際に大きくは溶融も軟化もしない固形粒子含有材料を除去し、より均質な非粒状処理材料が得られる、と考えられる。
【０３４１】
しかしながら本発明者は、１つ以上のスクリーンの廃棄物処理時の使用は、処理の際にスクリーンが目詰まりを起こすという傾向によって制限されることを見出した。目詰まりは、例えばスクリーンがその除去を意図する固形材料および／または粘性が高すぎてスクリーンを容易に通過しにくい流体によるものである。そのような目詰まりによって、スクリーンを洗浄するおよび／または取り替えるのに大幅な時間が取られ、処理の効率が顕著に低下する。本発明者は、本明細書に記載の方法による廃棄物の選別は、スクリーンの目詰まりを大幅に低下させ、その使用を容易にすることをさらに見出した。
【０３４２】
特定の理論に縛られるものではないが、本明細書に記載の方法による廃棄物の選別が目詰まりを低下させるのは、加熱の際にも固形のままである材料（例えば無機物、熱硬化性合成ポリマー、高融点の合成ポリマー）を除去するため、および／または加熱の際に容易に溶融するポリマー（例えばポリオレフィン）の割合を増大させる（例えばその結果処理されている材料の流れを高める）ためであると考えられる。さらに、比較的高い（例えば本明細書に記載のような）水分量を有する原材料の使用は、原材料の粘度が減少するため、目詰まりを低下させうると考えられる。
【０３４３】
廃棄物を処理するための方法に関連する、本明細書に記載の任意の実施形態のうちのいくつかにおいて、混合および／または加熱は、比較的低酸素濃度の条件下で行われる。混合および／または加熱を容積空気の低い閉じた容器内で行うことで、低酸素濃度を達成してもよい。容器内の空気容積は、容器容積の３０％未満であってもよく、容器容積の２０％未満であってもよく、容器容積の１０％未満であってもよく、容器容積の５％未満であってもよく、容器容積の２％未満であってもよく、容器容積の１％未満であってもよい。
【０３４４】
場合により、混合および／または加熱の際に容器内の酸素濃度を下げるために、容器内に真空を発生させることにより閉じた容器から空気を除去する。
【０３４５】
上記に代えて、または上記に加えて、混合および／または加熱の際に容器内の酸素濃度を下げるために、酸素をわずか（例えば２０％未満）しか含まないガス、または全く含まないガス（例えば窒素ガス、アルゴンガス、二酸化炭素）を容器に流すことで閉じた容器から空気を除去する。
【０３４６】
廃棄物を処理するための方法に関連する、本明細書に記載の任意の実施形態のうちのいくつかにおいて、原材料を加熱および混合の前に圧搾して、原材料そのものの中に含まれる空気容積を下げる。
【０３４７】
押出機を原材料の圧搾に使用してもよい。例えば、原材料を第１押出機へ加熱および混合に付すために導入し、その間に（例えば第１押出機に対し垂直の）タンデム型押出機が、第１押出機に導入された原材料を圧搾して空気を除去してもよい。タンデム型押出機は、例えばコニカル型押出機および／または密閉式混合器（バンバリー（登録商標）ミキサー）を含んでもよい。
【０３４８】
特定の理論に縛られるものではないが、過度の酸化反応は、処理材料の実用性に悪影響を及ぼすことがあり、開示の処理を比較的低酸素濃度の条件下で行うことは、そのような酸化反応のレベルを低下するのに望ましいと考えられる。例えば、過度の酸化（例えば燃焼）は原材料中の固形材料をかなりの程度まで破壊し、得られた処理材料の強度を減少させうる。
【０３４９】
さらに、処理材料の実用性に好影響を及ぼす反応のいくつかは吸熱性であり、発熱性の酸化反応（例えば燃焼）と非常に対照的であると考えられる。発熱性の酸化反応を制限することのさらなる利点は、過度の発熱反応は制御が困難でありうるからである。
【０３５０】
廃棄物を処理するための方法に関連する、本明細書に記載の任意の実施形態のうちのいくつかにおいて、本方法は、混合および／または加熱の際に放出されたガスの除去をさらに包含する。ガスは蒸気（ガス状の水）を含み、追加のガス、例えば揮発性有機化合物の気化ガスなどを含みうる。
【０３５１】
ガス除去は、例えばポンプを介した吸引を使用して実施されてもよい。
【０３５２】
本方法は（本明細書に記載のような）ガス除去を１回より多く包含（即ち、処理中１を超える工程において実施）してもよく、その回数は例えば２回、３回、４回、およびさらに多い回数である。代表的な実施形態において、ガス除去は２回行われる。
【０３５３】
処理の際のガス除去は、得られた処理材料の性質に影響を及ぼすことが明らかになった。例えば、処理の際の蒸気の除去は、処理の際の水分量を、原材料に見られる（例えば本明細書に記載のような）比較的高濃度から（例えば本明細書に記載のような）低濃度にまで徐々に低下させることを容易にし、処理材料における有利な物理化学的性質が得られる。さらに、処理の際のガス除去は、過度の圧力が発生するのを防ぐため、長く続く処理を最後まで続けることができ、処理材料の物理化学的性質がさらに高められる。
【０３５４】
廃棄物を処理するための方法に関連する、本明細書に記載の任意の実施形態のうちのいくつかにおいて、（例えば上記で記載したような）混合および／または加熱により得られた処理材料を、本明細書に記載のように、混合および／または加熱のための１回以上のサイクルに付し、少なくとも１つの追加の処理材料を得る。従って、本方法は例えば、本明細書に記載のような混合および／または加熱のための２回、３回、４回、５回、およびさらに多い回数のサイクルを包含してもよく、最終サイクルによって最終の処理材料が製造されるまで、各サイクルは新たな処理材料を製造する。
【０３５５】
代表的な実施形態において、本方法は本明細書に記載のような、混合および／または加熱のためのサイクルを２回包含する。混合および／または加熱のための第１サイクルから得られた第１処理材料は、混合および／または加熱のための第２サイクルに付され、第２であって最終の処理材料が製造される。
【０３５６】
混合および／または加熱のためのさまざまなサイクルは、処理されている材料を、混合および／または加熱のための互いに異なるゾーンの間を、移動させることによって実施してもよい。
【０３５７】
混合および／または加熱のための各サイクルは、（例えば本明細書に記載のように）サイクル実施の際に放出されたガスの除去をさらに含んでいてもよい。従って、本方法は、連続的なサイクル（例えば２回のサイクル）を包含してもよく、各サイクルは本明細書に記載のような混合および／または加熱、および本明細書に記載のようなガス除去を含む。
【０３５８】
上記に代えて、１回以上のサイクルが、混合および／または加熱、およびガス除去の両方を含み、その他のサイクルは本明細書に記載のような混合および／または加熱のみを含む。
【０３５９】
混合および／または加熱のための最終サイクルは、このサイクルの際に放出されるガスの除去を含んでいなくてもよい（例えば最終サイクルの際にガスは、ほとんどまたは全く放出されない）。従って、本方法は、混合および／または加熱、およびガス除去のための連続的なサイクル（例えば２回のサイクル）と、それに続くガス除去を含まない、混合および／または加熱のための最終サイクル（例えば第３サイクル）とを包含してもよい。
【０３６０】
従って、本発明のいくつかの実施形態による代表的な処理は、本明細書に記載のような原材料を特定の条件（例えば特定の混合技術および、上記で記載したような、ここでは第１温度といえる特定の温度条件）で、混合に付し、加熱に付すことにより実施される。
【０３６１】
廃棄物を処理するための方法に関連する、本明細書に記載の任意の実施形態のうちのいくつかにおいて、混合および加熱の際に第１ガス除去が本明細書に記載のように実施される。
【０３６２】
廃棄物を処理するための方法に関連する、本明細書に記載の任意の実施形態のうち、いくつかの実施形態において、得られた処理材料を次に、特定の条件（例えば特定の混合技術および、上記で記載したような、ここでは第２温度といえる特定の温度の条件）で、本明細書に記載のような混合および加熱のための第２サイクルに付す。
【０３６３】
廃棄物を処理するための方法に関連する、本明細書に記載の任意の実施形態のうち、いくつかの実施形態において、混合および加熱の際に第２ガス除去が本明細書に記載のように実施される。
【０３６４】
いくつかの実施形態において、上記の処理は所望のサイクル数だけ繰り返される。
【０３６５】
従って、廃棄物を処理するための方法に関連する、本明細書に記載の任意の実施形態のうち、いくつかの実施形態において、（例えば上記で記載したような）混合および加熱のための第２サイクルから得られた処理材料を次に、特定の条件（例えば特定の混合技術および、上記で記載したような、ここでは第３温度といえる特定の温度の条件）で、本明細書に記載のような混合および加熱のための第３サイクルに付す。
【０３６６】
各サイクルにおいて、混合および加熱のための条件は、同じでも異なっていてもよい。
【０３６７】
各サイクルにおいて、ガス除去は実施されてもされなくてもよい。
【０３６８】
廃棄物を処理するための方法に関連する、本明細書に記載の任意の実施形態のうち、いくつかの実施形態において、混合は各サイクルにおいて同じである。
【０３６９】
廃棄物を処理するための方法に関連する、本明細書に記載の任意の実施形態のうち、いくつかの実施形態において、第１、第２、第３等の温度は互いに異なる。
【０３７０】
廃棄物を処理するための方法に関連する、本明細書に記載の任意の実施形態のうち、いくつかの実施形態において、第１温度は、第２温度より高い。
【０３７１】
廃棄物を処理するための方法に関連する、本明細書に記載の任意の実施形態のうち、いくつかの実施形態において、第１温度は、第２温度より低い。
【０３７２】
廃棄物を処理するための方法に関連する、本明細書に記載の任意の実施形態のうち、いくつかの実施形態において、第２温度は、第３温度より高い。
【０３７３】
廃棄物を処理するための方法に関連する、本明細書に記載の任意の実施形態のうち、いくつかの実施形態において、第２温度は、第３温度より低い。
【０３７４】
廃棄物を処理するための方法に関連する、本明細書に記載の任意の実施形態のうち、いくつかの実施形態において、第１温度は、第３温度より高い。
【０３７５】
廃棄物を処理するための方法に関連する、本明細書に記載の任意の実施形態のうち、いくつかの実施形態において、第１温度は、第３温度より低い。
【０３７６】
廃棄物を処理するための方法に関連する、本明細書に記載の任意の実施形態のうち、いくつかの実施形態において、第３温度は約１５０℃である。
【０３７７】
代表的な処理において、混合は押出機のスクリューによって実施され、第１温度は約１１０℃であり、第２温度は約１８０℃から約２２５℃である。
【０３７８】
この代表的な処理のいくつかの実施形態において、第１温度と第２温度は同じ加熱機構によって達成され、この２つの温度の差は、処理されている材料の性質の変化の結果である（例えば、より低い第２温度は、吸熱反応の増大を反映している）。
【０３７９】
この代表的な処理において、ガス除去は各サイクル内で実施される。
【０３８０】
代表的な処理において、ガス除去はポンプにより実施される。
【０３８１】
廃棄物を処理するための方法に関連する、本明細書に記載の任意の実施形態のうちのいくつかにおいて、原材料の加熱の合計（即ち、すべてのサイクル）持続時間は、少なくとも５分である。いくつかの実施形態において、原材料の加熱の合計持続時間は、少なくとも１０分である。いくつかの実施形態において、原材料の加熱の合計持続時間は、少なくとも１５分である。いくつかの実施形態において、原材料の加熱の合計持続時間は、少なくとも２０分である。いくつかの実施形態において、原材料の加熱の合計持続時間は、少なくとも３０分である。いくつかの実施形態において、原材料の加熱の合計持続時間は、少なくとも４０分である。いくつかの実施形態において、原材料の加熱の合計持続時間は、少なくとも６０分である。
【０３８２】
廃棄物を処理するための方法に関連する、本明細書に記載の任意の実施形態のうち、いくつかの実施形態において、上記で記載したような第１の混合および加熱の際に、処理されている材料に含まれる水は、加熱および／または混合によって形成された蒸気の除去を介して（例えばガス除去の際に、蒸発した水の除去を介して）取り除かれる。さらに、水は化学反応（例えば、水分子が別の分子と反応して共有結合が開裂する加水分解）を介してさらに取り除かれてもよい。その結果、水分量は処理の際に低下する。混合および／または加熱は、処理されている材料の水分量が所望のレベルに低下するまで実行されてもよい。
【０３８３】
水分量は、例えば市販の水分計を使用して測定してもよい。
【０３８４】
混合処理および／または加熱処理は水の蒸発を招くため、混合および／または加熱は水の蒸発が十分になされるまで、適切な温度で、適切な期間実行されてもよい。さらに、ガス除去は、実質的にすべての発生水蒸気を取り除くために適切な速度で、廃棄物の水分量が所望のレベルに低下するまで実行されてもよい。
【０３８５】
廃棄物を処理するための方法に関連する、本明細書に記載の任意の実施形態のうちのいくつかにおいて、原材料中の大部分の水が第１ガス除去を介して取り除かれ、処理前の原材料の水分量に対する、第１ガス除去の後に得られた処理材料の水分量は、５０％未満になる。場合により、任意の追加のガス除去は、本明細書に記載のような低濃度（例えば１重量パーセント未満）までの、水分量のさらなる低下をもたらす。
【０３８６】
廃棄物を処理するための方法に関連する、本明細書に記載の任意の実施形態のうちのいくつかにおいて、本明細書に記載の方法は、得られた処理材料の水分量が１重量パーセント未満になるように実施される。いくつかの実施形態において、処理材料の水分量は０．１重量パーセント未満である。
【０３８７】
廃棄物を処理するための方法に関連する、本明細書に記載の任意の実施形態のうちのいくつかにおいて、混合、加熱、およびガス除去は処理材料の水分量が、０．０３重量パーセント未満になるまで行われる。いくつかの実施形態において、混合、加熱、およびガス除去は処理材料の水分量が、０．０１重量パーセント未満になるまで行われる。いくつかの実施形態において、混合、加熱、およびガス除去は処理材料の水分量が、０．００３重量パーセント未満になるまで行われる。いくつかの実施形態において、混合、加熱、およびガス除去は処理材料の水分量が、０．００１重量パーセント未満になるまで行われる。
【０３８８】
廃棄物を処理するための方法に関連する、本明細書に記載の任意の実施形態のうちのいくつかにおいて、本方法は、廃棄物または（例えば本明細書に記載のような）選別された廃棄物と、酸性材料（例えば酸を含有する固体または液体の材料）とを接触させて、酸性材料との接触がなかった場合の原材料に比べて、より酸性である原材料を提供することをさらに包含する。いくつかの実施形態において、本明細書に記載のように選別物に添加される追加材料が酸性材料を含有している。
【０３８９】
特定の理論に縛られるものではないが、本明細書に記載の混合および加熱処理の際に、酸は有利な方法で反応を高めると考えられる。
【０３９０】
廃棄物を処理するための方法に関連する、本明細書に記載の任意の実施形態のうち、いくつかの実施形態において、酸性溶液は、本明細書に記載のような、混合および加熱の前、および／または混合および加熱の際に、廃棄物、選別物および／または原材料中のリグノセルロースをより小さな単位に開裂させる（例えば多糖をより小さな多糖単位、オリゴ糖単位、三糖単位、二糖単位および／または単糖単位に開裂させる）のに十分な酸性度であってもよい。
【０３９１】
廃棄物を処理するための方法に関連する、本明細書に記載の任意の実施形態のうち、いくつかの実施形態において、選別物および／または原材料と、酸性材料（例えば酸性の液体）とを接触させ、接触は、例えば、本明細書に記載のような液体中の分離の際に、酸性材料の流出が起きないように行われる。当該流出は、混合および加熱の際に酸の量を低下させたり、および／または分離に関係する機器を酸に曝して有害な影響を与えうる。
【０３９２】
廃棄物を処理するための方法に関連する、本明細書に記載の任意の実施形態のうち、いくつかの実施形態において、酸性材料と廃棄物とを選別の前に混合する。
【０３９３】
廃棄物を処理するための方法に関連する、本明細書に記載の任意の実施形態のうち、いくつかの実施形態において、廃棄物、選別物および／または原材料を酸性の液体に沈め、材料に酸性の液体の一部が付着して残った状態で酸性の液体から取り出す。いくつかの実施形態において、廃棄物、選別物および／または原材料は、固形物質を液体から除去するために構成されたスクリュー（例えば傾斜式スクリュー）を使用して取り出す。いくつかの実施形態において、廃棄物、選別物および／または原材料は液体からろ過によって取り出す。
【０３９４】
廃棄物を処理するための方法に関連する、本明細書に記載の任意の実施形態のうち、いくつかの実施形態において、酸性材料は塩酸を含む。
【０３９５】
廃棄物を処理するための方法に関連する、本明細書に記載の任意の実施形態のうち、いくつかの実施形態において、酸性材料は酸性の水溶液を含む。いくつかの実施形態において、酸性の水溶液はｐＨ４未満により特徴づけられる。いくつかの実施形態において、酸性の水溶液はｐＨ３未満により特徴づけられる。いくつかの実施形態において、酸性の水溶液はｐＨ２未満により特徴づけられる。いくつかの実施形態において、酸性の水溶液はｐＨ１未満により特徴づけられる。いくつかの実施形態において、酸性の水溶液はｐＨ０未満（即ちマイナスのｐＨ）により特徴づけられる。
【０３９６】
本明細書中の実施例に記載のように、本明細書に記載のような加熱および混合により得られる処理材料は熱可塑性であり得、その結果、成形性でありえる。
【０３９７】
本明細書中、「熱可塑性」は、加熱されたときに変形可能な状態に可逆的に変化する能力を指す。変形可能な状態とは、例えば、加熱の際の溶融によって得られた液体、または軟化した固形物質または半固形物質であり、加圧によって容易に変形（塑性変形）しうる物質のことでありうる。
【０３９８】
本明細書中、用語「成形性」は、材料の形を（例えば熱可塑性材料の加熱により）制御可能に変形し、所定の形の製品を（例えば成形後の熱可塑性材料を冷却することで）得る能力を指す。
【０３９９】
廃棄物を処理するための方法に関連する、本明細書に記載の任意の実施形態のうちのいくつかにおいて、本方法は、処理材料の成形をさらに包含する。成形は、当技術分野で使用される熱可塑性材料を成形するための任意の技術によってもよい。
【０４００】
いくつかの実施形態において、成形は押出成形を含む。いくつかの実施形態において、成形は射出成形を含む。いくつかの実施形態において、成形は回転成形を含む。いくつかの実施形態において、成形は圧縮成形を含む。
【０４０１】
いくつかの実施形態において、本明細書に記載のような追加材料と処理材料とを、処理材料の成形前または成形の際に混合する。
【０４０２】
上記の方法で、決められた構成の品物が製造されうる。例えば、処理材料を成形または形を整えることにより、植木鉢、住宅の羽目板、デッキ材料、床材、家具、積層体、パレット、浄化槽などを調製することができる。
【０４０３】
成形は処理材料を、少なくとも９０℃、場合により少なくとも１００℃、場合により少なくとも１１０℃、場合により少なくとも１２０℃、場合により少なくとも１３０℃、場合により少なくとも１４０℃、場合により少なくとも１５０℃、場合により少なくとも１６０℃、場合により少なくとも１７０℃、および場合により少なくとも１８０℃、の温度で加熱することにより実施されてもよい。
【０４０４】
いくつかの実施形態において、成形は約５０℃〜約２００℃または約９０℃〜約１８０℃の範囲内の温度において実施される。中間にあるどの値も想定される。
【０４０５】
このような加熱は、上記で記載したような原材料の処理に使用した加熱を継続する、および／または、本明細書に記載のような、原材料の加熱による処理、および、場合により、混合に続き、処理材料を再加熱することにより実施されてもよい。
【０４０６】
本明細書に記載の処理を使用して、本明細書に記載のような処理材料が得られる。処理材料の組成は、水が除去された原材料の組成（例えば本明細書に記載の原材料の組成）に類似するはずであるが、例えば本明細書に記載の加熱および混合により起こった化学反応故に、典型的には原材料の組成とは多少異なるはずである。
【０４０７】
任意の実施形態によれば、処理材料はポリマー材料（例えば非粒状ポリマー材料）を含有する。
【０４０８】
本発明のいくつかの実施形態のその他の態様によれば、任意の本明細書に記載のような処理により得られるポリマー材料（例えば非粒状ポリマー材料）である処理材料が提供される。ポリマー材料は、好ましくは熱可塑性ポリマー材料であってもよい。
【０４０９】
本明細書中、「ポリマー材料」は、ポリマーの濃度が、材料の少なくとも５０重量パーセントを占める材料を指す。ポリマーは、合成ポリマーまたはバイオマス（例えば植物材料および動物材料）由来のポリマーであってもよい。
【０４１０】
従って、廃棄物を処理するための方法および／または処理材料に関連する、本明細書に記載の任意の実施形態のうちのいくつかにおいて、処理材料の少なくとも５０重量パーセントがポリマーからなる。いくつかの実施形態において、処理材料の少なくとも６０重量パーセントがポリマーからなる。いくつかの実施形態において、処理材料の少なくとも７０重量パーセントがポリマーからなる。いくつかの実施形態において、処理材料の少なくとも８０重量パーセントがポリマーからなる。いくつかの実施形態において、処理材料の少なくとも９０重量パーセントがポリマーからなる。
【０４１１】
処理材料の残余は、例えば、灰、残存液体（例えば水）、低分子有機化合物（例えば糖、フルフラール、アミノ酸、脂質）および／または廃棄物中に存在する少量の無機物（例えば金属、砂、石、ガラスおよび／またはセラミック、および／または本明細書に記載のような分離に使用した水性液体由来の無機塩）を含みうる。
【０４１２】
本明細書に記載の任意の実施形態のうちのいくつかにおいて、ポリマー材料は熱可塑性材料である。ポリマー材料は種々のポリマーを含みうるため、ポリマー材料全体として熱可塑性であるという意味であり、それ自体は熱可塑性として特徴づけられないポリマーをポリマー材料が含有しうることを理解されたい。
【０４１３】
特定の理論に縛られるものではないが、本発明の実施形態により得られた処理材料中のポリマーは、本明細書に記載のような処理をされた廃棄物の熱可塑性に負うところが大きいと考えられる。
【０４１４】
無機物の除去と本明細書に記載のような無機塩の任意の添加は、得られた処理材料の元素組成に影響を及ぼす。影響は、例えば、炭素、酸素、窒素、水素および／または塩に含まれる元素（例えばアルカリ金属および／またはハロゲン）、特に炭素と水素のパーセンテージの増大（例えば、酸素と窒素は、比較的高い比重を有する無機物内および／または有機物内に存在するが故に、激減しうるからである）によって、および／またはその他の原子のパーセンテージの減少によって起こる。
【０４１５】
特定の理論に縛られるものではないが、得られた元素組成は、処理材料の望ましい性質に関連すると考えられる。
【０４１６】
廃棄物を処理するための方法および／または処理材料に関連する、本明細書に記載の任意の実施形態のうちのいくつかにおいて、処理材料中の炭素濃度は、少なくとも５５重量パーセントである。いくつかの実施形態において、炭素濃度は、少なくとも５７．５重量パーセントである。いくつかの実施形態において、炭素濃度は、少なくとも６０重量パーセントである。いくつかの実施形態において、炭素濃度は、少なくとも６２．５重量パーセントである。いくつかの実施形態において、炭素濃度は、少なくとも６５重量パーセントである。いくつかの実施形態において、炭素濃度は、少なくとも６７．５重量パーセントである。
【０４１７】
廃棄物を処理するための方法および／または処理材料に関連する、本明細書に記載の任意の実施形態のうちのいくつかにおいて、処理材料中の炭素濃度は、少なくとも５５重量パーセントである。いくつかの実施形態において、炭素濃度は、少なくとも５７．５重量パーセントである。いくつかの実施形態において、炭素濃度は、少なくとも６０重量パーセントである。いくつかの実施形態において、炭素濃度は、少なくとも６２．５重量パーセントである。いくつかの実施形態において、炭素濃度は、少なくとも６５重量パーセントである。いくつかの実施形態において、炭素濃度は、少なくとも６７．５重量パーセントである。
【０４１８】
廃棄物を処理するための方法および／または処理材料に関連する、本明細書に記載の任意の実施形態のうちのいくつかにおいて、処理材料中の炭素および水素の合計濃度は、少なくとも６５重量パーセントである。いくつかの実施形態において、炭素および水素の濃度は、少なくとも６７．５重量パーセントである。いくつかの実施形態において、炭素および水素の濃度は、少なくとも７０重量パーセントである。いくつかの実施形態において、炭素および水素の濃度は、少なくとも７２．５重量パーセントである。いくつかの実施形態において、炭素および水素の濃度は、少なくとも７５重量パーセントである。いくつかの実施形態において、炭素および水素の濃度は、少なくとも７７．５重量パーセントである。いくつかの実施形態において、炭素および水素の濃度は、少なくとも８０重量パーセントである。
【０４１９】
廃棄物を処理するための方法および／または処理材料に関連する、本明細書に記載の任意の実施形態のうちのいくつかにおいて、処理材料中の酸素濃度は、少なくとも２０重量パーセントである。いくつかの実施形態において、酸素濃度は、少なくとも２２重量パーセントである。いくつかの実施形態において、酸素濃度は、少なくとも２４重量パーセントである。いくつかの実施形態において、酸素濃度は、少なくとも２６重量パーセントである。いくつかの実施形態において、酸素濃度は、少なくとも２８重量パーセントである。いくつかの実施形態において、酸素濃度は、少なくとも３０重量パーセントである。
【０４２０】
廃棄物を処理するための方法および／または処理材料に関連する、本明細書に記載の任意の実施形態のうちのいくつかにおいて、処理材料中の炭素および酸素の合計濃度は、少なくとも８０重量パーセントである。いくつかの実施形態において、炭素および酸素の濃度は、少なくとも８２重量パーセントである。いくつかの実施形態において、炭素および酸素の濃度は、少なくとも８４重量パーセントである。いくつかの実施形態において、炭素および酸素の濃度は、少なくとも８６重量パーセントである。いくつかの実施形態において、炭素および酸素の濃度は、少なくとも８８重量パーセントである。いくつかの実施形態において、炭素および酸素の濃度は、少なくとも９０重量パーセントである。
【０４２１】
廃棄物を処理するための方法および／または処理材料に関連する、本明細書に記載の任意の実施形態のうちのいくつかにおいて、処理材料中の炭素、水素および酸素の合計濃度は、少なくとも９０重量パーセントである。いくつかの実施形態において、炭素、水素および酸素の濃度は、少なくとも９２重量パーセントである。いくつかの実施形態において、炭素、水素および酸素の濃度は、少なくとも９４重量パーセントである。いくつかの実施形態において、炭素、水素および酸素の濃度は、少なくとも９６重量パーセントである。いくつかの実施形態において、炭素、水素および酸素の濃度は、少なくとも９８重量パーセントである。
【０４２２】
廃棄物を処理するための方法および／または処理材料に関連する、本明細書に記載の任意の実施形態のうちのいくつかにおいて、処理材料中の炭素原子、水素原子、酸素原子、窒素原子、アルカリ金属原子およびハロゲン原子の合計濃度は、少なくとも９３重量パーセントである。いくつかの実施形態において、炭素原子、水素原子、酸素原子、窒素原子、アルカリ金属原子およびハロゲン原子の濃度は、少なくとも９４重量パーセントである。いくつかの実施形態において、炭素原子、水素原子、酸素原子、窒素原子、アルカリ金属原子およびハロゲン原子の濃度は、少なくとも９５重量パーセントである。いくつかの実施形態において、炭素原子、水素原子、酸素原子、窒素原子、アルカリ金属原子およびハロゲン原子の濃度は、少なくとも９６重量パーセントである。いくつかの実施形態において、炭素原子、水素原子、酸素原子、窒素原子、アルカリ金属原子およびハロゲン原子の濃度は、少なくとも９７重量パーセントである。いくつかの実施形態において、炭素原子、水素原子、酸素原子、窒素原子、アルカリ金属原子およびハロゲン原子の濃度は、少なくとも９８重量パーセントである。いくつかの実施形態において、炭素原子、水素原子、酸素原子、窒素原子、アルカリ金属原子およびハロゲン原子の濃度は、少なくとも９９重量パーセントである。比較的高い炭素原子、水素原子、酸素原子、窒素原子、アルカリ金属原子およびハロゲン原子の合計濃度は、水溶性無機塩類（これらは典型的にはアルカリ金属カチオンおよび／またはハロゲンアニオンを含む）を除く無機物が比較的低い濃度であるのを示すことを理解されたい。
【０４２３】
いくつかの実施形態において、非水素原子（例えば水素原子以外の任意の原子）を定量する。これにより、水素原子を効果的に検出することのできない元素分析技術（例えば本明細書中に例示した分析法）を使用することができる。
【０４２４】
廃棄物を処理するための方法および／または処理材料に関連する、本明細書に記載の任意の実施形態のうちのいくつかにおいて、処理材料中の非水素原子の少なくとも９５％が炭素原子または酸素原子である。いくつかの実施形態において、非水素原子の少なくとも９６％が炭素または酸素である。いくつかの実施形態において、非水素原子の少なくとも９７％が炭素または酸素である。いくつかの実施形態において、非水素原子の少なくとも９８％が炭素または酸素である。
【０４２５】
廃棄物を処理するための方法および／または処理材料に関連する、本明細書に記載の任意の実施形態のうちのいくつかにおいて、処理材料中の非水素原子の少なくとも９７％が炭素原子、酸素原子、窒素原子、アルカリ金属原子またはハロゲン原子である。いくつかの実施形態において、非水素原子の少なくとも９７．５％が炭素原子、酸素原子、窒素原子、アルカリ金属原子またはハロゲン原子である。いくつかの実施形態において、非水素原子の少なくとも９８％が炭素原子、酸素原子、窒素原子、アルカリ金属原子またはハロゲン原子である。いくつかの実施形態において、非水素原子の少なくとも９８．５％が炭素原子、酸素原子、窒素原子、アルカリ金属原子またはハロゲン原子である。いくつかの実施形態において、非水素原子の少なくとも９９％が炭素原子、酸素原子、窒素原子、アルカリ金属原子またはハロゲン原子である。いくつかの実施形態において、非水素原子の少なくとも９９．５％が炭素原子、酸素原子、窒素原子、アルカリ金属原子またはハロゲン原子である。
【０４２６】
原子のパーセンテージを測定する場合、重量パーセンテージとは逆に、本明細書に記載の元素は特に高いパーセンテージを示すことを理解されたい。無機物に関連する原子（例えばケイ素、金属類）はより重い傾向にあり、炭素、水素、酸素などの原子については、従って、それらの数と重量パーセンテージとの均衡は保たれていない。
【０４２７】
廃棄物を処理するための方法および／または処理材料に関連する、本明細書に記載の任意の実施形態のうちのいくつかにおいて、処理材料中のアルカリ金属のモル濃度は、廃棄物の乾燥重量に対するアルカリ金属のモル濃度に比べて５０％以上高い。いくつかの実施形態において、アルカリ金属のモル濃度は１００％以上高い（即ち２倍以上である）。いくつかの実施形態において、アルカリ金属のモル濃度は１５０％以上高い。いくつかの実施形態において、アルカリ金属のモル濃度は２００％以上高い。いくつかの実施形態において、アルカリ金属のモル濃度は３００％以上高い。いくつかの実施形態において、アルカリ金属のモル濃度は４００％以上高い。いくつかの実施形態において、アルカリ金属のモル濃度は６００％以上高い。いくつかの実施形態において、アルカリ金属のモル濃度は９００％以上高い（即ち１０倍以上である）。
【０４２８】
廃棄物を処理するための方法および／または処理材料に関連する、本明細書に記載の任意の実施形態のうちのいくつかにおいて、処理材料中のハロゲンのモル濃度は、廃棄物の乾燥重量に対するハロゲンのモル濃度に比べて５０％以上高い。いくつかの実施形態において、ハロゲンのモル濃度は１００％以上高い。いくつかの実施形態において、ハロゲンのモル濃度は１５０％以上高い。いくつかの実施形態において、ハロゲンのモル濃度は２００％以上高い。いくつかの実施形態において、ハロゲンのモル濃度は３００％以上高い。いくつかの実施形態において、ハロゲンのモル濃度は４００％以上高い。いくつかの実施形態において、ハロゲンのモル濃度は６００％以上高い。いくつかの実施形態において、ハロゲンのモル濃度は９００％以上高い。
【０４２９】
本明細書中、語句「モル濃度」は、体積当たりの分子または原子（例えばアルカリ金属原子、ハロゲン原子）の数（例えばモル単位）を指す。
【０４３０】
本明細書中、廃棄物の乾燥重量に対するモル濃度とは、実質的に乾燥された状態（例えば、水分量が１重量パーセント以下）まで（例えば蒸発により）乾燥させた廃棄物中のモル濃度を指す。例えば、ここで乾燥廃棄物の水分量は、比較対象の処理材料の水分量と実質的に同じである。
【０４３１】
廃棄物を処理するための方法および／または処理材料に関連する、本明細書に記載の任意の実施形態のうちのいくつかにおいて、処理材料のメルトフローインデックス（ＭＦＩ）は１９０℃において１ｇ／１０分以上である（メルトフローインデックスはＩＳＯ１１３３規格に準拠して測定する）。いくつかの実施形態において、ＭＦＩは１．５ｇ／１０分以上である。いくつかの実施形態において、ＭＦＩは２ｇ／１０分以上である。いくつかの実施形態において、ＭＦＩは２．５ｇ／１０分以上である。いくつかの実施形態において、ＭＦＩは３ｇ／１０分以上である。いくつかの実施形態において、ＭＦＩは３．５ｇ／１０分以上である。いくつかの実施形態において、ＭＦＩは４ｇ／１０分以上である。いくつかの実施形態において、ＭＦＩは１０ｇ／１０分以下（例えば１〜１０ｇ／１０分）である。いくつかの実施形態において、ＭＦＩは８ｇ／１０分以下（例えば１〜８ｇ／１０分）である。いくつかの実施形態において、ＭＦＩは６ｇ／１０分以下（例えば１〜６ｇ／１０分）である。
【０４３２】
特定の理論に縛られるものではないが、１ｇ／１０分以上のメルトフローインデックスは、処理材料（例えば本明細書に記載のようなポリマー材料）のポリマーとしての性質、特に処理材料の熱可塑性ポリマーとしての性質、が比較的高いことと関連すると考えられる。
【０４３３】
さらに、（例えば本明細書に記載のようなＭＦＩで定義されるような）処理材料の熱可塑性は、加熱および混合による処理の際の原材料の相対的流動性（ｒｅｌａｔｉｖｅ  ｆｌｏｗａｂｉｌｉｔｙ）に関連すると考えられ、さらには、加熱および混合による処理の際のそのような流動性は、不均質部分（例えば固形材料）を除去するための処理におけるスクリーンの効果的な使用を有利に実行せしめ、より均質な非粒状処理材料をもたらすと考えられる。これに対し、より低い流動性を有する原材料は、スクリーンの目詰まりを起こしやすいため、処理材料の均質性をさらに高め、粒状レベルを低下させるための効果的なスクリーンの使用を阻む。
【０４３４】
廃棄物を処理するための方法および／または処理材料に関連する、本明細書に記載の任意の実施形態のうちのいくつかにおいて、選別物の代わりに（未選別の）廃棄物を処理すること、即ち選別物の代わりに廃棄物を含有する原材料を処理すること、により得られた材料に比べて、処理材料は、低温、場合により１０℃、０℃、−１０℃および／または−２０℃において砕けにくい（例えば冷間割れが生じにくい）。いくつかの実施形態において、冷間割れに対し増大した抵抗性は、１０℃、０℃、−１０℃および／または−２０℃の温度における、より高い衝撃強さ（例えばアイゾット衝撃強さ、シャルピー衝撃強さ）により特徴づけられる。
【０４３５】
廃棄物を処理するための方法および／または処理材料に関連する、本明細書に記載の任意の実施形態のうちのいくつかにおいて、選別物の代わりに（未選別の）廃棄物を処理すること、即ち選別物の代わりに廃棄物を含有する原材料を処理すること、により得られた材料に比べて、処理材料は燃焼（例えばより高い温度で起こる燃焼）に対して抵抗性がある。
【０４３６】
特定の理論に縛られるものではないが、低温において低下した脆性、および／または、燃焼に対するより高い抵抗性は、不均質部分の占める割合の低下に関連すると考えられる。ここで不均質部分（例えば金属、鉱物）とは、例えば、亀裂の形成を引き起こす（例えば脆性を増大させる）もの、および／または加熱によって温度不均質部分をもたらして燃焼を促進するものである。
【０４３７】
廃棄物を処理するための方法に関連する、本明細書に記載の任意の実施形態のうちのいくつかにおいて、処理材料は適切な溶媒、例えば有機溶媒に対する高い溶解性によって特徴づけられる。「有機溶媒に対する」溶解性を有するということは、複数の溶媒を使用した溶解を示す（例えば、処理材料のいくつかは１種の溶媒に溶解し、他の処理材料は別の溶媒に溶解する）場合もあり、単一の溶媒にすべての材料が溶解できることを示すものでは必ずしもないことを理解されたい。
【０４３８】
そのような溶解度は、高いポリマー量および／または低い無機物量に関連する。
【０４３９】
廃棄物を処理するための方法に関連する、本明細書に記載の任意の実施形態のうちのいくつかにおいて、処理材料の少なくとも９０％が有機溶媒に溶解性である。いくつかの実施形態において、処理材料の少なくとも９５％が有機溶媒に溶解性である。いくつかの実施形態において、処理材料の少なくとも９９％が有機溶媒に溶解性である。いくつかの実施形態において、処理材料の少なくとも９９．９％が有機溶媒に溶解性である。
【０４４０】
非溶解性材料含有量の低さ故に、処理材料は、過剰量（例えば５％超、８％超）の非溶解性（例えば無機）材料との組み合わせによって脆くなりうるさまざまなポリマー（例えばポリエチレン、ポリプロピレン）との組み合せに、より適切に使用可能であることを理解されたい。
【０４４１】
特定の理論に縛られるものではないが、少なくとも一部が廃棄物由来である、原材料に含まれる多糖のような炭水化物は、本明細書に記載のような加熱と混合に付されると、加水分解し、その結果、単糖、二糖、三糖および／またはオリゴ糖の混合物が得られると考えられる。混合物は、例えば、ブドウ糖（例えばセルロース、ヘミセルロースおよび／またはでんぷん由来のもの）および／またはキシロース、マンノース、ガラクトース、ラムノースおよび／またはアラビノース（例えば、ヘミセルロース由来のもの）を含有しうる。加水分解の大部分が、（本明細書に記載のような）原材料に最初から含まれる顕著な量の水に起因するものであると考えられる。加えて、多糖の熱分解によっても、単糖、二糖、三糖および／またはオリゴ糖が生じうる。
【０４４２】
さらに、原材料中の炭水化物は、重合およびその他形態の共有結合形成（例えば、カラメル化および／またはメイラード型反応）を経て、処理前の原材料には存在しなかったポリマー材料（例えば炭水化物およびその誘導体）を形成すると考えられる。さらに、処理の際に原材料中のポリマー材料の構造が熱分解によってさらに変化し、処理前の原材料には存在しなかったポリマー材料がさらに形成されると考えられる。
【０４４３】
加水分解の程度は、処理されている材料が処理の際の乾燥により次第に乾燥していくにつれて、徐々に減少すると考えられ、一方で、その他の反応（例えばカラメル化、熱分解）の相対的な程度は、処理されている材料が次第に乾燥していくにつれて、徐々に増大すると考えられる。
【０４４４】
従って、廃棄物を処理するための方法に関連する、本明細書に記載の任意の実施形態のうちのいくつかにおいて、処理されたポリマー材料は、処理前の原材料に存在したポリマー以外のポリマーを含有する。いくつかの実施形態において、処理材料中のポリマー材料の少なくとも１重量パーセントが、処理前の原材料に存在したポリマー以外のポリマーからなる。いくつかの実施形態において、ポリマー材料の少なくとも５重量パーセントが、原材料に存在したポリマー以外のポリマーからなる。いくつかの実施形態において、ポリマー材料の少なくとも１０重量パーセントが、原材料に存在したポリマー以外のポリマーからなる。いくつかの実施形態において、ポリマー材料の少なくとも２０重量パーセントが、原材料に存在したポリマー以外のポリマーからなる。いくつかの実施形態において、ポリマー材料の少なくとも５０重量パーセントが、原材料に存在したポリマー以外のポリマーからなる。いくつかの実施形態において、ポリマー材料の少なくとも７５重量パーセントが、原材料に存在したポリマー以外のポリマーからなる。
【０４４５】
本明細書に記載した実施形態のいくつかにおいて、本明細書に記載した処理は、廃棄物中の植物材料または動物材料を特徴付ける構造の喪失をもたらす。例えば、植物材料または動物材料の顕微鏡観察においては、典型的には、細胞壁や繊維状構造（例えばコラーゲン繊維）が認められるが、処理材料においては、このような構造は顕微鏡観察下で実質的に喪失している場合がある。いくつかの実施形態においては、（例えば本明細書に記載のような）比重に応じた分離に使用する溶液中の溶質（例えば塩）によって誘導される浸透圧ストレスは、細胞の構造（例えば細胞の体積）を変化させることによって、植物材料または動物材料を特徴付ける構造の喪失を容易にする。このような浸透圧ストレスは、比重に応じた分離の最中、および／または比重に応じた分離後に（例えば選別物中に残存する溶質によって）起こりうる。
【０４４６】
特定の理論に拘束されることはないが、植物材料および／または動物材料の本来の構造の喪失は、処理材料の剛性を低下させ、熱可塑性を増加させると考えられる。
【０４４７】
処理材料に関連して本明細書に記載した実施形態のいくつかにおいては、本明細書に記載した処理材料（例えばポリマー材料）は、１．２グラム／ｃｍ３未満の比重によって特徴付けられる。いくつかの実施形態において、比重は１．１５グラム／ｃｍ３未満である。いくつかの実施形態において、比重は１．１グラム／ｃｍ３未満である。いくつかの実施形態において、比重は１．０５グラム／ｃｍ３未満である。いくつかの実施形態において、比重は１．０グラム／ｃｍ３未満である。
【０４４８】
特定の理論に拘束されることはないが、本明細書に記載のような比重に応じた分離は、廃棄物の処理によって得られる他の材料と比べて、比較的低比重（例えば１．２グラム／ｃｍ３未満）によって特徴付けられる処理材料を特にもたらす傾向にあると考えられる。これは、本明細書に記載のような加熱および混合の前には、廃棄物から高比重材料が分離されるためである。
【０４４９】
本明細書に記載のように、本明細書に記載の処理によって得られる処理材料は、プラスチック製品の製造といった様々な目的に有用であり、よって、廃棄物の有益なリサイクルを容易にする。
【０４５０】
本明細書の記載した実施形態にいくつかにおいては、本明細書に記載の処理は危険物（例えば毒性化合物や、放射性化合物）の廃棄を可能せしめる。危険物を含む原材料、例えば危険物（例えば毒性のスラッジ）を含む追加材料と混合された選別物は、本明細書に記載のように処理することで、危険物が埋め込まれた固体基質（ｍａｔｒｉｘ）の形状の処理材料を提供する。固体基質内の危険物が外に到達する確率は低いため、危険物は安全に内包される。
【０４５１】
任意の実施形態において、処理材料の少なくとも１０重量パーセントは、１種または数種の合性ポリマー、例えば、処理前の廃棄物に含まれる合性ポリマー（例えばプラスチック製品）からなる。いくつかの実施形態においては、処理材料の少なくとも１５重量パーセントが１種または数種の合性ポリマーからなる。いくつかの実施形態においては、処理材料の少なくとも２０重量パーセントが１種または数種の合性ポリマーからなる。いくつかの実施形態においては、処理材料の少なくとも３０重量パーセントが１種または数種の合性ポリマーからなる。
【０４５２】
本明細書に記載した処理材料（例えばポリマー材料）は、初めにペレットなどに成形されて、使用可能な成形体（例えば本明細書に記載するような製造品）に更に加工する前に保存されてもよい。こういった更なる加工には、射出成形、圧縮成形や、他の物品形成工程が含まれてもよい。更なる加工には、新品のまたはリサイクルしたプラスチックと、ペレットまたは他の適切な形状の処理材料との混合が含まれてもよい。得られる混合物は、その後使用可能な物品（例えば本明細書に記載した製造品）に形成することができる。
【０４５３】
種々の材料（例えば新品またはリサイクルしたプラスチック）と、本明細書に記載した処理材料（例えばポリマー材料）との混合物は、例えば、物性、価格などの所望の規格に合うように作られたものである。例えば、弾性率の向上のために弾性材料と処理材料とを混合したり、剛性の向上のために剛性材料と処理材料とを混合したり、価格を抑えるために特に安い材料と処理材料とを混合したり、といったことが挙げられる。
【０４５４】
本明細書に記載したいくつかの実施形態においては、本明細書に記載した処理材料（例えばポリマー材料）を追加ポリマー材料（例えばプラスチック）と混合する。
【０４５５】
本明細書に記載した処理材料（例えばポリマー材料）のみならず、処理材料と追加の材料（例えばプラスチック）とを混合して得られる材料は、所望により、当業界で公知の種々の工業的プロセスによって更に加工されて、様々な準完成品または完成品を形成してもよい。
【０４５６】
本発明のいくつかの実施形態における別の態様は、本明細書に記載した処理材料（例えばポリマー材料）から形成された製造品を提供する。
【０４５７】
いくつかの実施形態においては、本明細書に記載した処理材料（例えばポリマー材料）を（例えば本明細書に記載した工程に基づいて）成形することで、製造品を形成する。
【０４５８】
限定的でない例示としては、建築材料、パネル、ボード、パレット、ポット、その他多数が挙げられる。
【０４５９】
製造品に関連した本発明の実施形態の処理材料（例えばポリマー材料）は、単一の構成成分であってもよいし、１種または数種の追加材料と組み合わされていてもよい。追加材料としては、ポリマー、相溶性ポリマーブレンド（互いに結合する非溶解性ポリマーの安定なブレンド）および／または溶解性ポリマーブレンド（溶解性ポリマーの均一なブレンド）などが挙げられる。処理材料は、追加材料に接着する、および／または１種または数種の追加材料のそれぞれと混和されることで、組み合わされる。所望により、追加材料はプラスチック（例えば、本明細書に記載したポリマー、相溶性ポリマーブレンド、または溶解性ポリマーブレンド）である。
【０４６０】
追加材料は、選別物でもよい。当該選別物は、上記と同様の廃棄物を（例えば異なる工程を用いて）選別したもの、および／または異なる廃棄物の選別によって得られた選別物である。例えば、追加材料は、比重が１．０３以下、所望により１．０１以下の液体（例えば水）の中で廃棄物を選別して得たポリマー材料でもよい。このような液体は、低比重ポリマー（例えばポリオレフィン）は沈降しない液体である（一方、リグノセルロース、高密度ポリマーおよび無機物は沈降するものである）。
【０４６１】
いくつかの実施形態によれば、製造品は互いに接着した積層体をも含んでもよく、積層体においては、少なくとも一層が本明細書に記載した処理材料（例えばポリマー材料）を含む。このような多層構造は、多層製品を形成するための、２種以上の材料（しかし１種は本発明の実施形態の処理材料）の積層、共カレンダー成形、共圧縮、共押出またはタンデム押出によって得ることができる。
【０４６２】
本明細書に記載した製造品は廃棄物由来の処理材料を含み、いくつかの実施形態においては、このような処理材料から実質的になるものであることから、本明細書に記載の処理に付される廃棄物に製造品を含めることで、簡便にリサイクル可能である。よって本明細書に記載した製造品は、特にリサイクルが容易である。
【０４６３】
本発明の実施形態の別の態様においては、本明細書に記載した製造品の製造における廃棄物の使用を提供する。廃棄物は、本明細書に記載した処理材料（例えばポリマー材料）を製造するように、本明細書に記載のように処理してもよい。使用は、本明細書に記載した処理材料の（例えば本明細書に記載のような材料の成形による）処理を更に含んでもよい。
【０４６４】
本発明の実施形態の別の態様においては、廃棄物を選別するためのシステムを提供する。当該システムは、廃棄物中の材料の（例えば本明細書に記載のような）比重に応じた分離によって、選別物（例えば本明細書に記載した選別物）を得るために構成された少なくとも１つの分離器を包含する。選別物は、（例えば本明細書に記載のような）あらかじめ選択した範囲内の比重を有する材料に富んだ選別物などである。いくつかの実施形態において選別物は、（例えば本明細書に記載のような）あらかじめ選択した範囲内の比重を有する材料を少なくとも９０重量パーセント含有する。
【０４６５】
本明細書において「分離器」および「分離チャンバー」は、入れ替えて使用可能な用語であり、廃棄物の一部が沈降するように選択した液体（例えば本明細書に記載のような液体）を含み、それによって導入された材料を比較的高比重材料と比較的低比重材料とに分離する（例えば本明細書に記載のような）サイクルを実施可能な機器を意味する。
【０４６６】
本明細書に記載のシステムに関連した実施形態に係わるいくつかの態様においては、１種または数種の分離器は、液体中で沈降する材料を除去するために構成されている。除去した材料は、例えば、除去した材料（例えば無機物、熱硬化性ポリマー、ＰＥＴ、ＰＴＦＥ、ＰＶＣ）を受け取るように適応された廃棄物用容器に移動してもよい。いくつかの実施形態において分離器は、沈降しない材料をシステムの他の構成要素に移動するためにさらに構成されてもよい。
【０４６７】
本明細書に記載のシステムに関連した実施形態に係わるいくつかの態様においては、１種または数種の分離器は、液体に浮遊する材料を除去するために構成されている。除去した材料は、例えば、除去した材料を受け取るように適応された廃棄物用容器に移動してもよい。いくつかの実施形態において分離器は、浮遊しない材料をシステムの他の構成要素に移動するためにさらに構成されてもよい。
【０４６８】
本明細書に記載のシステムに関連した実施形態に係わるいくつかの態様においては、１種または数種の分離器は、液体に浮遊する材料および／または液体中で沈降する材料を除去するために構成されており、分離器の当該構成は制御可能であり、且つ可逆的である。
【０４６９】
本明細書に記載のシステムに関連した実施形態に係わるいくつかの態様においては、システムは、（例えば、本明細書に記載のような）細断された廃棄物の選別のために構成されており、細断された廃棄物は、（例えばハンマーミルによる）粉砕などに付した廃棄物である。
【０４７０】
本明細書に記載のシステムに関連した実施形態に係わるいくつかの態様においては、システムは、（例えば本明細書に記載のように）廃棄物を細断するために構成された少なくとも１つのシュレッダーを更に包含する。
【０４７１】
本明細書に記載のシステムに関連した実施形態に係わるいくつかの態様において、システムは少なくとも１つの分離器と、少なくとも１つのシュレッダーとが動作可能に直列に連通するように構成されており、よってシステムは、少なくとも１つの比重に応じた分離および少なくとも１つの細断工程を所望の順番（例えば本明細書に記載の順番）で実施するためにシステムが構成されている。
【０４７２】
本明細書に記載のシステムに関連した実施形態に係わるいくつかの態様において、システムは、（例えば本明細書に記載のように）分離器の液体と廃棄物との接触の前に、廃棄物を細断するために構成されている。
【０４７３】
本明細書に記載のシステムに関連した実施形態に係わるいくつかの態様において、システムは、（例えば本明細書に記載のように）分離器の液体と廃棄物との接触に続いて、選別物を細断するために構成されている。このような選別された廃棄物は、部分的に選別された廃棄物、即ち、（例えば、本明細書に記載のような分離器による）更なる選別を意図した選別物、あるいは最終選別廃棄物、即ち、更なる選別を意図しない選別物である。
【０４７４】
本明細書に記載のシステムに関連した実施形態に係わるいくつかの態様において、システムは、少なくとも２つの分離器、即ち、本明細書に記載のような比重に応じた材料の分離を行い、部分選別物を得るために構成された第１分離器と、部分選別物を（例えば本明細書に記載のような）比重に応じた材料の分離のための少なくとも１つの追加のサイクルに付すために構成された少なくとも１つの追加の分離器とを包含する。いくつかの実施形態においてシステムは、（例えば、本明細書に記載の一連の分離と細断の実施を目的として）部分的に選別された廃棄物および／または１種または数種の分離器の液体との接触後に選別された廃棄物を細断するために構成された、少なくとも１つのシュレッダーを更に包含する。
【０４７５】
システム内のそれぞれの分離器は、同じ液体または異なる液体を含んでいてもよい。各分離器の液体は、投入した廃棄物または部分選別物がその中に沈降するように選択することが好ましい。
【０４７６】
本明細書に記載のシステムに関連した実施形態に係わるいくつかの態様において、システムは、並列に動作可能に構成された少なくとも１つの分離器群および／または少なくとも１つのシュレッダー群を包含する。このような実施形態においては、分離器群および／またはシュレッダー群は実質的に同じ動作を行うように構成してもよく、このような動作によって処理量の増大が可能となる。
【０４７７】
本明細書に記載のシステムに関連した実施形態に係わるいくつかの態様においては、システムは、１種または数種の分離器内の液体の組成および／または比重のモニタリングに適応した監視部を更に包含する。いくつかの実施形態において監視部は、液体の組成および／または比重の調整、例えば、比重の所定値（例えば所定範囲内）への維持のために構成されている。いくつかの実施形態において監視部は、水および／または溶質（例えば本明細書に記載の塩）などの追加物質の分離用液体への導入を制御して、液体の組成および／または比重を調整するために構成されている。
【０４７８】
本明細書に記載のシステムに関連した実施形態に係わるいくつかの態様において、システムは、１種または数種の分離器の液体から油を分離し、所望により油を回収するために構成された少なくとも１つの装置（例えば、本明細書に記載の油−水分離器）を包含する。このような装置は、分離器から（例えばすくい取りによって）油を除去する、および／または分離器の外で処理した液体（例えば、本明細書に記載したそれぞれの実施形態によって、分離器外で選別物から分離した液体）から油を除去するために構成されてもよい。
【０４７９】
本明細書に記載のシステムに関連した実施形態に係わるいくつかの態様において、システムは選別物から圧搾によって液体の少なくとも一部を分離するために構成された装置を更に包含する。いくつかの実施形態においては、装置はスクリュープレスを含む。分離される液体は、例えば、（本明細書に記載したそれぞれの実施形態における）比重に応じた分離に用いた液体の混合物、および原材料廃棄物由来の液体（例えば水性液体および油）を含んでもよい。
【０４８０】
本明細書に記載のシステムに関連した実施形態に係わるいくつかの態様においては、選別物から圧搾によって液体を分離するために構成された装置は、本明細書に記載の少なくとも１つのシュレッダーから材料を受け取るために構成されている。いくつかの実施形態においては、装置はスクリュープレスを含む。
【０４８１】
本明細書に記載のシステムに関連した実施形態に係わるいくつかの態様においては、システムは、廃棄物由来の炭水化物含有および／または油含有液体を回収するための少なくとも１つの貯蔵器を包含し、当該貯蔵器は、システム内の少なくとも１つの、廃棄物および／または廃棄物由来の材料を処理する構成要素と動作可能に連通する。いくつかの実施形態において貯蔵器は、細断に付されている廃棄物および／または当該廃棄物由来の選別物から液体を貯蔵器に運搬するように適応された（例えば、液体の抜き出しに適応された）少なくとも１つのシュレッダーと連通する。
【０４８２】
本明細書に記載のシステムに関連した実施形態に係わるいくつかの態様において、貯蔵器は、（例えば、本明細書に記載のような）液体の少なくとも一部から油を分離するように構成されている。
【０４８３】
本明細書に記載のシステムに関連した実施形態に係わるいくつかの態様において、貯蔵器は、（例えば、本明細書に記載のような）液体の少なくとも一部から炭水化物を分離するように構成されている。
【０４８４】
本明細書に記載のシステムに関連した実施形態に係わるいくつかの態様において、貯蔵器は、発酵器として、および／または炭水化物の発酵、加熱、および／または試薬との反応による（例えば本明細書に記載のような）処理に適した反応器として構成されている。
【０４８５】
図３は、本発明のいくつかの実施形態における、廃棄物を処理するためのシステム１３０を示す模式図である。システム１３０は、任意であるが、好ましくは、廃棄物中の無機物の少なくとも一部を除去するための１種または数種の分離チャンバー１３２および押出機システムを包含する。押出機システムとしては押出機システム１１０が挙げられるが、これに限定されるものではない。
【０４８６】
いくつかの実施形態においては、１種または数種の分離チャンバーは液体中に沈降する材料（例えば、無機物、熱硬化性ポリマー、ＰＥＴ、ＰＴＦＥ、ＰＶＣ）を除去し、そしていくつかの実施形態においては、１種または数種の分離チャンバーは液体に浮遊する材料を除去する。１種または数種の分離チャンバーが液体に浮遊する材料および／または液体中で沈降する材料を除去する実施形態も考えられ、それぞれの分離チャンバーの構成は制御可能であり、且つ可逆的である。除去した材料は、例えば、除去した材料を受け取るように適応された廃棄物用容器（図示せず）に移動してもよい。
【０４８７】
いくつかの実施形態においてシステム１３０は、少なくとも２つの分離チャンバー、即ち、本明細書に記載のような比重に応じた材料の分離を行い、部分選別物を得るための第１分離チャンバーと、部分選別物を（例えば本明細書に記載のような）比重に応じた材料の分離のための少なくとも１つの追加のサイクルに付すための少なくとも１つの追加の分離チャンバーとを包含する。
【０４８８】
システム１３０内のそれぞれの分離器は、同じ液体または異なる液体を含んでいてもよい。各分離チャンバーの液体は、投入した廃棄物または部分選別物の一部がその中に沈降するように選択することが好ましい。
【０４８９】
分離チャンバー１３２は、好ましくは原材料を押出機システムに直接提供するか、または図３に図示したように、導管１３４を介して提供する。導管は任意であるが、好ましくは、チャンバー１３２から押出機システム１１０への流れを制御するための制御可能なバルブ１３４’と共に設けられている。廃棄物からの原材料の形成に関する原理は、下記で詳細に説明する。図３の図面においては、チャンバー１３２は、チャンバー１３２の上部から原材料を導管１３４に（または押出機システム１１０に直接）提供する。この実施形態は、無機物が液体に沈降する場合に特に有用である。除去した無機物が液体に浮遊する場合には、チャンバー１３２の下部から原材料を提供するように、チャンバー１３２を構成することが好ましい。
【０４９０】
いくつかの実施形態においてシステム１３０は、分離チャンバー１３２に導入される前または分離チャンバー１３２から排出された後に材料を細断するためのシュレッダー１３８を包含する。図３は、シュレッダー１３８が細断された廃棄物をチャンバー１３２に（任意であるが、好ましくは、シュレッダー１３８からの流出を制御するための制御可能なバルブ１４０’と共に提供される、導管１４０を介して）供給する構成を図示している。このような構成である必要はなく、いくつかの実施形態においてシュレッダー１３８は、チャンバー１３２と押出機システム１１０との間に配置されており、シュレッダー１３８は原材料をチャンバー１３２から受け取り、原材料を細断し、細断された原材料を押出機システム１１０に提供する（例えば、当該実施形態においては、導管１４０とバルブ１４０’はシュレッダー１３８を押出機システム１１０に連結する）。更に本実施形態では、システム１３０が１つ以上のシュレッダー、例えば、チャンバー１３２の前の１つのシュレッダー、およびチャンバー１３２と押出機システム１１０との間の１つのシュレッダーを包含する構成も想定可能である。
【０４９１】
従ってシステムは、任意であるが、好ましくは、（例えば本明細書に記載のような）細断された原材料の処理に適応されている。原材料の細断は、原材料を提供し、そしてそれを細断する、および／または１種または数種の材料（例えば、本明細書に記載の選別物および追加材料）を、材料を混合して原材料を形成する前に細断することによって、実施することができる。
【０４９２】
いくつかの実施形態においてシステムは、直列に動作するように構成された２つ以上のシュレッダーを包含し、そうすることによって細断された原材料の押出機システム１１０への連続供給を容易にする。
【０４９３】
いくつかの実施形態においてシステム１３０は、選別物（例えば本明細書の記載の選別物）および／またはシステムの製造した処理材料と、（例えば、本明細書に記載のような）追加材料とを混合する。いくつかの実施形態においてシステム１３０は、選別物と追加材料とを直接混合して、原材料を提供する。いくつかの実施形態においてシステム１３０は、選別物と追加材料とを間接的に混合するが、混合は、廃棄物の選別前に廃棄物と追加材料とを混合し、得られた選別物が追加材料を含むようにする。
【０４９４】
任意で、選別物を追加材料と（例えば、押出機システム１１０への移動の前に）混合してもよく、混合は、このような材料の混合に適したいかなる機器を用いてもよい。
【０４９５】
代わりに、または追加で、押出機システム１１０は、システム１１０が材料を受け取った後に、選別物と追加材料とを混合し、押出機システムのバレル内に原材料が提供される。
【０４９６】
システム１３０によって使用される種々の材料は、個別の貯蔵器１４２から提供することができる。６つの貯蔵器１４２ａ−ｆが図３に示されているが、いかなる数の貯蔵器、１つの貯蔵器のみもが想定可能である。各貯蔵器は、任意であるが、好ましくは、異なる材料を含有する。例えば、システムは、（例えば本明細書に記載のような）選別物を含有するための第１貯蔵器と、本明細書に記載のような、１種または数種の追加材料および／または上記第１貯蔵器に含まれるものとは異なる種々の選別物（例えば、異なる廃棄物原料由来の選別物、および／または異なる選別工程によって提供された選別物）を含有するための１種または数種の貯蔵器とを包含してもよい。
【０４９７】
各貯蔵器は、シュレッダー１３８またはチャンバー１３２または押出機システム１１０から材料を受け取るように、および／またはシュレッダー１３８またはチャンバー１３２または押出機システム１１０に材料を供給するように、配置されている。材料は、１４４ａ−１４４ｆとして模式的に示した１種または数種の導管によって、貯蔵器から流出する、および／または貯蔵器へ流入する。その他の連結手段も想定される。１種または数種の導管は、任意であるが、好ましくは、対応する貯蔵器からの流入および／または流出を制御するための制御可能なバルブと共に提供される。これら制御可能なバルブは１４４ａ’−１４４ｆ’として示されている。
【０４９８】
いくつかの実施形態において、少なくとも１つの貯蔵器１４２は、（例えば本明細書に記載のような）廃棄物由来の液体から得た炭水化物を含有する。このような貯蔵器は、本明細書に記載のようにして得た炭水化物を受け取るような構成であってもよい。
【０４９９】
制御部１２３はシステム１３０によって使用されてもよい。制御部は、任意であるが、好ましくは、種々のバルブを制御し、原材料の調製に用いられる種々の貯蔵器からの材料の割合を選択するために構成されている。代わりに、システム１３０は１超の制御部を含んでもよく、ここで１つの制御部（例えば制御部１２３）は、押出機システム１１０の制御可能な構成要素を制御し、他の制御部は材料の割合を制御する。制御部は、例えば、分離チャンバーの液体の組成および／または比重のモニタリングのための、モニタリング可能な回路を更に含んでもよく、モニタリングは、たとえば、分離チャンバー１３２の中または近傍に設置されたセンサーまたはカメラ１３７からの信号を受信することなどにより実施する。いくつかの実施形態において制御部は、液体の組成および／または比重の調整、例えば、比重の所定値（例えば所定範囲内）への維持のために構成されている。いくつかの実施形態において制御部は、水および／または溶質（例えば本明細書に記載の塩）などの追加物質の分離チャンバーへの導入を制御して、液体の組成および／または比重を調整するために構成されている。
【０５００】
システム１３０は、任意であるが、好ましくは、ポリマー材料を含む処理材料（例えば本明細書に記載の処理材料）を製造し、ポリマー材料は、例えば本明細書に記載のような熱可塑性ポリマー材料でもよい。
【０５０１】
本発明の実施形態の別の態様においては、廃棄物（例えば本明細書に記載のような廃棄物）を処理して（例えば本明細書に記載のような）非粒状処理材料を形成するためのシステムであって、（例えば本明細書に記載のような）廃棄物由来の原材料を、（例えば本明細書に記載の方法によって）乾燥されることなく混合と加熱に付されるシステムが提供される。原材料は、（例えば本明細書に記載のような）比較的高い水分量でもよい。
【０５０２】
廃棄物を処理するためのシステムは、本明細書に記載のような１種または数種の分離器を含む廃棄物を選別するためのシステムを含む。本明細書に記載のシステムに関連した実施形態に係わるいくつかの態様においては、廃棄物を選別するためのシステムは、得られる選別物の少なくとも９０重量パーセントが（例えば本明細書に記載のような）有機材料を含むように、廃棄物中の無機物の少なくとも一部を除去するように構成されている。
【０５０３】
廃棄物を処理するためのシステムは、廃棄物を選別するためのシステムから得られた選別物を含む原材料（例えば本明細書に記載の原材料）を提供するように構成されており、当該原材料の水分量は少なくとも１５重量パーセント（例えば本明細書に記載の水分量）である。
【０５０４】
本明細書に記載のシステムに関連した実施形態に係わるいくつかの態様において、システムは、（例えば本明細書に記載のような）廃棄物からいくつかの材料（例えば、無機物、熱硬化性ポリマー、ＰＥＴ、ＰＴＦＥ、ＰＶＣ）を除去し、原材料におけるこれら材料の含量が（廃棄物に対して）低下するように適応されている。
【０５０５】
本明細書に記載のシステムに関連した実施形態に係わるいくつかの態様においてシステムは、原材料および／または原材料に含まれる材料（例えば、選別物および／または選別前の廃棄物）を酸性物質と接触させるように構成されている。
【０５０６】
廃棄物を処理するためのシステムは、原材料をせん断力を用いた混合に付し、そして加熱するための装置を更に包含する。
【０５０７】
図４は、原材料を（例えば本明細書に記載のような）せん断力を用いた混合に付すための代表的な装置２００、および本発明のいくつかの実施形態に係わる、当該装置と関連した廃棄物処理のためのシステムの任意の構成要素を図示する。装置２００は、入り口２１０と出口２６０、および第１混合ゾーン２２０と第２混合ゾーン２４０、任意の第３混合ゾーン２９０を含み、それぞれの混合ゾーンはそれぞれ独立に、原材料を加熱に付すように適応されている。装置２００は、第１排出口２３０および第２排出口２５０を更に包含し、それぞれ（例えば本明細書に記載のような）加熱および混合の際に放出されるガスを装置２００から除去するために適応されている。装置２００は、入り口２１０から導入された原材料の第１混合ゾーン２２０における混合、第１混合ゾーン２２０で放出されるガスの第１排出口２３０を介した排出、ならびに続く第２混合ゾーン２４０における原材料の混合、および第２混合ゾーン２４０で放出されるガスの第２排出口２５０を介した排出を行うように構成されている。装置２００は、第３混合ゾーン２９０における混合に原材料を付すように更に構成されていてもよい。第１混合ゾーン２２０は湿式の原材料（例えば、本明細書に記載の水分量を有する廃棄物）の混合に適応しており、一方、第２混合ゾーン２４０は、半湿式の原材料（例えば、混合ゾーン２２０における加熱によって部分的に乾燥した原材料）の混合に適応しており、任意の第３混合ゾーン２９０は、乾燥原材料（例えば混合ゾーン２４０における加熱によって乾燥した原材料）の混合に適応している。処理材料は、次に出口２６０から排出される。
【０５０８】
いくつかの実施形態においてシステムは、第２混合ゾーン２４０または第３混合ゾーン２９０から受け取った処理材料の成形のために構成された任意の装置２９５を更に包含する。装置２９５は、（例えば図４に示されているように）装置２００の構成要素として構成されていてもよいし、代わりに別の装置、例えば、装置２００と連通する別の装置として構成されていてもよい。装置２９５は押出成形のために構成され、混合ゾーン２４０または２９０と連通した押出成形に適したダイを含んでもよい。
【０５０９】
いくつかの実施形態において混合は、（例えば本明細書に記載のような）少なくとも１つの任意のスクリューおよび／または回転バネ（ｂｌａｄｅ）２７０で実施する。少なくとも１つのスクリューおよび／または回転バネは、混合ゾーン２２０および２４０（および任意で混合ゾーン２９０）にわたって使用されてもよく、両方のゾーンにおける混合の実施を可能せしめる。１つ以上のスクリューおよび／または回転バネが使用される場合、スクリューおよび／または回転バネは同方向回転または逆向き回転のいずれでもよい。いくつかの実施形態において混合ゾーン２２０は、逆向き回転の複数のスクリューおよび／または回転バネを含む。いくつかの実施形態において混合ゾーン２４０は、（例えば押出機として構成された）１つのスクリューおよび／または回転バネを含む。スクリューおよび／または回転バネは噛合型でも非噛合型でもよい。いくつかの実施形態においては、混合ゾーン２２０にわたる押出の方向は、混合ゾーン２４０にわたる押出の方向に対してほぼ垂直である、および／または混合ゾーン２４０にわたる押出の方向は、混合ゾーン２９０にわたる押出の方向に対してほぼ垂直である。
【０５１０】
混合ゾーン２２０、２４０および２９０は、本明細書に記載のような加熱および混合の、第１サイクル、第２サイクルおよび第３サイクルのそれぞれに原材料を付すように適応されていることが好ましい。混合ゾーン２２０、２４０および２９０はそれぞれ独立に、本明細書に記載の温度、所望により９０℃〜２３０℃の範囲、所望により９０℃〜１８０℃の範囲、そして所望により１４０℃〜１８０℃の範囲での原材料の加熱に適応している。装置は一般的に、そして特に混合ゾーンは、加熱および混合（例えば、本明細書に記載のような加熱および混合）の同時実施に適応してもよい。
【０５１１】
いくつかの実施形態において装置２００は、材料が１種または数種の任意のスクリーン（例えば本明細書に記載のような１種または数種のスクリーン）を通過するように構成されている。１種または数種のスクリーンは、例えば、スクリーンの洗浄を容易にするために、装置から容易に取り外し可能なように構成されてもよい。スクリーンは、装置のいかなる場所に配置してもよく、例えば、入り口２１０や出口２６０に、または第１混合ゾーン２２０、第２混合ゾーン２４０、第３混合ゾーン２９０、第１排出口２３０および／または第２排出口２５０の中に位置してもよい。いくつかの実施形態において少なくとも１つのスクリーンは、材料が装置２９５に導入される少し前にスクリーンを通過するように、例えば、装置２９５への入り口（例えば、装置２９５が装置２００の構成要素として構成されている場合）や出口２６０（例えば、装置２９５が、装置２００と連通する独立した装置として構成されている場合）に配置される。
【０５１２】
システムは、本明細書に記載のような原材料を混合ゾーン２２０および２４０（および所望により混合ゾーン２９０）内での加熱に適応された少なくとも１つの温度制御要素２８０を包含してもよい。温度制御要素２８０は、廃棄物を加熱するための加熱要素（例えば電気ヒーター）と、所望により、過剰な高温を防止するための（例えば冷却流体を含む）冷却要素とを含む。加熱要素と冷却要素は１つのモジュールとなるように連結するか、個別のモジュールとして存在することができる。システムは、（図４に示したような）混合ゾーン２２０および２４０の両方、更に所望により混合ゾーン２９０内での加熱（そして所望により冷却）に適応された１種または数種の温度制御要素を包含してもよい。上記の代わり、または上記に加えて、システムは、個別の温度制御要素を混合ゾーン２２０および２４０（更に所望により混合ゾーン２９０）のそれぞれ用に包含する。代替として、システムは、１つの混合ゾーン（例えば混合ゾーン２２０）において直接加熱する（そして所望により冷却する）ことに適応された１種または数種の温度制御要素を包含してもよく、この場合、他の混合ゾーン（例えば混合ゾーン２４０および／または２９０）における加熱は、直接加熱される混合ゾーンからの熱伝達によって実施される。
【０５１３】
いくつかの実施形態においては、温度制御要素２８０の少なくとも一部はスクリューおよび／または回転バネ２７０内にある。温度制御要素２８０は、加熱（および／または冷却）を実施するための、スクリューおよび／または回転バネ２７０の長手方向の少なくとも一部を流れる加熱された（および／または冷却された）流体を含んでもよく、流体の加熱（および／または冷却）ための、（スクリューおよび／または回転バネ２７０の内部または外部の）機構を更に含んでもよい。
【０５１４】
いくつかの実施形態において装置は、原材料を取り込むために構成された、第１混合ゾーン２２０と（例えば入り口２１０を介して）連通するゾーンを更に包含する。
【０５１５】
いくつかの実施形態においてシステムは、装置２００への原材料の（例えば入り口２１０を介した）連続供給が、原材料と共に装置２００へ侵入する空気がなくなる、または少なくなるように構成されたモジュールを更に包含する。このようなモジュールは、コニカル式押出機および／または内部混合器を含んでもよい。モジュールは、装置２００への原材料の供給速度の（例えば重量測定による）モニタリングおよび制御を行うために構成された供給制御部を含んでもよい。
【０５１６】
いくつかの実施形態において装置は、装置の少なくとも一部（例えば、第１混合ゾーン２２０内および／または第２混合ゾーン２４０内）を所望の温度（例えば本明細書の記載の温度）に維持するための１種または数種の加熱制御部を更に包含する。
【０５１７】
いくつかの実施形態において装置は、装置内の１箇所または数箇所における原材料の水分量を決定するための少なくとも１つのセンサーを更に包含する。水分量のモニタリングを行うことで、センサーはシステムによって製造される処理材料の水分量の制御を可能せしめ、その結果、処理材料は所望の水分量（例えば本明細書に記載の水分量）、例えば、１重量パーセント未満とすることができる。
【０５１８】
いくつかの実施形態において装置２００は、本明細書に記載のような押出機である。
【０５１９】
いくつかの実施形態においてシステムは、（例えば本明細書に記載のような）細断された原材料の処理に適応している。
【０５２０】
従って、いくつかの実施形態においてシステムは、原材料を混合に付す前（例えば、入り口２１０からの導入前）に細断するように構成されたシュレッダーを更に包含する。いくつかの実施形態においてシステムは、シュレッダーによって細断された原材料が、原材料の装置２００への連続的な供給を可能にするように構成された上記モジュールに導入されるように構成されている。原材料の細断は、原材料を提供し、それを細断すること、および／または原材料を構成するように組み合わせる前に１種または数種の材料（例えば本明細書に記載のような選別物や追加材料）を細断することによって実施してもよい。
【０５２１】
いくつかの実施形態においてシステムは、入り口２１０への細断された原材料の（所望により、装置２００への原材料の連続供給を可能せしめる上記モジュールによる）連続供給を容易にするために、直列に動作するように構成された少なくとも２つのシュレッダーを包含する。
【０５２２】
いくつかの実施形態においてシステムは、選別物（例えば本明細書に記載のような選別物）および／またはシステムによって製造された処理材料と、（例えば本明細書に記載のような）追加材料とを混合するために構成されている。
【０５２３】
いくつかの実施形態においてシステムは、選別物と追加材料とを直接混合し、原材料を供給するために構成されている。いくつかの実施形態においてシステムは、得られた選別物が追加材料を含むように、廃棄物の選別前に廃棄物と追加材料とを混合することで、選別物と追加材料とを間接的に混合するために構成されている。
【０５２４】
システムは、第１混合ゾーン２２０における混合の前（例えば入り口２１０からの導入前）に、選別物と追加材料とを混合するための装置を更に包含してもよい。当業界において上記のような材料の混合に用いられるいかなる機器も、システムに含めることができる。
【０５２５】
上記の代わりに、または追加として、システムは、第１混合ゾーン２２０における混合の実施に付随して、（最終形態の）原材料が第１混合ゾーン２２０内で提供されるように、選別物と追加材料とが第１混合ゾーン２２０内で混合するために構成されている。
【０５２６】
特定の理論に拘束されることはないが、排出口２３０および２５０を含めることで、過剰なガスの放出が可能になり、装置内を損傷しうる圧力増加を防止するとともに、十分に閉鎖されたシステムを維持することで、所望の化学反応が容易になるような適切な環境（例えば、低酸素濃度、高温）が得られると考えられる。さらに、ガスの放出によって熱も除去されるので、混合ゾーン内の温度制御にも利用可能であることを理解されたい。
【０５２７】
システムは、（例えば、混合ゾーン２２０と２４０の間に）追加の排出口および／または追加の混合ゾーンを含みうることを理解されたい。
【０５２８】
いくつかの実施形態において、混合ゾーン２２０から排出口２５０までとして測定した装置の長さは、少なくとも６メートル、所望により少なくとも７メートル、所望により少なくとも８メートル、所望により少なくとも９メートル、所望により少なくとも１０メートル、所望により少なくとも１１メートル、所望により少なくとも１２メートル、そして所望により少なくとも１５メートルである。代表的な実施形態においては、長さは約１１メートルである。
【０５２９】
特定の理論に拘束されることはないが、上記長さは、原材料の装置内でのより長い滞留時間を可能にし、それによって、そこで生じる化学反応が増加し、得られる処理材料の物理化学的性質が改善されると考えられる。
【０５３０】
本明細書に記載の装置に関連した実施形態のいくつかの実施形態においては、装置内おける原材料の滞留時間は少なくとも５分である。いくつかの実施形態においては、装置内おける原材料の滞留時間は少なくとも１０分である。いくつかの実施形態においては、装置内おける原材料の滞留時間は少なくとも１５分である。いくつかの実施形態においては、装置内おける原材料の滞留時間は少なくとも２０分である。いくつかの実施形態においては、装置内おける原材料の滞留時間は少なくとも３０分である。いくつかの実施形態においては、装置内おける原材料の滞留時間は少なくとも４０分である。いくつかの実施形態においては、装置内おける原材料の滞留時間は少なくとも６０分である。
【０５３１】
本明細書に記載のような滞留時間は、本明細書に記載のような廃棄物処理方法における混合工程に原材料が付される時間に対応することを理解されたい。
【０５３２】
本明細書に記載のシステムに関連した実施形態に係わるいくつかの態様において、システムは、複数の貯蔵器を更に包含し、各貯蔵器は異なる材料を含有するためのものである。例えば、システムは、（例えば本明細書に記載のような）選別物を含有するための第１貯蔵器、および本明細書に記載のような１種または数種の追加材料および／または上記第１貯蔵器の含有する物とは異なる選別物（例えば、異なる原料の廃棄物から誘導された選別物および／または異なる選別工程によって提供された選別物）を含有するための１種または数種の貯蔵器を包含してもよい。
【０５３３】
貯蔵器は、選別物を（例えば本明細書に記載のような）追加材料と混合するための装置、および／または原材料の加熱および混合のための装置（例えば、装置２００の第１混合ゾーン２２０）と連通していてもよく、そうすることによって、異なる貯蔵器からの材料の完全な混合が可能となり、原材料が形成される。
【０５３４】
本明細書に記載のシステムに関連した実施形態に係わるいくつかの態様において、少なくとも１つの貯蔵器は、（例えば本明細書に記載のような）廃棄物から誘導された液体から得られた炭水化物を含有するためのものである。このような貯蔵器は、（例えば本明細書に記載のような）１種または数種のシュレッダーおよび／または１種または数種の分離器のような、システムの１種または数種の構成要素から得られた、（例えば本明細書に記載のような）廃棄物由来液体から得られた炭水化物を回収するように構成された装置から、炭水化物を受け取るように構成されていてもよい。
【０５３５】
従って、システムは、（例えば本明細書に記載のような）１種または数種のシュレッダーおよび／または１種または数種の分離器のような、システムの１種または数種の構成要素から得られた液体から炭水化物を回収するように構成された装置を更に包含してもよい。液体を回収するための装置と連通した当該構成要素は、廃棄物由来液体を装置へ運搬するために構成されていてもよい。
【０５３６】
システムは、（例えば装置２００内で）加熱および混合に付される原材料の組成を制御するために、種々の貯蔵器からの材料の割合を制御可能なように構成されていてもよい。
【０５３７】
実施例において例示するように、本明細書に記載のシステムは、ポリマー材料、所望により本明細書に記載のような熱可塑性ポリマー材料、を含む処理材料（例えば、本明細書に記載のような処理材料）の製造に適している。
【０５３８】
本明細書で使用する用語「約」とは、±１０％を指す。
【０５３９】
用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｖｉｎｇ）」およびその同根語は、「含むが、限定されるものではない（ｉｎｃｌｕｄｉｎｇ  ｂｕｔ  ｎｏｔ  ｌｉｍｉｔｅｄ  ｔｏ）」を意味する。
【０５４０】
用語「から実質的になる」は、組成物、方法または構造がさらなる成分、ステップおよび／または部分を含んでもよいことを意味するが、さらなる成分、ステップおよび／または部分が特許請求された組成物、方法または構造の基本的かつ新規な特徴を実質的に変化させない場合にのみである。
【０５４１】
本明細書における「代表的」という用語は、「例示、事例または模式として働く」ことを意味する。「代表的」であるとして示したいかなる実施形態も、他の実施形態に対して好ましいまたは有利であると必ずしも解釈されることはなく、および／または他の実施形態からの要素の導入を排除するものでもない。
【０５４２】
本明細書における「所望により」または「してもよい」（“ｏｐｔｉｏｎａｌｌｙ”）という用語は、「いくつかの実施形態では提供されるが、他の実施形態では提供されない」ことを意味する。本発明のいかなる特定の実施形態も、複数の要素が矛盾しない限り、複数の「所望による」要素を含んでいてもよい。
【０５４３】
本明細書で使用する、単数形の「ａ」、「ａｎ」および「ｔｈｅ」は、文脈において別途明確に指示しない限り、複数の参照を含む。例えば、用語「化合物（ａ  ｃｏｍｐｏｕｎｄ）」または「少なくとも１つの化合物（ａｔ  ｌｅａｓｔ  ｏｎｅ  ｃｏｍｐｏｕｎｄ）」は、複数の化合物を含んでもよく、それらの混合物も含まれる。
【０５４４】
本出願を通して、本発明の様々な実施形態を、範囲形式で提示することができる。範囲形式での記載は単に便宜上および簡潔性のためであり、本発明の範囲に対する柔軟性のない限定と解釈するべきではないことを理解されたい。したがって、範囲の記載は、全ての可能なサブ範囲ならびにその範囲内の個々の数値を具体的に開示したものと考えるべきである。例えば、１〜６などの範囲の記載は、１〜３、１〜４、１〜５、２〜４、２〜６、３〜６などのサブ範囲、ならびにその範囲内の個々の数値、例えば、１、２、３、４、５、および６を具体的に開示したものと考えるべきである。これは、範囲の幅に関係なく適用される。
【０５４５】
本明細書に数値範囲が示される場合、示した範囲以内の引用されたいかなる数値（分数または整数）をも含まれることを意味する。第１の数字と第２の数字「の間の範囲」という表現、および第１の数字「から」第２の数字「の範囲」という表現は、本明細書において代替可能に使用されており、第１および第２の数字とそれらの間の全ての分数および整数を含むことを意図している。
【０５４６】
本明細書で用いられる用語「方法」とは、限定されるものではないが、化学の業界の実行者にとって公知である、または彼らによって公知の様式、手段、技術および手順から容易に開発される様式、手段、技術および手順を含む、所与の任務を達成するための様式、手段、技術および手順を指す。
【０５４７】
明確さを目的として、個別の実施形態の文脈の中で説明されている本発明の複数の特徴は、１つの実施形態の中に組み合わせて設けることもできることを理解されたい。逆に、簡潔さを目的として、１つの実施形態の文脈の中で説明されている本発明のさまざまな特徴は、個別に設ける、または適切な部分組合せとして設ける、または本発明の任意の他の説明されている実施形態において適切に設けることもできる。さまざまな実施形態の文脈の中で説明されている特徴は、実施形態がそれらの要素なしでは動作・機能しない場合を除いて、それらの実施形態の本質的な特徴とはみなさないものとする。
【０５４８】
上記および添付特許請求の範囲に記載された本発明の種々の実施形態および態様は、以下の実施例において実験的に支持される。
【実施例】
【０５４９】
上記の記述と共に本発明のいくつかの実施の形態を限定することなく示す以下の実施例を、次に参照する。
【０５５０】
実施例１
廃棄物を分離するための一般的手順
【０５５１】
本発明のいくつかの実施形態による、廃棄物分離のための一般的手順を図１に示す。
【０５５２】
いくつかの実施形態において、前記手順は図１１および／または図１２で説明し、例示したようなシステムを使用して実行される。
【０５５３】
廃棄物１０が提供され、廃棄物１０は「湿式」廃棄物、即ち、乾燥に付さなかった廃棄物であってもよく、湿式の実質的に選別していない廃棄物（ｓｕｂｓｔａｎｔｉａｌｌｙｕｎｓｏｒｔｅｄｗａｓｔｅｍａｔｅｒｉａｌ）（ＳＵＷ）であってもよい。前記廃棄物は、例えば個人の家庭から収集した、家庭廃棄物であることが好ましい。廃棄物は、（例えば廃棄物処理施設において）（例えばハンマーミルを使用した）粉砕、および／または磁性材料の除去などの予備処理手順に付されたものでもよい。
【０５５４】
廃棄物１０は、（廃棄物１０と液体とを接触させる）比重に応じた分離２０に付して、廃棄物１０を低比重材料１２と高比重材料１４とに分離する。低比重材料１２（および場合により高比重材料１４）は、細断２５に付して、細断された材料を得る。細断された材料は、廃棄物１０を低比重材料１２と高比重材料１４とに分離するための１回以上の追加サイクルに付してもよく、さらに低比重材料１２および／または高比重材料１４を細断してもよい。
【０５５５】
分離した高比重材料１４をさらに選別して、（例えば鉄や金などの）金属、および（例えばフィラーとして使用するための）シリカおよび／またはガラスなどの、有用なおよび／または高価な材料を取り出してもよい。
【０５５６】
分離２０の追加サイクルは、前のサイクルにおける低比重材料と高比重材料との間の差異と同じ差異に基づく（例えば、分離に使用した液体の比重と同じ比重を使用する）ものでもよく、低比重材料と高比重材料の間の差異と違う差異に基づく（例えば、分離に使用した液体の比重と違う比重を使用する）ものでもよい。
【０５５７】
分離２０の追加サイクルおよび細断２５は、前のサイクルの時よりも細かい、材料の細断を含んでいてもよい。
【０５５８】
分離２０の第１サイクルおよび細断２５は、細断２５の邪魔になり得る高比重無機物の除去、およびそれに続く分離２０の１回以上の追加サイクルを含んでもよい。
【０５５９】
分離２０の追加サイクルは、その前に実施する細断２５によってより効果が高められてもよい。細断２５によって、例えば、材料からのエアポケットの除去、および／または廃棄物粒子のその構成材料への分解が容易になる。
【０５６０】
細断２５は、（例えば分離２０の際に吸収した液体などの）液体を細断中の選別物から除去するように実行してもよく、例えば、細断の際の選別物の（例えばスクリュープレスを使用した）圧搾、および／または排水によって液体は除去される。上記のような細断２５を分離２０のサイクルが終わるごとに実行してもよい。
【０５６１】
（例えば本明細書に記載のような）追加材料を、いかなる工程においても、本明細書に記載の１以上のサイクル実行の際に添加してもよく、例えば廃棄物１０、低比重材料１２および／または高比重材料１４、細断２５の前および／または後に添加してもよい。
【０５６２】
上述の一般的手順に従って得た選別物は、例えば実施例２に記載の手順である、混合および加熱による原材料の処理のための手順に付してもよい。
【０５６３】
実施例２
廃棄物由来の原材料を混合および加熱により処理するための一般的手順
【０５６４】
本発明のいくつかの実施形態による、廃棄物由来の原材料を処理するための一般的手順を図２に示す。
【０５６５】
いくつかの実施形態において、前記手順は図４および／または図１２で説明し、例示したようなシステムにおいて実行される。
【０５６６】
廃棄物を実施例１に記載の一般的手順による分離に付して、廃棄物から無機物の少なくとも一部を除去することによって、選別物７０を提供する。
【０５６７】
前記選別物を追加材料８０と組み合わせて原材料９０を形成してもよい。あるいは原材料９０は、実質的に選別物７０からなるものである。
【０５６８】
（場合により細断された）選別物を含む原材料９０を、場合により追加材料と組み合わせて、せん断力を用いた混合３０および加熱３２に付す。いくつかの実施形態において、混合３０と加熱３２を図４に示す装置２００の第１ゾーン２２０において実施する。混合３０と加熱３２に続くのは、混合と加熱の際に放出されたガス除去４０である。ガス除去４０は、ポンプを使って廃棄物からガスを吸いだすことによって実施してもよい。いくつかの実施形態において、ガス除去４０を図４に示す装置２００の排出口２３０において実施する。
【０５６９】
混合３０、加熱３２および除去４０により処理材料５０を得る。処理材料５０は、次にステップ３０、ステップ３２およびステップ４０の１回以上の追加サイクル３５に付してもよい。追加サイクル３５は、ステップ３０および／またはステップ３２と同じ条件で実施してもよく、異なる条件（例えば別の温度および／または別のレベルのせん断力）で実施してもよい。処理材料５０は成形６０に付してもよい。いくつかの実施形態において、成形６０はペレット化を含む。
【０５７０】
いくつかの実施形態において、混合３０と加熱３２の２回目のサイクルを図４に示す装置２００の第２ゾーン２４０において実施する。いくつかの実施形態においては、２回目のガス除去４０を図４に示す装置２００の排出口２５０においてその後に実施する。
【０５７１】
前記処理材料は、品質管理および／または包装のための工程を経てもよい。いくつかの実施形態において、処理材料５０に対する品質管理は、ステップ３０、ステップ３２およびステップ４０の完了直後に（例えば材料がまだ熱いうちに）行う。このような品質管理は、その前の任意のステップを調整するのに使用してもよい。
【０５７２】
実施例３
代表的な手順に従って得られた処理材料の組成
【０５７３】
廃棄物を約１０重量パーセントのＮａＣｌを含む塩類水溶液の中で、実施例１に記載の手順に従って分離した。分離された廃棄物の低比重部分を、その後、実施例２に記載の手順に従った混合と加熱による処理のための原材料として使用した。得られた（押し出し形状の）処理材料の代表的なサンプルを図５のＡとＢに示す。
【０５７４】
比較のために、同じ供給源から得た廃棄物を、前分離処理を行うことなく、実施例２に記載の手順に従った混合と加熱による処理に付した。
【０５７５】
廃棄物の分離によって製造された原材料を使用する場合、加熱と混合の際には、加熱された材料は、溶融も軟化もしない内容物を阻止するための３ｍｍ目のスクリーンに通過させた。これに対して（分離されていない）廃棄物を使用した場合、スクリーンはすぐに固形の無機物で詰まってしまうため、使用することはできなかった。
【０５７６】
同様に、廃棄物の分離によって製造された原材料を使用して得られた処理材料は容易にペレット化できたが、（分離されていない）処理廃棄物はペレタイザーの目詰まりを発生させた。
【０５７７】
上述の原材料を使用して得られた処理材料の密度は１．０７ｇ／ｃｍ３であり、（分離されていない）処理廃棄物の密度は１．２９ｇ／ｃｍ３であった。この結果から、分離によって廃棄物由来の処理材料の密度が顕著に低下したことが確認できた。
【０５７８】
次に、１０ｇの各試料を５００ｍｌの沸騰水中で抽出し、得られた水に対する元素分析を誘導結合プラズマ（ＩＣＰ）質量分析により実行し、試料中の鉱物組成を分析した。（少なくとも１つの試料において）少なくとも１ｍｇ／Ｌ以上検出された元素の濃度と、有害金属（ヒ素、バリウム、カドミウム、コバルト、クロム、水銀、ニッケル、鉛、アンチモン、セレン）の濃度を表１に示す。
【０５７９】
【表１】
0006744296.tif 000002
【０５８０】
表１に示すように、廃棄物を塩類（ＮａＣｌ）水溶液中で分離すると、得られた処理材料中のナトリウム濃度が５倍に増加した。これは塩類の一部が、塩類溶液を使用して得られた選別物の中に取り込まれ、最終生成物の組成に影響したことを示す。
【０５８１】
表１に更に示すように、塩類水溶液中で廃棄物を分離すると、共通イオンであるカルシウムやカリウムなど（但しマグネシウムを除く）の濃度が減少した。これは、廃棄物中のカチオンがナトリウムに交換された、および／または、前記塩類水溶液によって水溶性のイオンが抽出されたことを反映していると考えられる。マグネシウム濃度の若干の増加は、海塩中のマグネシウムの存在によるものと思われる。
【０５８２】
表１に更に示すように、塩類水溶液中での廃棄物の分離は、バリウム以外の検出可能な有害金属のそれぞれの濃度減少をもたらした（これは海水中のバリウムの存在による可能性がある）。これは分離処理が処理材料の毒性を低下させることを示している。
【０５８３】
廃棄物の分離によって得られた処理材料の元素組成をさらに特徴づけるために、ＣＨＮＳ（炭素、水素、窒素、硫黄）燃焼元素分析（ＴｈｅｒｍｏＦｌａｓｈＥＡ−１１１２元素分析装置を使用）、およびＸ線光電子分光（ＸＰＳ）により元素分析を行った。
【０５８４】
ＣＨＮＳ元素分析によれば、廃棄物の分離によって得られた処理材料中の炭素の重量パーセントは６９．５±０．３％であり、水素の重量パーセントは１０．８±０．１％であり、窒素の重量パーセントは０．３８±０．０１％であり、硫黄の重量パーセントは０．１％未満であった。
【０５８５】
ＸＰＳ元素分析による元素の重量パーセントを表２に示す（元素のパーセントには、ＸＰＳ元素分析では検出できない水素とヘリウムは含まれていない）。
【０５８６】
【表２】
0006744296.tif 000003
【０５８７】
上記の元素分析を総合すると、廃棄物の分離によって得られた処理材料は、主として炭素（例えば、少なくとも約６０重量パーセント）、酸素（例えば、少なくとも約２０重量パーセント）、水素（例えば、約１０重量パーセント）および少量の窒素（例えば、約０．４重量パーセント）からなり、残部の大部分がおよそ等モル量のナトリウムと塩素（例えば、それぞれ合計原子量に対して約０．９％）であることが示される。炭素、酸素および水素のみで、前記材料中の合計原子量の９０％超を占める。著しい量のナトリウムと塩素は、分離のために使用した溶液中の塩類によるものと推定される。
【０５８８】
組成をさらに熱量測定で分析した。６．６７ｍｇの分離した処理廃棄物を、２５〜３００℃において１０℃／分の速度で分析した。
【０５８９】
図６に示すように、廃棄物の分離によって得られた処理材料は、約３２ジュール／ｇの転移熱を伴う、約１０９℃における相転移と、約２０ジュール／ｇの転移熱を伴う、約１５３℃における相転移によって特徴づけられた。
【０５９０】
上記の結果は、（約１０９℃の融点と関連付けられる）ポリエチレンと（約１５３℃の融点と関連付けられる）ポリプロピレンという、どちらも廃棄物中に多く存在し、比較的比重の低い材料の存在を示唆した。
【０５９１】
廃棄物の分離によって得られた処理材料と、（未分離の）処理廃棄物とを、フーリエ変換赤外（ＦＴＩＲ）分光法で比較した。それぞれの試料にポリエチレン（２０％）を添加した。
【０５９２】
図７に示すように、どちらの試料でも約２８００〜３０００ｃｍ−１に類似のＩＲピーク（炭素−水素結合に帰属するもの）が見られたが、廃棄物の分離によって得られた処理材料は、（未分離の）処理廃棄物との比較において、異なる、より単純なスペクトルが、約６００〜１８００ｃｍ−１の「指紋領域」に認められた。６００〜４０００ｃｍ−１の領域でのスペクトルの相関性は０．９７であったが、６００〜２７２４ｃｍ−１の領域での相関性はたった０．７７であった。
【０５９３】
さらに、廃棄物の分離によって得られた処理材料は、欧州連合のＲＥＡＣＨ規制基準に適合した。
【０５９４】
この結果から、廃棄物の分離によって、より炭化水素様の性質を持つ処理材料が得られることがわかる。これは炭化水素や類似材料よりも高密度の材料を除去したためと推定される。
【０５９５】
実施例４
１５％塩溶液を使用した廃棄物の分離
【０５９６】
約１５重量パーセントのＮａＣｌを含む塩水溶液の中で、廃棄物を実施例１および３に記載の手順に従って分離し、原材料を得た。１５％塩溶液の使用により、選別物に含まれる比較的高密度の有機ポリマーが、より高いパーセンテージで原材料中に取り込まれた。比較的高密度の有機ポリマーとは、典型的には、比較的高い割合のヘテロ原子により特徴づけられる（例えばＣ１０Ｈ８Ｏ４単位により特徴づけられるポリエチレンテレフタレートなどの）ポリマーである。
【０５９７】
原材料に対して、実施例２および３に記載の手順に従って混合および加熱による処理を行い、実施例３に記載のような１０％塩溶液を使用して得た処理材料に比べ、中程度に密度が高くおよび／または（例えば酸素などの）ヘテロ原子が豊富な処理材料を得た。
【０５９８】
得られた処理材料の物性を引張強度、引張弾性率、および（ＩＳＯ１７９ｅＡ規格に準拠した）ノッチ付き衝撃強さを測定することにより分析し、一般的なポリマーである低密度ポリエチレン（ＬＤＰＥ）、高密度ポリエチレン（ＨＤＰＥ）およびポリプロピレン（ＰＰ）の対応する特性と比較した。結果を表３に示す。
【０５９９】
【表３】
0006744296.tif 000004
【０６００】
処理材料のメルトフローインデックスを１９０℃でＩＳＯ１１３３規格に準拠して測定した所、３．６ｇ／１０分であった。
【０６０１】
これに対して未分離の廃棄物を加熱および混合により調製した処理材料は１９０℃で流動せず、メルトフローインデックスを測定することができなかった。
【０６０２】
上記の結果から、本明細書に記載のような、原材料を調製するための廃棄物の分離は、得られた処理材料の流動性が向上することを示し、得られた処理材料の物性はポリエチレンの物性に類似していることを示した。
【０６０３】
実施例５
２０％塩溶液を使用した廃棄物の分離
【０６０４】
約２０重量パーセントのＮａＣｌを含む塩水溶液の中で、廃棄物を実施例１および３に記載の手順に従って分離し、原材料を得た。２０％塩溶液の使用により、選別物に含まれる比較的高密度の有機ポリマーが、実施例３および４に記載の原材料に比べ高いパーセンテージで原材料中に取り込まれた。比較的高密度の有機ポリマーとは、典型的には、比較的高い割合のヘテロ原子により特徴づけられる（例えばＣ10Ｈ8Ｏ4単位により特徴づけられるポリエチレンテレフタレートなどの）ポリマーである。
【０６０５】
原材料に対して、実施例２および３に記載の手順に従って混合および加熱による処理を行い、実施例３に記載のような、１０％塩溶液を使用して得た処理材料や、実施例４に記載のような、１５％塩溶液を使用して得た処理材料に比べ、中程度に密度が高くおよび／または（例えば酸素などの）ヘテロ原子が豊富な処理材料を得た。
【０６０６】
実施例６
ポリプロピレン共重合体と混合した廃棄物由来の処理材料
【０６０７】
実施例５に記載のように調製された処理材料と、ポリプロピレン共重合体とを、（処理材料：ポリプロピレン共重合体）３０：７０の重量比で合わせて、プラスチック材料を形成した。異なる５バッチのプラスチック材料を調製し、その物性を、密度、降伏点引張強さ、引張弾性率、降伏点伸び、破断点伸び、および（ノッチ付きおよびノッチなし試料の）アイゾット衝撃強さを測定することにより分析した。結果を表４に示す。
【０６０８】
表４に示すように、バッチ間のばらつきは比較的小さく、本明細書に記載の方法論によって得られる製品が再現可能であることが示された。
【０６０９】
さらに、測定された衝撃強さは、未分離の廃棄物の加熱および混合により調製した処理材料を使用して調製した、類似のプラスチック材料の衝撃強さ（データ省略）に比べて高かった。
【０６１０】
【表４】
0006744296.tif 000005
【０６１１】
実施例７
廃棄物由来の処理材料の分光分析
【０６１２】
約２０重量パーセントのＮａＣｌを含む塩水溶液中で分離した廃棄物を含む原材料を、実施例５に記載のように処理した。処理の前に、原材料にポリエチレンを追加した。得られた処理材料を、Ｘバンド電子常磁性共鳴（ＥＰＲ）分光法および核磁気共鳴（ＮＭＲ）分光法で調べた。
【０６１３】
図８に示すように、ＥＰＲスペクトルの主な特徴は、ｇ１＝２．７、ｇ２＝２．１９およびｇ３＝１．７である炭素ラジカルの異方性シグナルであり、これは２．２０（即ち（２．７＋２．１９＋１．７）／３）という等方性のｇ値をもたらした。
【０６１４】
約２．０のｇ値により特徴づけられる古典的な炭素ラジカルに比べて高いこのｇ値は、炭素ラジカルを取り巻く非局在化自由電子の影響を示唆する。非局在化自由電子は、局所磁場を発生し、ｇ値を増加させる。
【０６１５】
炭素の電子はポリマー構造中に埋め込まれていて自由に回転できないため、種々のｇ１値、ｇ２値およびｇ３値を有する異方性のＥＰＲスペクトルが得られた。ｇ１値、ｇ２値およびｇ３値は、炭素のスピンベクトルのＸ成分、Ｙ成分およびＺ成分のそれぞれと、外部磁場との相互作用を示す。
【０６１６】
さらに、ＥＰＲスペクトルで観察されるピーク間の幅（ΔＨｐｐ）は約１２００Ｇ（ガウス）であり、典型的な自由炭素ラジカルの１〜２０Ｇ、およびセルロース内の（炭素ラジカルを取り巻く水素原子同士の相互作用による超微細構造によってシグナルが広がっている）アルキルラジカルやアリルラジカルの約２００Ｇに比べ、非常に広い。この非常に広いシグナルは、試料が数種の炭素ラジカル種を含みうること、および／または隣り合う不対電子間の顕著な双極子相互作用が存在することを示唆する。
【０６１７】
処理材料の組成をさらに、Ｃｈｅｍａｇｎｅｔｉｃｓ（登録商標）Ｉｎｆｉｎｉｔｙコンソール（３００ＭＨｚプロトン周波数）とＣｈｅｍａｇｎｅｔｉｃｓ（登録商標）三重可変共振回路温度プローブを使用して、固体ＮＭＲ分光法で特徴づけた。１３Ｃスペクトルから処理材料中の分子についての情報が得られた。
【０６１８】
図９のＡに示すように、ＮＭＲスペクトルは、ポリエチレン（ＰＥ）ポリマーの特徴である、２８ｐｐｍ、３１ｐｐｍ、３２．８ｐｐｍ、および３４ｐｐｍにおけるピーク（図示せず）が占めており、これらのピークはセルロースの特徴であるピークよりもはるかに強かった。３２．８ｐｐｍのピークは、結晶性ＰＥともよばれる、ポリエチレン内の脂肪族ポリマー鎖の高度に規則正しい配列に特有のものである。３１ｐｐｍのピークは、ポリマー鎖が上述のポリエチレンよりも密集しておらず、ポリマー中に多少の乱れが存在する、半結晶性ＰＥ由来である。上記二つのピークの半定量分析により、結晶性ポリマー相と半結晶性ポリマー相との存在比は、約２：１であることが示された。２１．８ｐｐｍ、２３．８ｐｐｍ、２６．５ｐｐｍおよび２８．１ｐｐｍのピークと、３８．２ｐｐｍおよび４４ｐｐｍのピークは、主要なポリマーに対応するライン（ｐｏｌｙｍｅｒｌｉｎｅｓ）の両側に位置している。これらのラインとその比率は、高密度ポリエチレン（ＨＤＰＥ）の分岐度の指標となる。典型的な市販のＨＤＰＥにおいて、ポリマー主鎖のＣＨ２基は２７．１−２７．４ｐｐｍおよび３４−３７．５ｐｐｍに現れ、分岐鎖のＣＨ２炭素は２６．６ｐｐｍ、ＣＨ３炭素は１９．９ｐｐｍに現れる。測定条件や材料処理の変化により、上記の値に対して多少のずれはありうることから、２１．８ｐｐｍにおけるラインを分岐鎖ＣＨ３のものと同定し、２６．５ｐｐｍにおけるラインを分岐鎖ＣＨ２のものと同定し、主ポリマーに対応するラインは２８．１ｐｐｍおよび３８．２ｐｐｍに出現するものとした。４４ｐｐｍに出現したピークは、ポリマー内あるいはより小さな分子内の、Ｃ−ＯＨまたは開環したエーテル基に帰属された。このピークは、スペクトルにおける合計炭素量の１％に満たない。
【０６１９】
図９のＢに示すように、ＮＭＲスペクトルでは、６５．８ｐｐｍ、７２ｐｐｍ、７５ｐｐｍ、８３．５ｐｐｍ、８９ｐｐｍおよび１０５．５ｐｐｍにピークが見られた。これらはAtalla et al. [J Amer Chem Soc 1980, 102:3249]に従い、高結晶性セルロース由来と同定された。リグニンに特有のピークは観察されなかった。
【０６２０】
９４．６ｐｐｍと９６．５ｐｐｍにおけるライン、および−３０．８ｐｐｍと−３１．９ｐｐｍにおける対称なラインは、試料のスピンを８０００Ｈｚで行ったことによって生じた、主要なＰＥ炭素ラインのサイドバンドであり、１６０．１ｐｐｍに観察された小さなラインと同様に、化学的な重要性はない。
【０６２１】
リグノセルロースに帰属するＮＭＲシグナルがポリオレフィンシグナルに比べて弱いことは、処理材料中に存在する（ＥＰＲスペクトルで示されたような）フリーラジカルが、リグノセルロースのＮＭＲシグナルを選択的に低下させていることを示唆し、これは、フリーラジカルが処理材料中のポリオレフィン内よりも、処理材料中のリグノセルロース材料内に集中していることを示す。
【０６２２】
実施例８
廃棄物中のバイオマスに対する高張液の効果
【０６２３】
６グラムの新鮮有機廃棄物（ニンジン、キュウリおよびバナナの皮）を６０ｍｌの真水試料または６０ｍｌの２０重量パーセント濃度の塩水試料に入れて、室温で３時間インキュベートした。次に各試料のろ液を実施例７で行ったように１３Ｃ−ＮＭＲ分光法で分析した。
【０６２４】
図１０のＡとＢに示すように、塩溶液のろ液では６０−１００ｐｐｍの範囲において、グルコースやキシロースのような炭水化物に特有のＮＭＲシグナルが見られたが（図１０のＡ）、真水のろ液ではそのようなシグナルは観察されなかった。
【０６２５】
これらの結果は、高張液を廃棄物の分離に使用すると、細胞壁が破壊され炭水化物の放出が容易になることを示している。
【０６２６】
実施例９
比重に応じた廃棄物の分離のためのシステム
【０６２７】
本発明のいくつかの実施形態による、比重に応じた廃棄物の分離のための代表的なシステムを図１１に示す。前記システムは、本明細書に記載のように廃棄物を選別および／または処理するための、より大きなシステムに組み込まれていてもよい。
【０６２８】
前記システムは、少なくとも部分的に液体３１０で満たされた容器３００を包含し、場合により容器３００内の、あるいは容器３００と連通したかくはん器３５０（例えば、パドルホイール）を包含している。液体３１０は廃棄物の分離に適した比重（例えば１．００から２．５０の範囲）を有するように選択する。液体３１０は水溶液であってもよい。容器３００は（本明細書に記載のような）関連する機器とともに「分離器」ともいう。
【０６２９】
容器３００は、廃棄物（場合により細断された廃棄物）を（矢印３２０で示すように）取り込み、液体３１０の液面３１５にある一部の廃棄物、および場合により液体３１０内の沈殿していない（例えば、容器３００の底部に達していない）追加材料を、（矢印３２５で示すように）出口３３０を介して容器３００から排出するように構成されている。
【０６３０】
任意のコンベヤー３６５は、液面３１５にまたは液面３１５近傍に位置し、液体３１０の液面３１５にまたは液面３１５近傍にある材料を、出口３３０を介して容器３００から運搬するように構成されている。例えば、液面３１５に浮遊する材料はコンベヤー３６５に接触し、コンベヤー３６５によって運搬される。
【０６３１】
任意のコンベヤー３６０は、容器３００の底部にまたは底部近傍にある（例えば沈殿物などの）材料を、容器３００の外に運搬するように構成されている。コンベヤー３６０は材料を容器３００から排出する前に、液面３１５の上に持ち上げるように構成されていてもよい。
【０６３２】
コンベヤー３６５および／またはコンベヤー３６０は、運搬が容易になるように、材料をつかむために構成された歯および／または溝および／または同様の構造を有していてもよい（図示せず）。
【０６３３】
出口３３０は、出口３３０を介し排出される、あるいは容器３００から出口３３０へ漏出する選別物に、付着および／または吸収されている液体３１０の少なくとも一部を、場合により重力および／または遠心力によって除去するように構成されていてもよい。出口３３０内で除去された液体３１０は、場合によっては、任意の導管３４０を介して容器３００へ戻してもよい。
【０６３４】
液体３１０は、溶媒（所望により水）および追加材料（例えば溶質および／または懸濁物）を含む、溶液（所望により塩溶液）または懸濁液でもよい。
【０６３５】
システムは、前記液体の比重を所定の値（例えば所定の範囲内の値）に調整するように構成されてもよい。
【０６３６】
任意の１つ以上の貯蔵器３８０は、水および／または追加材料を含み、これらは液体３１０の補充、および／またはその組成および／または比重の調整のために、１つ以上の導管３９０を介して容器３００に導入される。
【０６３７】
任意の監視部３７０は容器３００と連通しており、液体３１０の組成および／または比重を監視する。監視部３７０は、１つ以上の貯蔵器３８０から容器３００への、水および／または追加材料の投入を制御して、液体３１０の組成および／または比重を制御するように構成されていてもよい。
【０６３８】
任意の容器３９５は、容器３００から出口３３０を介して（矢印３２５で示すように）排出される選別物を受け取り、液体（図示せず）によって満たされる。当該液体は、出口３３０を介して出てくる選別物に付着しているおよび／または吸収されている液体３１０の少なくとも一部をすすぎ落すために適応されるものである。
【０６３９】
いくつかの実施形態において、コンベヤー３１５は出口３３０の中にまで伸びており、容器３９５の中にまで伸びていてもよい。
【０６４０】
いくつかの実施形態において、追加のコンベヤー（図示せず）は材料を出口３３０および／または容器３９５を通って運搬する。
【０６４１】
出口３３０および／または容器３９５は、選別物を（例えばより細かい粒子サイズへの細断などの）細断のための装置へ、および／または本明細書に記載のような廃棄物由来の原材料を加熱および混合するための装置へ、選別物を運搬するように構成されていてもよい。
【０６４２】
容器３００および／または容器３９５は、ろ過装置（図示せず）、所望により逆浸透ろ過装置と連通していてもよく、当該ろ過装置は、溶質および／または材料の細かい粒子をろ過して取り除くために適応されたものである。いくつかの実施形態において、容器３９５と連通しているろ過装置は、液体３１０の残留溶質を容器３９５内の液体からろ過によって取り除くために適応されている。いくつかの実施形態において、容器３００と連通しているろ過装置は、材料の細かい粒子を容器３００内の液体３１０からろ過によって取り除くために適応されている。
【０６４３】
いくつかの実施形態において、システムは、並列および／または直列で作動するように構成された複数（例えば一対）の容器３００（例えば複数の分離器である）を包含し、それぞれの容器は、単独の容器３９５と連通し、本明細書に記載のように、（例えば、コンベヤー３６０およびコンベヤー３６５と、またはかくはん器３５０および出口３３０と共に）構成されている。このような構成により、１つの容器３００が廃棄物の分離（例えば、メンテナンスおよび／または容器から廃棄物を除去する場合）、および／または複数サイクルの実行（例えば、異なる比重の複数の液体を使用する場合）のために使用できなくても、システムを続けて作動させることができる。
【０６４４】
実施例１０
廃棄物の分離と処理のためのシステム
【０６４５】
本発明のいくつかの実施形態による、比重に応じた廃棄物の分離と廃棄物の処理のための代表的なシステムを図１２に示す。本明細書に記載のように、当該システムは、廃棄物を処理するためのより大きなシステムに組み込まれていてもよい。
【０６４６】
システムは、大量（例えば約２５トン）の廃棄物を、周囲の環境を汚染（例えば臭気汚染および／または液体の漏出など）することなく（例えば２４時間あるいはそれ以上）貯蔵する、および／または、運ばれてきた廃棄物を（例えば廃棄物処理車両から）受け取るために適応された廃棄物貯蔵器４００を包含してもよい。任意の廃棄物貯蔵器４００は、廃棄物を任意の導管４０２を介して第１分離器４１０に運搬するように構成されており、さらに廃棄物貯蔵器４００内の廃棄物から放出されたガスを、任意の導管４０４（例えば貯蔵器４００の底部と連通しているコンベアベルト）を介して任意のガス制御システム４９６に運搬するように構成されていてもよい。廃棄物貯蔵器４００は中の廃棄物の重量を監視するように構成されていてもよい。
【０６４７】
任意の導管４０２（例えばコンベアベルト）は液体を含む材料を漏出することなく（例えばコンベアベルトのスラットの間から漏出することなく）運搬するように構成されている。導管４０２は廃棄物を少なくとも０．５〜３トン／時の速度で運搬するように構成されていてもよい。
【０６４８】
第１分離器４１０は（例えば容積が約３〜４ｍ３の）塩水溶液を含み、本明細書の記載（例えば実施例９に記載のシステムのような構成）のように、廃棄物を比重に応じて分離し、分離によって得られた部分選別物を導管４１２を介して第１シュレッダー４２０へ運搬するように構成されている。第１分離器４１０はさらに塩水溶液の液面に浮遊する油を（例えばすくい取りによって）部分選別物と塩水溶液から分離するように構成されていてもよく、第１分離器４１０は油をすくい取るために適応されたスキマー（例えば本明細書に記載のような堰スキマー、親油性のスキマーおよび／または金属製のスキマーなど）を有していてもよい。
【０６４９】
第１分離器４１０は、分離器から排出される部分選別物から、液体（塩水溶液が大きな比率を占めるもの）を（例えば圧搾および／または排水によって）部分的に分離し、分離した溶液を分離器内に保持するために適応されている。分離した液体は、さらに廃棄物由来の油を含みうる。第１分離器４１０は１つ以上の導管４１６を介して、分離器溶液制御システム４９４と連通している。第１分離器４１０、分離器溶液制御システム４９４および１つ以上の導管４１６は、液体（塩水溶液が大きな比率を占めるもの）を分離器４１０から分離器溶液制御システム４９４に運搬し、溶液の内容（例えば比重）の監視、および／または塩水溶液またはその任意の原料の分離器溶液制御システム４９４から分離器４１０への運搬を行って、分離器４１０内の溶液を補充または制御するように構成されている。第１分離器４１０はさらに無機物のような分離した材料を、任意の導管４１４を介して任意の無機廃棄物用容器４９２に運搬するように構成されていてもよい。
【０６５０】
第１シュレッダー４２０は、分離器４１０から受け取った部分選別物を（鋸刃などによって）約１２ｍｍの大きさの粗い切片へと細断し、細断された部分選別物を導管４２２を介して第２分離器４３０へ運搬するために構成されている。シュレッダー４２０はさらに、細断された部分選別物から液体を（例えば細断された部分選別物の圧搾および／または排水によって）任意の導管４２４を介して任意の液体制御システム４９０へ運搬するように構成されていてもよい。液体は廃棄物由来の油を含みうる。
【０６５１】
第２分離器４３０は（例えば容積が３〜４ｍ３の）塩水溶液を含み、本明細書の記載（例えば実施例９に記載のシステムのような構成）のように、シュレッダー４２０から受け取った粗く細断された部分選別物を比重に応じて分離し、分離後の選別物を導管４３２を介して第２シュレッダー４４０へ運搬するように構成されている。第２分離器４３０はさらに塩水溶液の液面に浮遊する油を（例えばすくい取りによって）部分選別物と塩水溶液から分離するように構成されていてもよく、第２分離器４３０は油をすくい取るために適応されたスキマー（例えば本明細書に記載のような堰スキマー、親油性スキマーおよび／または金属スキマーなど）を有していてもよい。
【０６５２】
第２分離器４３０は、分離器から排出される部分選別物から、液体（塩水溶液が大きな比率を占めるもの）を（例えば圧搾および／または排水によって）部分的に分離し、分離した溶液を分離器内に保持するために適応されている。分離した液体は、さらに廃棄物由来の油を含みうる。第２分離器４３０は１つ以上の導管４３６を介して、分離器溶液制御システム４９４と連通している。第２分離器４３０、分離器溶液制御システム４９４および１つ以上の導管４３６は、液体（塩水溶液が大きな比率を占めるもの）を分離器４３０から分離器溶液制御システム４９４に運搬し、溶液の内容（例えば比重）の監視、および／または塩水溶液またはその任意の原料の分離器溶液制御システム４９４から分離器４３０への運搬を行って、分離器４３０内の溶液を補充または制御するように構成されている。第２分離器４３０はさらに無機物のような分離した材料を、任意の導管４３４を介して任意の無機廃棄物用容器４９２に運搬するように構成されていてもよい。
【０６５３】
第２シュレッダー４４０は、分離器４３０から受け取った選別物を（鋸刃などによって）約５〜６ｍｍの大きさの切片へとさらに細断し、細断された選別物を導管４４２（例えばコンベアベルト）を介して任意の混合器４６０へ運搬するように構成されている。シュレッダー４４０はさらに、細断された選別物から液体を（例えば細断された選別物の圧搾および／または排水によって）任意の導管４４４を介して任意の液体制御システム４９０へ運搬するように構成されていてもよい。液体は廃棄物由来の油を含みうる。
【０６５４】
第１分離器４１０、第１シュレッダー４２０、第２分離器４３０および第２シュレッダー４４０のいずれかもしくは複数は、分離器および／またはシュレッダーから排出される部分選別物を圧搾して、部分選別物から液体の一部を分離するように構成されたスクリュープレスを有していてもよい。第１シュレッダー４２０および／または第２シュレッダー４４０がスクリュープレスを有していてもよい。
【０６５５】
任意の追加材料の貯蔵器４５０（例えばサイロ）は、選別物へ添加するための追加材料（例えば本明細書中に記載の追加材料）を、任意の導管４５２を介して混合器４６０へ運搬するように構成されている。貯蔵器４５０は前記追加材料中の塊を壊すように構成されていてもよい。導管４５２は、導管４４２とは別に、混合器４６０に連通していてもよく、導管４５２と導管４４２は接合して、混合器４６０と連通する単独の導管を形成してもよい。導管４５２は、追加材料の選別のための任意の分離器（図示せず）へ、追加材料を運搬するように構成されていてもよく、その後、選別された追加材料は混合器４６０へ運搬される。
【０６５６】
混合器４６０は、導管４４２を介して受け取った選別物、および場合により、導管４５２を介して受け取った追加材料を混合し、原材料を形成するように構成されている。混合器４６０は選別物を酸性溶液（例えばｐＨ２の塩酸水溶液）中で混合するように構成されていてもよい。前記酸性溶液は選別物中のリグノセルロースをより小さな単位に開裂させる（例えば多糖をより小さな糖単位に開裂させる）のに十分な酸性度であってもよい。混合器４６０はさらに選別物から放出された液体を、任意の液体制御システム４９０へ、任意の１つ以上の導管４６４を介して運搬するように構成されていてもよい。
【０６５７】
混合器４６０は混合器／反応器４８０の構成要素（例えば混合のための構成要素）であってもよく、この場合、任意の緩衝液容器４７０と任意の導管４６２および４７２はない。
【０６５８】
上記に代えて、混合器４６０は原材料を混合器／反応器４８０へ直接、もしくは間接的に、任意の導管４６２を介して運搬するように構成されている。導管４６２は混合器／反応器４８０と直接連通していてもよい。
【０６５９】
上記に代えて、導管４６２は任意の緩衝液容器４７０と連通しており、緩衝液容器４７０は、原材料を混合器／反応器４８０へ導管４７２を介して運搬するために（例えばホッパーの形状で）構成されている。この運搬は、混合器／反応器４８０の作動に適応するように制御された速度で行われる。前記制御された速度は、原材料が導管４６２を介して容器４７０へ運搬される速度と異なっていてもよい。緩衝液容器４７０はさらに、原材料から放出されたガスをガス制御システム４９６へ任意の導管４７６を介して運搬するように、および／または、原材料から放出された液体を任意の液体制御システム４９０へ任意の導管４７４を介して運搬するように構成されていてもよい。
【０６６０】
混合器／反応器４８０は、本明細書の記載（例えば図４に記載の構成）のように、原材料をせん断力および加熱に付し、加熱された原材料からガスを（例えば１つ以上の排出口を介して）放出するように構成されている。混合器／反応器４８０は処理材料を押し出すように構成されていてもよい。
【０６６１】
混合器／反応器４８０は、混合および加熱のための第１ゾーンと第２ゾーンを有していてもよい。第１ゾーンは、原材料を導管４７２から受け取り、比較的均質な混合物の（例えば混練による）形成に十分な第１温度（例えば約１１０℃）における原材料の混合および加熱に付し、ガスを放出するように構成されている。第２ゾーンは、第１ゾーンから材料を受け取り、材料を本明細書に記載のようなせん断力を用いた混合と、第２の温度（例えば約１８０〜２２５℃）における加熱に付し、ガスを放出し、場合により処理材料を押し出すように構成されている。第２ゾーンは（例えば本明細書に記載のような）押出機として構成されていてもよい。
【０６６２】
混合器／反応器４８０は、入ってくる材料を、例えば交差するらせん形の回転バネの回転による（例えばバンバリー（登録商標）ミキサーにおけるような）強いせん断力に付すために適応された、少なくとも１つの混合器を有していてもよい。このような混合器は、（本明細書に記載のように）混合器／反応器４８０の第１ゾーンとして、および／または、（本明細書に記載のように）導管４７２から材料を受け取り、材料を混合器／反応器４８０の第１ゾーンに運搬するように構成されていてもよい。
【０６６３】
混合器／反応器４８０は、ペレタイザー（図示せず）と連通していてもよく、ペレタイザーは、混合器／反応器４８０から（例えば押し出しにより）運搬されてきた処理材料からペレットを調製するように構成されたものである。
【０６６４】
ガスを任意の１つ以上の導管４８４を介して、任意のガス制御システム４９６へ運搬してもよい。１つ以上の導管４８４は、本明細書に記載のような第１ゾーンと連通している少なくとも１つの導管、および／または、本明細書に記載のような第２ゾーンと連通している少なくとも１つの導管を有していてもよい。
【０６６５】
分離器溶液制御システム４９４は、１つ以上の分離器溶液の浄化（例えば、ろ過による廃棄物粒子の除去、適切な油−水分離技術による油の除去、および／または廃棄物中の例えば洗剤により発生しうる泡の除去）、および分離器４１０および／または分離器４３０内の溶液量を制御するように構成されている。溶液制御システム４９４は、分離器４１０および／または分離器４３０内の溶液量を検出する１つ以上の監視部（図示せず）から情報を受け取るように構成されていてもよい。溶液制御システム４９４は、溶液浄化のための複数の（例えば２つの）並列機構を有していてもよく、それによってシステムは１つの機構のメンテナンス（例えばフィルターおよび／または油−水分離器の、洗浄および／または取り換えなど）の際にも作動し続けることができる。
【０６６６】
溶液制御システム４９４は、溶液制御システム４９４によって除去された油を回収するための貯蔵器と連通していてもよい。代わりに、またはさらに、油を回収するための貯蔵器は、本明細書に記載のように、第１分離器４１０および／または第２分離器４３０と連通し、第１分離器４１０および／または第２分離器４３０内の（例えばすくい取りによって）分離された油を回収するようになっている。
【０６６７】
任意のガス制御システム４９６は、貯蔵器４００、容器４７０および／または、混合器／反応器４８０から受け取ったガスの少なくとも一部の凝縮（例えば蒸気から水の形成）および／または貯蔵を行うように構成されていてもよく、さらに凝縮により形成された液体（例えば水）を分離するように構成されていてもよい。このようなガス（例えばメタン）には工業的用途（例えば燃料としての用途）がある。任意のガス制御システム４９６は、貯蔵器４００、容器４７０、および／または、混合器／反応器４８０から受け取ったガス、および／または凝縮により形成された液体（例えば水）による汚染（例えば大気汚染、水質汚染および／または土壌汚染）を低減するように構成されていてもよい。
【０６６８】
任意の液体制御システム４９０は、貯蔵器４００、シュレッダー４２０および／またはシュレッダー４４０、混合器４６０および／または容器４７０から受け取った液体の回収、および場合により処理を行うように構成されている。こうして得られた化合物には工業的用途（例えば原材料としての用途）がある。液体制御システム４９０はさらに、液体からの化合物（例えば炭水化物）を混合器４６０へ導管４６４を介して運搬するように構成されていてもよい。
【０６６９】
液体の処理は、液体中の化合物（例えば炭水化物）の（例えば液体のろ過や蒸発による）濃縮、炭水化物の発酵および／または発酵、加熱、および／または試薬との反応による（例えば本明細書に記載のような）処理を含んでいてもよい。
【０６７０】
分離器４１０および／または分離器４３０の塩水溶液中の塩は、実質的に海塩（例えばＮａＣｌと追加の塩を含む）からなってもよい。塩溶液は、海水、濃縮海水、または希釈海水であってもよい。
【０６７１】
システムに包含される材料は、電界腐食を最小限に抑えながら、腐食環境中での作動に適するように選択される。
【０６７２】
本発明はその特定の実施形態と共に説明されているが、多くの代替、変形および変更が当業者には理解されることは明白である。従って、添付の特許請求の範囲の趣旨及び広い範囲内に含まれるそれらの代替、改変及び変種の全てを包含することが意図される。
【０６７３】
本明細書に言及した刊行物、特許及び特許出願の全ては、個々の刊行物、特許又は特許出願の各々が、具体的かつ個別に参照により本明細書に組み込まれる場合と同程度に、それらの全体が本明細書に組み込まれる。加えて、本明細書における任意の参考文献の引用又は特定は、それらの参考文献が本発明の先行技術として利用可能であると認めるものと解釈されるべきではない。各表題が使用される範囲において、それらは必ずしも限定するものと解釈してはならない。
【図１】
0006744296.tif 000006
【図２】
0006744296.tif 000007
【図３】
0006744296.tif 000008
【図４】
0006744296.tif 000009
【図５】
0006744296.tif 000010
【図６】
0006744296.tif 000011
【図７】
0006744296.tif 000012
【図８】
0006744296.tif 000013
【図９】
0006744296.tif 000014
【図１０】
0006744296.tif 000015
【図１１】
0006744296.tif 000016
【図１２】
0006744296.tif 000017